(57)【要約】  本発明は、重合性化合物を含む液晶（ＬＣ）媒体、その調整方法、光学、電気光学、および電子光学目的の特にＬＣディスプレイでの使用、およびそれを含むＬＣディスプレイに関する。【特許請求の範囲】
【請求項１】
１種以上の重合性化合物を含む重合性成分Ａ）、および１種以上のメソゲンまたは液晶化合物を含む液晶成分Ｂ）を含み、重合性成分Ａ）が、マレイミド基を含む１種以上の第１の重合性化合物を含む、液晶（ＬＣ）媒体。
【請求項２】
成分Ａ）が、１〜３０個のＣ原子を有する直鎖または分岐の炭化水素基、または３〜２４個の環原子を有する単環式炭化水素基、または４〜３０個の環原子を有する二環式または多環式炭化水素基と、それに結合した１個の重合性基とを含む１種以上の第２の重合性化合物をさらに含む、請求項１に記載のＬＣ媒体。
【請求項３】
成分Ａ）が、１〜３０個のＣ原子を有する直鎖、分岐、または環状の炭化水素基、およびそれに結合した２個以上の重合性基を含む１種以上の第３の重合性化合物をさらに含む、請求項１または２に記載のＬＣ媒体。
【請求項４】
成分Ａ）が式Ｉから選択される１種以上の第１の重合性化合物を含む、請求項１〜３のいずれか１項に記載のＬＣ媒体。
【化１】
2019533050.tif 000220
（式中、各基は、互いに独立にそれぞれの出現において同一または異なって、以下の意味を有し、
Ｒａ、Ｒｂは、Ｈ、Ｆ、Ｃｌ、ＣＮ、Ｐｙ、またはＲｘであり、但し、ＲａおよびＲｂの少なくとも一方は、Ｐｙであり、
【化２】
2019533050.tif 000221
Ｓｐｙは、１〜２０個のＣ原子を有する直鎖、分岐、または環状のアルキレン、または単結合であり、但し、１個以上の隣接していないＣＨ２基は、Ｏおよび／またはＳ原子が互いに直接結合しないように、−Ｏ−、−Ｓ−、−ＣＯ−、−ＣＯ−Ｏ−、−Ｏ−ＣＯ−、−Ｏ−ＣＯ−Ｏ−で置き換えられてよく、
Ｒｍ、Ｒｎは、Ｈまたは１〜５個のＣ原子を有するアルキルであり、
Ｒｘは、１〜２５個のＣ原子を有する直鎖、分岐、または環状のアルキルであり、１個以上の隣接していないＣＨ２基は、Ｏおよび／またはＳ原子が互いに直接結合しないように、−Ｏ−、−Ｓ−、−ＮＲ０−、−ＣＯ−、−ＣＯ−Ｏ−、−Ｏ−ＣＯ−、−Ｏ−ＣＯ−Ｏ−、−Ｃ（Ｒ０）＝Ｃ（Ｒ００）−、−Ｃ≡Ｃ−で置き換えられてよく、１個以上のＨ原子は、それぞれＦまたはＣｌで置き換えられてよく、
Ａｘは、４〜２５個の環原子を有する芳香族、ヘテロ芳香族、脂環式、または複素環式基であり、縮合環を含んでよく、無置換であっても、Ｌで一置換または多置換されてもよく、
Ｚｘは、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ１１−、−ＣＦ２ＣＨ２−、−ＣＨ２ＣＦ２−、−（ＣＦ２）ｎ１１−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、ＣＲ０Ｒ００、または単結合であり、
Ｌは、Ｆ、Ｃｌ、−ＣＮ、−ＮＯ２、−ＮＣＯ、−ＮＣＳ、−ＯＣＮ、−ＳＣＮ、−Ｃ（＝Ｏ）Ｎ（Ｒｑ）２、−Ｃ（＝Ｏ）Ｙｚ、−Ｃ（＝Ｏ）Ｒｑ、−Ｎ（Ｒｑ）２、置換されていてもよいシリル、置換されていてもよく５〜２０個の環原子を有するアリールまたはヘテロアリール、または１〜２５個のＣ原子を有する直鎖また分岐のアルキルであり、但し加えて、１個以上の隣接していないＣＨ２基は、Ｏおよび／またはＳ原子が互いに直接連結しないように、それぞれ互いに独立に、−Ｃ（Ｒ０）＝Ｃ（Ｒ００）−、−Ｃ≡Ｃ−、−Ｎ（Ｒ０）−、−Ｏ−、−Ｓ−、−ＣＯ−、−ＣＯ−Ｏ−、−Ｏ−ＣＯ−、−Ｏ−ＣＯ−Ｏ−で置き換えられてよく、但し加えて、１個以上のＨ原子は、Ｆ、Ｃｌ、−ＣＮで置き換えられてよく、
Ｒｑは、Ｈ、Ｆ、Ｃｌ、ＣＮ、または１〜２５個のＣ原子を有する直鎖、分岐、または環状のアルキルであり、１個以上の隣接していないＣＨ２基は、Ｏおよび／またはＳ原子が互いに直接結合しないように、−Ｏ−、−Ｓ−、−ＣＯ−、−ＣＯ−Ｏ−、−Ｏ−ＣＯ−、−Ｏ−ＣＯ−Ｏ−で置き換えられてよく、１個以上のＨ原子は、それぞれＦまたはＣｌで置き換えられてよく、
Ｒ０、Ｒ００は、Ｈまたは１〜２０個のＣ原子を有するアルキルであり、
Ｙｚは、ハロゲンであり、
ｍ１は、０、１、または２であり、
ｎ１１は、１、２、３、または４である。）
【請求項５】
成分Ａ）が以下式から選択される１種以上の第１の重合性化合物を含む、請求項１〜４のいずれか１項に記載のＬＣ媒体。
【化３】
2019533050.tif 000222
（式中、Ｒｘ、Ｓｐｙ、Ａｘ、およびＺｘは、請求項４で定義される通りである。）
【請求項６】
成分Ａ）が以下式から選択される１種以上の第１の重合性化合物を含む、請求項１〜５のいずれか１項に記載のＬＣ媒体。
【化４】
2019533050.tif 000223
【請求項７】
成分Ａ）が式ＩＩから選択される１種以上の第２の重合性化合物を含む、請求項１〜６のいずれか１項に記載のＬＣ媒体。
【化５】
2019533050.tif 000224
（式中、
Ｐは、重合性基であり、
Ｓｐは、スペーサー基または単結合であり、
Ｇ１は、１〜２０個のＣ原子を有する直鎖または分岐のアルキル基、または３〜２４個のＣ原子を有する単環式アルキル基であり、フッ素で一置換、多置換または全置換されてもよく、１個以上の請求項４で定義される基Ｌで置換されてもよく、１個以上のＣＨ２基は、Ｏ原子が互いに直接隣接しないように、−Ｏ−、−ＣＯ−、−Ｏ−ＣＯ−、または−ＣＯ−Ｏ−で置き換えられてよい。）
【請求項８】
成分Ａ）が以下式から選択される１種以上の第２の重合性化合物を含む、請求項１〜７のいずれか１項に記載のＬＣ媒体。
【化６】
2019533050.tif 000225
（式中、各基は、互いに独立にそれぞれの出現において同一または異なって、以下の意味を有し、
Ｐ、Ｓｐは、請求項７で与えられる意味を有し、
Ｗ１１、Ｗ１２は、Ｈ、Ｆ、または直鎖または分岐のＣ１〜Ｃ１２アルキルであり、
Ｗ１３、Ｗ１４は、ＨまたはＦであり、
ｎ１は、２〜１５の整数であり、
ｎ２、ｎ３は、０または１〜３の整数である。）
【請求項９】
成分Ａ）が４〜３０個の環原子を有する二環式または多環式炭化水素基およびそれに結合した重合性基を含む１種以上の第２の重合性化合物を含む、請求項１〜８のいずれか１項に記載のＬＣ媒体。
【請求項１０】
成分Ａ）が式ＩＩＡから選択される１種以上の第２の重合性化合物を含む、請求項１〜９のいずれか１項に記載のＬＣ媒体。
【化７】
2019533050.tif 000226
（式中、ＰおよびＳｐは、請求項７で与えられる意味を有し、Ｇ２は、４〜３０の環原子を有する二環式または多環式炭化水素基であり、請求項４で定義される１個以上の基Ｌで置換されていてもよい。）
【請求項１１】
成分Ａ）が以下式から選択される１種以上の第２の重合性化合物を含む、請求項１〜１０のいずれか１項に記載のＬＣ媒体。
【化８】
2019533050.tif 000227
（式中、Ｒは、それぞれの出現において同一または異なって、Ｐ−Ｓｐ−を表すか、請求項７でＲｘに与えられる１つの意味を有し、式ＩＩＡＡ〜ＩＩＡＣのそれぞれにおいて、基Ｒの１つは、Ｐ−Ｓｐ−を表す。）
【請求項１２】
成分Ａ）が以下式から選択される１種以上の第２の重合性化合物を含む、請求項１〜１１のいずれか１項に記載のＬＣ媒体。
【化９】
2019533050.tif 000228
（式中、ＰおよびＳｐは、請求項７で与えられる意味を有し、Ｗ１１、Ｗ１２、およびＷ１３は、互いに独立に、Ｈ、Ｆ、またはＣ１〜Ｃ１２アルキルであり、シクロアルキル基は１個以上の請求項４で定義される基Ｌで置換されてもよい。）
【請求項１３】
成分Ａ）が以下式から選択される１種以上の第２の重合性化合物を含む、請求項１〜１２のいずれか１項に記載のＬＣ媒体。
【化１０】
2019533050.tif 000229
（式中、ｎは、０または１〜８の整数であり、Ｗは、Ｈ、ＣＨ３、またはＣ２Ｈ５であり、Ｗ１１、Ｗ１２、およびＷ１３は、Ｈ、Ｆ、またはＣ１〜Ｃ１２アルキルである。）
【請求項１４】
成分Ａ）が式ＩＩＩから選択される１種以上の第３の重合性化合物を含む、請求項１〜１３のいずれか１項に記載のＬＣ媒体。
【化１１】
2019533050.tif 000230
（式中、
Ｐ１およびＰ２は、互いに独立に、それぞれの出現において同一または異なって、重合性基を表し、
Ｓｐ１およびＳｐ２は、互いに独立に同一または異なって、スペーサー基または単結合を表し、
Ｇ３は、１〜２０個のＣ原子を有する、直鎖、分岐、または環状のアルキル基であり、フッ素で一置換、多置換または全置換されてもよく、１個以上の請求項４で定義される基Ｌで置換されてもよく、１個以上のＣＨ２基は、Ｏ原子が互いに直接隣接しないように、−Ｏ−、−ＣＯ−、−Ｏ−ＣＯ−、または−ＣＯ−Ｏ−で置き換えられてもよい。）
【請求項１５】
成分Ａ）が、２個の重合性基または基Ｐ１およびＰ２が互いに異なっている１種以上の第３の重合性化合物を含む、請求項１〜１４のいずれか１項に記載のＬＣ媒体。
【請求項１６】
成分Ａ）が以下式から選択される１種以上の第３の重合性化合物を含む、請求項１〜１５のいずれか１項に記載のＬＣ媒体。
【化１２】
2019533050.tif 000231
（式中、
Ｐ１、Ｐ２、Ｓｐ１、Ｓｐ２は、請求項１４で定義される通りであり、
Ｗ１１、Ｗ１２は、それぞれの出現において同一または異なって、Ｈ、Ｆ、またはＣ１〜Ｃ１２アルキルであり、
ｎ１は、２〜１５の整数であり、
ｎ２、ｎ３は、互いに独立に、０または１〜３の整数であり、
ｎ４は、０または１〜１５の整数であり、
ｎ５は、３または４であり、
式ＩＩＩ２のシクロヘキシレン環は、同一または異なる１個以上の基Ｗ１１で置換されてもよい。）
【請求項１７】
成分Ａ）が以下式から選択される１種以上の第３の重合性化合物を含む、請求項１〜１６のいずれか１項に記載のＬＣ媒体。
【化１３】
2019533050.tif 000232
（式中、Ｗは、Ｈ、ＣＨ３、またはＣ２Ｈ５であり、Ｗ１１、Ｗ１２、ｎ１、ｎ２、およびｎ４は、請求項１６で定義される通りであり、式ＩＩＩ２ａ〜ｃのシクロヘキシレン環は、同一または異なる１個以上の基Ｗ１１で置換されてもよい。）
【請求項１８】
成分Ａ）が１個以上の芳香環またはヘテロ芳香環または縮合芳香環または縮合ヘテロ芳香環を含む環系、およびそれに結合した同一または互いに異なる２個の重合性基を含む１種以上の第４の重合性化合物を含む、請求項１〜１７のいずれか１項に記載のＬＣ媒体。
【請求項１９】
成分Ａ）が以下式から選択される１種以上の第４の重合性化合物を含む、請求項１〜１８のいずれか１項に記載のＬＣ媒体。
【化１４】
2019533050.tif 000233
（式中、
Ｐ１、Ｐ２、Ｓｐ１、Ｓｐ２は、請求項１６で定義される通りであり、
Ｂ１およびＢ２は、互いに独立に、それぞれの出現において同一または異なって、４〜２５個の環原子を有する、芳香族、ヘテロ芳香族、脂環式、または複素環式基であり、縮合環を含んでよく、無置換でも請求項４で定義されるＬで一置換または多置換されてもよく、但し、Ｂ１およびＢ２の少なくとも一方は、芳香族またはヘテロ芳香族基を表し、
Ｚｂは、それぞれの出現において同一または異なって、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ１１−、−ＣＦ２ＣＨ２−、−ＣＨ２ＣＦ２−、−（ＣＦ２）ｎ１１−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、ＣＲ０Ｒ００、または単結合であり、
Ｒ０およびＲ００は、それぞれ互いに独立に、Ｈ、または１〜２０個のＣ原子を有するアルキルを表し、
ｍは、０、１、２、３、または４を表し、
ｎ１１は、１、２、３、または４を表す。）
【請求項２０】
成分Ａ）が、２〜２０個のＣ原子を有する炭化水素スペーサー基を介してＯ原子がアクリレートまたはメタクリレート基に結合しているシンナメート基を含む、１種以上の第５の重合性化合物を含む、請求項１〜１９のいずれか１項に記載のＬＣ媒体。
【請求項２１】
成分Ａ）が１種以上の式Ｖの第５の重合性化合物を含む、請求項１〜２０のいずれか１項に記載のＬＣ媒体。
【化１５】
2019533050.tif 000234
（式中、各基は、互いに独立にそれぞれの出現において同一または異なって、以下の意味を有し、
Ｐｘは、アクリレートまたはメタクリレート基であり、
Ｓｐｘは、２〜２０個のＣ原子を有する直鎖、分岐、または環状のアルキレンであり、１個以上の隣接していないＣＨ２基は、Ｏおよび／またはＳ原子が互いに直接結合しないように、−Ｏ−、−Ｓ−、−ＣＯ−、−ＣＯ−Ｏ−、−Ｏ−ＣＯ−、−Ｏ−ＣＯ−Ｏ−で置き換えられてよく、
Ｒｃは、Ｈ、Ｆ、Ｃｌ、ＣＮ、Ｐｘ、Ｐｘ−Ｓｐｘ−、Ｒｘ、Ｒｘ−Ｏ−ＣＯ−ＣＨ＝ＣＨ−、Ｐｘ−Ｓｐｘ−Ｏ−ＣＯ−ＣＨ＝ＣＨ−、Ｒｘ−ＣＨ＝ＣＨ−ＣＯ−Ｏ−、Ｐｘ−Ｓｐｘ−ＣＨ＝ＣＨ−ＣＯ−Ｏ−であり、
Ｒｘ、Ａｘ、Ｚｘ、およびｍ１は、請求項４で定義される通りである。）
【請求項２２】
成分Ａ）が光開始剤および／または光増感剤を含む、請求項１〜２０のいずれか１項に記載のＬＣ媒体。
【請求項２３】
第１の重合性化合物のＬＣ媒体中の濃度が１〜３０重量％である、請求項１〜２２のいずれか１項に記載のＬＣ媒体。
【請求項２４】
第１、第２、第３、第４、および第５の重合性化合物のＬＣ媒体中の総濃度が１０〜４０重量％である、請求項１〜２２のいずれか１項に記載のＬＣ媒体。
【請求項２５】
成分Ｂ）が式ＡおよびＢから選択される１種以上の化合物を含む、請求項１〜２４のいずれか１項に記載のＬＣ媒体。
【化１６】
2019533050.tif 000235
（式中、各基は、互いに独立におよびそれぞれの出現において同一または異なって、以下の意味を有し、
【化１７】
2019533050.tif 000236
Ｒ２１，Ｒ３１は、それぞれ互いに独立に、１〜９個のＣ原子を有する、アルキル、アルコキシ、オキサアルキル、またはアルコキシアルキル、または２〜９個のＣ原子を有するアルケニルまたはアルケニルオキシであり、これらは何れもフッ素置換されてよく、
Ｘ０は、Ｆ、Ｃｌ、１〜６個のＣ原子を有するハロゲン化アルキルまたはアルコキシ、または２〜６個のＣ原子を有するハロゲン化アルケニルまたはアルケニルオキシであり、
Ｚ３１は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−、または単結合であり、
Ｌ２１、Ｌ２２、Ｌ３１、Ｌ３２は、それぞれ互いに独立に、ＨまたはＦであり、
ｇは、０、１、２、または３である。）
【請求項２６】
成分Ｂ）が、式Ａおよび／またはＢの化合物に加えて、アルケニル基を含む１種以上の式Ｅの化合物を含む、請求項２５に記載のＬＣ媒体。
【化１８】
2019533050.tif 000237
（式中、各基は、それぞれの出現において同一または異なって、それぞれ互いに独立に、以下の意味を有し、
【化１９】
2019533050.tif 000238
ＲＡ１は、２〜９個のＣ原子を有するアルケニルであり、環Ｘ、Ｙ、およびＺの少なくとも１つがシクロヘキセニルを表す場合、ＲＡ２の意味の１つであってもよく、
ＲＡ２は、１〜１２個のＣ原子を有するアルキルであり、但し加えて、１または２個の隣接していないＣＨ２基は、Ｏ原子が互いに直接連結しないように、−Ｏ−、−ＣＨ＝ＣＨ−、−ＣＯ−、−ＯＣＯ−、または−ＣＯＯ−で置き換えられてよく、
ｘは、１または２である。）
【請求項２７】
成分Ｂ）が式ＣＹおよびＰＹから選択される１種以上の化合物を含む、請求項１〜２４のいずれか１項に記載のＬＣ媒体。
【化２０】
2019533050.tif 000239
（式中、
ａは、１または２を表し、
ｂは、０または１を表し、
【化２１】
2019533050.tif 000240
Ｒ１およびＲ２は、それぞれ互いに独立に、１〜１２個のＣ原子を有するアルキルを表し、但し加えて、１または２個の隣接していないＣＨ２基は、Ｏ原子が互いに直接連結しないように、−Ｏ−、−ＣＨ＝ＣＨ−、−ＣＯ−、−ＯＣＯ−、または−ＣＯＯ−で置き換えられてよく、
ＺｘおよびＺｙは、それぞれ互いに独立に、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−、または単結合を表し、
Ｌ１〜４は、それぞれ互いに独立に、Ｆ、Ｃｌ、ＯＣＦ３、ＣＦ３、ＣＨ３、ＣＨ２Ｆ、ＣＨＦ２を表す。）
【請求項２８】
成分Ｂ）が式ＡＮおよびＡＹから選択される１種以上のアルケニル化合物を含む、請求項２７に記載のＬＣ媒体。
【化２２】
2019533050.tif 000241
（式中、各基は、それぞれの出現において同一または異なって、それぞれ互いに独立に、以下の意味を有し、
2019533050.tif 000242
ＲＡ１は、２〜９個のＣ原子を有するアルケニルであり、環Ｘ、Ｙ、およびＺの少なくとも１つがシクロヘキセニルを表す場合ＲＡ２の意味の１つであってもよく、
ＲＡ２は、１〜１２個のＣ原子を有するアルキルであり、但し加えて、１または２個の隣接していないＣＨ２基は、Ｏ原子が互いに直接連結しないように、−Ｏ−、−ＣＨ＝ＣＨ−、−ＣＯ−、−ＯＣＯ−、または−ＣＯＯ−で置き換えられてよく、
Ｚｘは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−、または単結合であり、
Ｌ１〜４は、Ｈ、Ｆ、Ｃｌ、ＯＣＦ３、ＣＦ３、ＣＨ３、ＣＨ２Ｆ、またはＣＨＦ２であり、
ｘは、１または２であり、
ｚは、０または１である。）
【請求項２９】
重合性化合物が重合している、請求項１〜２８のいずれか１項に記載のＬＣ媒体。
【請求項３０】
請求項１〜２９のいずれか１項に記載のＬＣ媒体を含むＬＣディスプレイ。
【請求項３１】
フレキシブルまたは湾曲ディスプレイである、請求項３０に記載のＬＣディスプレイ。
【請求項３２】
ＴＮ、ＯＣＢ、ＩＰＳ、ＦＦＳ、正−ＶＡ、ＶＡ、またはＵＢ−ＦＦＳディスプレイである、請求項３０または３１に記載のＬＣディスプレイ。
【請求項３３】
請求項１〜２８のいずれか１項に記載のＬＣ媒体をディスプレイに供する工程と、ディスプレイの規定領域内で重合性化合物を重合する工程とを含む、請求項３０〜３２のいずれか１項に記載のＬＣディスプレイの製造方法。
【請求項３４】
ＵＶ照射へ曝すことにより重合性化合物を光重合する、請求項３３に記載の方法。
【請求項３５】
フォトマスクを通してＵＶ照射へ曝すことにより重合性化合物を光重合する、請求項３４に記載の方法。
【請求項３６】
請求項１および２５〜２８のいずれか１項に記載の液晶成分Ｂ）を、請求項１〜２４のいずれか１項に記載の１種以上の重合性化合物または成分Ａ）と、場合によりさらなるＬＣ化合物および／または添加剤と混合する工程を含む、請求項１〜２８のいずれか１項に記載のＬＣ媒体の調製方法。
【発明の詳細な説明】
【技術分野】
【０００１】
本発明は、重合性化合物を含む液晶（ＬＣ）媒体、その製造方法、光学用途、電気光学用途および電子用途のための、特にフレキシブルＬＣディスプレイにおけるその使用、ならびにそれを含むＬＣディスプレイに関する。
【背景技術】
【０００２】
最近、液晶（ＬＣ）混合物がフレキシブル基板ベースのＬＣディスプレイを実現するために開発されている。これらのＬＣ混合物は、ディスプレイ中にポリマー壁を形成させる反応性ポリマー前駆体を含み、これはＬＣ層のギャップ距離を維持するのに有益である。したがって、この技術は、ＬＣ材料を使用することによってフリーフォームであり、頑強なディスプレイの製造を可能にする。
【０００３】
フリーフォームＬＣディスプレイは、剛性のフラットパネルディスプレイの平面形状以外の恒久的な形状、例えば湾曲形状を有することができ、可撓性形状を有することもできる。第一のタイプの最も単純な形式は、最近開発された湾曲テレビで、視聴者に質の高い視聴体験を提供する。それによって、一次元だけでなく二次元に成形され、例えば自動車のダッシュボードまたは広告スクリーンとして使用することができるディスプレイを提供することが可能である。
【０００４】
他のタイプのフリーフォームディスプレイであるフレキシブルディスプレイも開発されており、可撓性の利点を活用して、例えば携帯電話またはスマートウォッチでの使用が提案されている。さらなる可能性のある用途は、折り畳み式または巻取り式の携帯電話、ならびにそのサイズのために輸送または収納するのに巻取りまたは折り畳みが要求される、プレゼンテーションまたは家庭娯楽用の特大スクリーンである。有利には、そのようなデバイスは、従来の非可撓性ＬＣディスプレイで使用されるような硬質ガラス基板の代わりにプラスチック基板を基礎とする。
【０００５】
別のディスプレイコンセプトである「壊れない」ディスプレイもプラスチック基板を基礎としており、特に堅牢性、耐久性、および機械的衝撃に対する耐性を特徴とするディスプレイデザインのことを言う。解決しなければならない問題の１つは、モバイルデバイスが誤って落とされることや、通常の使用中に破損する危険性が高いことであった。これらのデバイスの高い価格を考慮すると、この問題に対する解決策が強く望まれているであろう。
【０００６】
したがって、フリーフォームな、または壊れないＬＣディスプレイに対する大きな需要がある。
【０００７】
フレキシブル基板を有するＬＣディスプレイの主な技術的課題の１つは、ＬＣ層厚が一定であることが適切なデバイス動作にとって重要であることである。規定のＬＣ層厚およびＬＣ材料特性の適切な組み合わせは、画素の黒状態と光透過状態との間での切り替えを確実とする。層厚が一定でない場合、基板間のギャップ距離による望ましくない干渉が目に見える光学的欠陥をもたらす可能性がある。それゆえ、ＬＣ層厚が、フレキシブルプラスチック基板の折り曲げまたは剛性の欠如によって確実に変わらないようにすべきである。
【０００８】
剛性ガラス基板を有する従来のＬＣディスプレイでは、通常、一定の層厚を定め、維持するためにスペーサー粒子がＬＣ層に添加される。フリーフォームディスプレイのための可能な解決策は、例えばポリマー壁のような、圧縮に抵抗し、且つ、２枚の基板をつなげることができる支持体を組み込むことによってこのコンセプトを導入することである。適切な製造方法は、ポリマー壁構造体を事前に製造し、ＬＣ混合物を基板上に塗布し、続いて上部基板でパネルを閉じることである。このアプローチに関する潜在的な問題は、例えば、ＬＣ混合物の広がりが支持体によって妨げられること、および上部基板への接着が十分ではない場合があることである。
【０００９】
代替解決策は、ディスプレイが組み立てられた後にフォトリソグラフィ工程によってポリマー壁構造を形成することである。これは、ポリマー壁形成プロセスを示す図１に概略的に示されている。図１（ａ）は、ＬＣホスト分子（ロッド）、重合性モノマー（ドット）、および光開始剤（図示せず）から成るＬＣ混合物を示す。図１（ｂ）に示すように、ＬＣ混合物をディスプレイに充填するか、またはＬＣ混合物を第１の基板および上に用いられる第２の基板上に塗布し、フォトマスクを通して（矢印で示される）紫外線を照射する。重合誘起相分離が起こり、その結果、図１（ｃ）に示すように、マスクパターンに応じてポリマー壁が照射領域に形成される一方、画素領域内のＬＣホスト分子（ロッド）のＬＣ相が復元される。
【００１０】
ＬＣディスプレイ用途のためのこの方法によってポリマー壁を形成する原理は、文献に記載されており、様々なディスプレイモードでの使用に提唱されている既知の技術である。
【００１１】
例えば、米国特許第６１３０７３８号明細書および欧州特許出願公開第２８１８５３４号明細書は、ＬＣホスト混合物に含まれる１種または２種の重合性モノマーから形成されたポリマー壁を含むＬＣディスプレイを開示している。
【先行技術文献】
【特許文献】
【００１２】
【特許文献１】米国特許第６１３０７３８号明細書
【特許文献２】欧州特許出願公開第２８１８５３４号明細書
【発明の概要】
【発明が解決しようとする課題】
【００１３】
しかしながら、現在使用されているポリマー壁形成を有するフレキシブルＬＣディスプレイ用のＬＣ混合物およびモノマーは、依然様々な欠点を有し、更なる改善の余地を残している。
【００１４】
例えば、先行技術で使用される重合性化合物およびＬＣ媒体は、ポリマー壁とＬＣホスト混合物のＬＣ分子との間で不十分な相分離を頻繁に示すことが見られる。これは、一方では、ポリマー壁へのＬＣ分子の望まれない含有をもたらし、他方では、ＬＣホスト混合物中に溶解または分散した多量のポリマー分子をもたらし、何れもディスプレイ性能に悪影響となり得る。
【００１５】
従って、ポリマー壁に混入したＬＣ分子は、ディスプレイの透明性およびコントラストの低減、異なるスイッチング速度のドメインの形成による電気光学応答の劣化、ならびに基板へのポリマー壁の接着力の減少をもたらし得る。他方、ＬＣホスト混合物中の望まれない量のポリマー分子は、ＬＣ混合物特性に悪影響となり得る。
【００１６】
さらに、ポリマー壁の厚さは大抵一定ではなく変化し、これにより、不均一な画素サイズが生じ得ることが観察される。加えて、ポリマー壁は、一方では機械的圧力に対して十分な安定性を、他方では十分な弾性を示さないことが依然として多い。また、ポリマー壁はしばしば厚すぎるため、ディスプレイの透明性およびコントラストが低下する。
【００１７】
フレキシブルディスプレイに典型的に用いられるプラスチック基板では、ガラス基板と比較して、従来技術のＬＣ媒体に使用されるモノマーが多くの場合より重合しにくいことも観察されていた。特定の理論に拘束されることを望むものではないが、これは重合反応を阻害するプラスチック基板中に存在する酸素原子に起因すると考えられる。結果として、ポリマー壁は不完全におよび／または十分な機械的安定性を持たずに形成されるだけとなる。大量の光開始剤を添加することにより、この問題に取り組み、重合を強化することが可能であるが、これはＬＣホスト混合物の電気光学的性質に悪影響を与える大量のラジカル不純物をもたらす。
【００１８】
従って、上記のような先行技術で使用される材料の欠点を克服することができる、フレキシブルＬＣディスプレイに使用するための利用可能な改善されたＬＣ混合物およびモノマーを有することが望ましい。
【００１９】
本発明は、ポリマー壁を用いたフレキシブルＬＣディスプレイに使用するための、上記の欠点を有さないか、または低い程度のみ有する新規の適切な材料、特に重合性モノマーを含むＬＣホスト混合物を提供するという目的に基づく。
【００２０】
特に、本発明は、特にはプラスチック基板上で少ない量の重合開始剤により、時間および費用において効果的にポリマー壁の形成を可能にし、および大量生産に適する、重合性モノマーを含むＬＣ媒体を提供するという目的に基づく。形成されたポリマー壁は、欠陥およびポリマー壁中に捕捉されるＬＣ分子がない、または低減され、およびＬＣホスト混合物に溶解するポリマー分子がない、または低減され、ＬＣホスト混合物からの明確な相分離を示すであろう。また、ポリマー壁は、一定の厚さ、高い弾性、機械的圧力に対する高い安定性、および基板への良好な接着性を示すであろう。
【００２１】
本発明の他の目的は、高い比抵抗値、高いＶＨＲ値、高い信頼性、低い閾電圧、短い応答時間、高い複屈折を示し、特により長い波長で、良好なＵＶ吸収を示し、含有するモノマーを迅速かつ完全に重合させ、ディスプレイにおける焼き付きの発生を低減または防止するであろう、フレキシブルディスプレイ用の改良されたＬＣホスト混合物を提供することにある。
【００２２】
本発明の他の目的は、アドレス状態における高い透明性、良好なコントラスト、高いスイッチング速度、および広い動作温度範囲を示す、ポリマー壁を用いたＬＣディスプレイを提供することにある。
【００２３】
本発明の他の目的は、フリーフォームおよび壊れないプラスチック基板を基礎とするＬＣディスプレイ用のＬＣＤ技術を可能にするための改良された技術的解決策を提供することにある。
【課題を解決するための手段】
【００２４】
上記の目的は、本発明に従って、以下に記載されそして請求される材料および方法により達成された。
【００２５】
従って、驚くべきことに、重合性マレイミド基を有する重合性化合物を含む、以下に記載され、そして請求されるＬＣホスト混合物および１種以上の重合性モノマーを含むＬＣ媒体を使用することにより、上記目的の少なくとも一部が達成され得ることが見出された。そのようなＬＣ媒体を使用することによって、より一定の厚さ、およびポリマー壁とＬＣホスト混合物との間のより良好な相分離を示すポリマー壁を達成可能であることが観察された。特に、そのような重合性化合物を含むＬＣ媒体の使用は、機械的応力およびＵＶに対して改善された耐性を有するポリマー壁をもたらす。
【００２６】
加えて、本発明のＬＣ媒体に使用されるマレイミドモノマーは、特にプラスチック基板において、ポリマー壁の良好な形成を示し、少量の光開始剤を用いて、または光開始剤を使用しなくても重合され得る。
【００２７】
驚くべきことに、ＬＣ媒体に含まれる重合性化合物は、ＬＣディスプレイの基板間の一定のセルギャップを維持するスペーサーを形成するためにも使用できることが見出された。これは、先行技術で通常使用されるスペーサー材料を補強でき、代替にもなり得る。
【００２８】
＜発明の要旨＞
本発明は、１種以上の重合性化合物を含む、好ましくはから成る重合性成分Ａ）、および１種以上のメソゲンまたは液晶化合物を含む、好ましくはから成る液晶成分Ｂ）（以降は「ＬＣホスト混合物」とも呼ばれる）を含む液晶（ＬＣ）媒体に関し、重合性成分Ａ）は、
マレイミド基を含む、１種以上の第１の重合性化合物、
任意成分として、１〜３０個のＣ原子を有する直鎖または分岐の炭化水素基、または３〜２４個の環原子を有する単環式炭化水素基、または４〜３０個の還原子を有する二環式もしくは多環式炭化水素基、およびそれに結合した（ちょうど）１個の重合性基を含む、１種以上の第２の重合性化合物、
任意成分として、１〜３０個のＣ原子を有する直鎖、分岐、または環状の炭化水素基、およびそれに結合した２個以上の重合性基を含む、１種以上の第３の重合性化合物、
任意成分として、１個以上の芳香環またはヘテロ芳香環または縮合芳香環または縮合ヘテロ芳香環を含む環系、およびそれに結合した２個の重合性基を含む、１種以上の第４の重合性化合物、
任意成分として、２〜２０個のＣ原子を有する炭化水素スペーサー基を介してＯ原子がアクリレートまたはメタクリレート基に結合しているシンナメート基を含む、１種以上の第５の重合性化合物、
任意成分として光開始剤、
任意成分として光増感剤
を含む。
【００２９】
本発明のＬＣ媒体の液晶成分Ｂ）は、以降「ＬＣホスト混合物」とも呼ばれ、好ましくは非重合性の低分子量化合物からのみ選択されるＬＣ化合物を含み、さらに安定剤やキラルドーパントのような添加剤を含んでよい。
【００３０】
本発明はさらに、重合性化合物または成分Ａ）の化合物が重合している、上記および下記のＬＣ媒体またはＬＣディスプレイに関する。
【００３１】
本発明はさらに、上記および下記のＬＣホスト混合物またはＬＣ成分Ｂ）を、上記および下記の１種以上の重合性化合物と、場合によりさらなるＬＣ化合物および／または添加剤と、混合する工程を含む、上記および下記のＬＣ媒体の製造方法に関する。
【００３２】
本発明はさらに、ＬＣディスプレイ、好ましくはフレキシブルＬＣディスプレイでのＬＣ媒体の使用に関する。
【００３３】
本発明はさらに、上記および下記のＬＣ媒体を含むＬＣディスプレイに関する。
【００３４】
本発明はさらに、上記および下記の１種以上の重合性化合物または重合性成分Ａ）の重合により得られるポリマー壁を含む、または上記および下記のＬＣ媒体を含む、ＬＣディスプレイに関する。
【００３５】
本発明はさらに、上記および下記の１種以上の重合性化合物または重合性成分Ａ）の重合により得られるスペーサーを含む、または上記および下記のＬＣ媒体を含む、ＬＣディスプレイに関する。
【００３６】
本発明のＬＣディスプレイは、好ましくはフレキシブルＬＣディスプレイ、好ましくはＴＮ、ＯＣＢ、ＩＰＳ、ＦＦＳ、正−ＶＡ、ＶＡ、またはＵＢ−ＦＦＳディスプレイである。
【００３７】
本発明はさらに、少なくとも一方が光に対して透明な２枚の基板、各基板に設けられる電極または一方の基板にのみ設けられる２つの電極、および基板間に設けられる上記および下記のＬＣ媒体の層を含み、重合性化合物がディスプレイの基板間で重合する、ＬＣディスプレイに関する。
【００３８】
本発明はさらに、ディスプレイの基板間に上記および下記のＬＣ媒体を充填するまたは提供する工程と、重合性化合物を重合する工程とを含む、上記および下記のＬＣディスプレイの製造方法に関する。
【００３９】
本発明のディプレイは、好ましくは透明層の形態で、一方または両方の基板に付けられる２つの電極を有する。いくつかのディスプレイ、例えば、ＴＮ、ＯＣＢ、またはＶＡディスプレイでは、２枚の基板のそれぞれに１つの電極が付けられる。他のディスプレイ、例えば、ＩＰＳ、ＦＦＳ、またはＵＢ−ＦＦＳディスプレイでは、２枚の基板の一方のみに両方の電極が付けられる。
【００４０】
重合性成分の重合性化合物は、好ましくは光重合によって、非常に好ましくはＵＶ光重合によって重合される。
【図面の簡単な説明】
【００４１】
【図１】従来技術および本発明のディスプレイにおけるポリマー壁形成方法を図式的に説明する。
【図２】本発明の重合性混合物１を含む試験セルの重合後の偏光顕微鏡画像を示す。
【図３】従来技術の重合性比較混合物Ｃ１を含む試験セルの重合後の偏光顕微鏡画像を示す。
【図４】従来技術の重合性比較混合物Ｃ２を含む試験セルの重合後の偏光顕微鏡画像を示す。
【図５】本発明の重合性混合物２を含む試験セルの重合後の偏光顕微鏡画像を示す。
【図６】従来技術の重合性比較混合物Ｃ３を含む試験セルの重合後の偏光顕微鏡画像を示す。
【図７】本発明の重合性混合物３を含む試験セルの重合後の偏光顕微鏡画像を示す。
【図８】本発明の重合性混合物４を含む試験セルの重合後の偏光顕微鏡画像を示す。
【発明を実施するための形態】
【００４２】
＜発明の詳細な説明＞
上記および下記において、「フリーフォームディスプレイ」という用語は、平行平面形状以外の恒久的形状、例えば湾曲形状を有するディスプレイまたはフレキシブルディスプレイを意味すると理解されるであろう。「フレキシブルディスプレイ」という用語は、例えば剛性ガラス基板の代わりに可撓性プラスチック基板を有し、他のいかなる剛性層も含まないディスプレイのように、破損することなく曲げることができるディスプレイを意味すると理解されるであろう。「湾曲ディスプレイ」という用語は、平行平面ではなく湾曲した上部基板および下部基板を有するディスプレイを意味すると理解されるであろう。
【００４３】
上記および下記において、「タッチムラ感度が低減されたフラットディスプレイ」という用語は、ディスプレイのフロントスクリーンに触れることによって引き起こされる不規則な輝度変動欠陥が低減されているディスプレイを意味すると理解されるであろう。
【００４４】
上記および下記において、「二環式または多環式基」という用語は、２個以上の縮合環、即ち、少なくとも１つの共通原子を共有する環（異なる環に属する原子間で共有結合を介して結合している環とは異なる。）から成り、環の縮合が、ａ）一連の原子（橋頭）を介して生じる（例えば、ビシクロ［２．２．１］ヘプタン（ノルボルナン）またはトリシクロ［３．３．３．１］デカン（アダマンタン）、以下「架橋二環式または多環式基」ともいう。）、ｂ）２つの原子間の結合を介して生じる（例えば、ビシクロ［４．４．０］デカン（デカリン）、以下「縮合二環式または多環式基」ともいう。）、ｃ）単原子（スピロ原子）で生じる（例えば、スピロ［４．５］デカン、以下「スピロ環式基」ともいう。）基を意味すると理解されよう。
【００４５】
特記しない限り、略語「ＲＭ」は、反応性メソゲンを記載するときに上および下で使用される。
【００４６】
上記および下記において、１個の重合性反応基を有する重合性化合物またはＲＭは、「一反応性」とも記載され、２個の重合性反応基を有する重合性化合物またはＲＭは、「二反応性」とも記載され、３個の重合性反応基を有する重合性化合物またはＲＭは、「三反応性」とも記載される。
【００４７】
特に明記しない限り、「ＬＣ混合物」という表現は、ＬＣホスト混合物（即ち、ＲＭも重合性化合物も含まない）を記載するときに使用され、一方、「ＬＣ媒体」という表現は、ＲＭまたは重合性化合物を加えたＬＣホスト混合物を記載するときに使用される。
【００４８】
特に明記しない限り、重合性化合物およびＲＭは、好ましくはアキラルな化合物から選択される。
【００４９】
本明細書で使用されるとき、「活性層」および「スイッチャブル層」という用語は、構造および光学異方性を有する１種以上の分子（例えば、電場または磁場のような外部刺激に対して配向を変えて、偏光または非偏光に対する層の透過率の変化をもたらすＬＣ分子）を含む電気光学ディスプレイ（例えば、ＬＣディスプレイ）の層を意味する。
【００５０】
本明細書で使用されるとき、「反応性メソゲン」および「ＲＭ」という用語は、メソゲンまたは液晶骨格、およびそれに結合した１個以上の重合に適する官能基（「重合性基」または「Ｐ」とも記載する。）を含む化合物を意味すると理解されよう。
【００５１】
特に明記しない限り、本明細書で使用される「重合性化合物」という用語は、重合性モノマー化合物を意味すると理解されよう。
【００５２】
本明細書で使用されるとき、「低分子量化合物」という用語は、「ポリマー化合物」または「ポリマー」とは対照的に、モノマーである、および／または重合反応によって調製されない化合物を意味すると理解されよう。
【００５３】
本明細書で使用されるとき、「非重合性化合物」という用語は、ＲＭまたは重合性化合物の重合に通常適用される条件下での重合に適した官能基を含まない化合物を意味すると理解されよう。
【００５４】
本明細書で使用されるとき、「メソゲン基」という用語は、当業者に知られ、文献に記載され、その誘引相互作用および反発相互作用の異方性により、低分子または高分子物質中の液晶（ＬＣ）相の誘発に本質的に寄与する基を意味する。メソゲン基を含む化合物（メソゲン化合物）は、それ自身がＬＣ相を必ずしも有さなくてよい。メソゲン化合物は、他の化合物との混合後および／または重合後のみ、ＬＣ相挙動を示してもよい。典型的なメソゲン基は、例えば、剛性棒状または円盤状ユニットである。メソゲンまたはＬＣ化合物に関連して用いられる用語および定義の概要は、Ｐｕｒｅ  Ａｐｐｌ．Ｃｈｅｍ．２００１，７３（５），８８８およびＣ．Ｔｓｃｈｉｅｒｓｋｅ，Ｇ．Ｐｅｌｚｌ，Ｓ．Ｄｉｅｌｅ，Ａｎｇｅｗ．Ｃｈｅｍ．２００４，１１６，６３４０−６３６８に与えられる。
【００５５】
本明細書で使用されるとき、以降、「スペーサー基」という用語は、「Ｓｐ」とも記載され、当業者に知られ、文献に記載され、例えば、Ｐｕｒｅ  Ａｐｐｌ．Ｃｈｅｍ．２００１，７３（５），８８８およびＣ．Ｔｓｃｈｉｅｒｓｋｅ，Ｇ．Ｐｅｌｚｌ，Ｓ．Ｄｉｅｌｅ，Ａｎｇｅｗ．Ｃｈｅｍ．２００４，１１６，６３４０−６３６８を確認されたい。本明細書で使用されるとき、「スペーサー基」または「スペーサー」という用語は、重合性メソゲン化合物中でメソゲン基と重合性基を連結する可撓性基、例えばアルキレン基を意味する。
【００５６】
上記および下記において、
【化１】
2019533050.tif 000002
は、トランス−１，４−シクロヘキシレン環を表し、
【化２】
2019533050.tif 000003
は、１，４−フェニレン環を表す。
【００５７】
上記および下記において、「有機基」は炭素または炭化水素基を表す。
【００５８】
「炭素基」は、少なくとも１個の炭素原子を含む１価または多価の有機基を表し、但し、これは、さらなる原子を含まなくても（例えば、−Ｃ≡Ｃ−）、例えば、Ｎ、Ｏ、Ｓ、Ｂ、Ｐ、Ｓｉ、Ｓｅ、Ａｓ、Ｔｅ、またはＧｅなどの１個以上のさらなる原子を含んでもよい（例えばカルボニル）。「炭化水素基」という用語は、さらに１個以上の水素原子を含む炭素基を表し、例えば、Ｎ、Ｏ、Ｓ、Ｂ、Ｐ、Ｓｉ、Ｓｅ、Ａｓ、Ｔｅ、またはＧｅなどの１個以上のヘテロ原子を含んでもよい。
【００５９】
「ハロゲン」は、Ｆ、Ｃｌ、Ｂｒ、またはＩを表す。
【００６０】
−ＣＯ−、−Ｃ（＝Ｏ）−、および−Ｃ（Ｏ）−は、カルボニル基、即ち、
【化３】
2019533050.tif 000004
を表す。
【００６１】
炭素または炭化水素基は、飽和または不飽和基であってよい。不飽和基は、例えば、アリール、アルケニルまたはアルキニル基である。３個以上の炭素原子を有する炭素または炭化水素基は、直鎖、分岐、および／または環状であってよく、スピロ結合または縮合環を含んでもよい。
【００６２】
「アルキル」、「アリール」、「ヘテロアリール」などの用語もまた、多価基、例えばアルキレン、アリーレン、ヘテロアリーレンなどを包含する。
【００６３】
「アリール」という用語は、芳香族炭素基またはそれから誘導される基を表す。「ヘテロアリール」という用語は、好ましくは、Ｎ、Ｏ、Ｓ、Ｓｅ、Ｔｅ、ＳｉおよびＧｅから選択される、１個以上のヘテロ原子を含む上で定義された「アリール」を表す。
【００６４】
好ましい炭素および炭化水素基は、１〜４０個、好ましくは１〜２０個、非常に好ましくは１〜１２個のＣ原子を有し、置換されていてもよい、直鎖、分岐、または環状のアルキル、アルケニル、アルキニル、アルコキシ、アルキルカルボニル、アルコキシカルボニル、アルキルカルボニルオキシ、およびアルコキシカルボニルオキシ、５〜３０個、好ましくは６〜２５個のＣ原子を有し、置換されていてもよい、アリールまたはアリールオキシ、または５〜３０個、好ましくは６〜２５個のＣ原子を有し、置換されていてもよい、アルキルアリール、アリールアルキル、アルキルアリールオキシ、アリールアルキルオキシ、アリールカルボニル、アリールオキシカルボニル、アリールカルボニルオキシ、およびアリールオキシカルボニルオキシであり、但し、１個以上のＣ原子は、ヘテロ原子、好ましくはＮ、Ｏ、Ｓ、Ｓｅ、Ｔｅ、Ｓｉ、およびＧｅから選択されるヘテロ原子により置き換えられていてもよい。
【００６５】
さらに好ましい炭素および炭化水素基は、Ｃ１〜Ｃ２０アルキル、Ｃ２〜Ｃ２０アルケニル、Ｃ２〜Ｃ２０アルキニル、Ｃ３〜Ｃ２０アリル、Ｃ４〜Ｃ２０アルキルジエニル、Ｃ４〜Ｃ２０ポリエニル、Ｃ６〜Ｃ２０シクロアルキル、Ｃ４〜Ｃ１５シクロアルケニル、Ｃ６〜Ｃ３０アリール、Ｃ６〜Ｃ３０アルキルアリール、Ｃ６〜Ｃ３０アリールアルキル、Ｃ６〜Ｃ３０アルキルアリールオキシ、Ｃ６〜Ｃ３０アリールアルキルオキシ、Ｃ２〜Ｃ３０ヘテロアリール、Ｃ２〜Ｃ３０ヘテロアリールオキシである。
【００６６】
Ｃ１〜Ｃ１２アルキル、Ｃ２〜Ｃ１２アルケニル、Ｃ２〜Ｃ１２アルキニル、Ｃ６〜Ｃ２５アリール、およびＣ２〜Ｃ２５ヘテロアリールが、特に好ましい。
【００６７】
さらに好ましい炭素および炭化水素基は、１〜２０個、好ましくは１〜１２個のＣ原子を有する直鎖、分岐、または環状のアルキルであり、但し、無置換であってもＦ、Ｃｌ、Ｂｒ、Ｉ、またはＣＮで一置換または多置換されてもよく、１個以上の隣接していないＣＨ２基は、それぞれ互いに独立に、Ｏおよび／またはＳ原子が互いに直接連結しないように、−Ｃ（ＲＳ１）＝Ｃ（ＲＳ１）−、−Ｃ≡Ｃ−、−Ｎ（ＲＳ１）−、−Ｏ−、−Ｓ−、−ＣＯ−、−ＣＯ−Ｏ−、−Ｏ−ＣＯ−、−Ｏ−ＣＯ−Ｏ−で置き換えられていてもよく、
ＲＳ１は、Ｈ、Ｆ、Ｃｌ、ＣＮ、１〜２５個のＣ原子を有する直鎖、分岐、または環状のアルキル鎖（但し加えて、１個以上の隣接していないＣ原子は、−Ｏ−、−Ｓ−、−ＣＯ−、−ＣＯ−Ｏ−、−Ｏ−ＣＯ−、−Ｏ−ＣＯ−Ｏ−で置き換えられていてもよく、１個以上のＨ原子は、ＦまたはＣｌで置き換えられていてもよい。）を表すか、または置換されていてもよい、６〜３０個のＣ原子を有するアリールまたはアリールオキシ基、または置換されていてもよい２〜３０個のＣ原子を有するヘテロアリールまたはヘテロアリールオキシ基を表す。
【００６８】
好ましいアルキル基は、例えば、メチル、エチル、ｎ−プロピル、イソプロピル、ｎ−ブチル、イソブチル、ｓ−ブチル、ｔ−ブチル、２−メチルブチル、ｎ−ペンチル、ｓ−ペンチル、シクロペンチル、ｎ−ヘキシル、シクロヘキシル、２−エチルヘキシル、ｎ−ヘプチル、シクロヘプチル、ｎ−オクチル、シクロオクチル、ｎ−ノニル、ｎ−デシル、ｎ−ウンデシル、ｎ−ドデシル、ドデカニル、トリフルオロメチル、ペルフルオロ−ｎ−ブチル、２，２，２−トリフルオロエチル、ペルフルオロオクチル、ペルフルオロヘキシルなどである。
【００６９】
好ましいアルケニル基は、例えば、エテニル、プロペニル、ブテニル、ペンテニル、シクロペンテニル、ヘキセニル、シクロヘキセニル、ヘプテニル、シクロヘプテニル、オクテニル、シクロオクテニルなどである。
【００７０】
好ましいアルキニル基は、例えば、エチニル、プロピニル、ブチニル、ペンチニル、ヘキシニル、オクチニルなどである。
【００７１】
好ましいアルコキシ基は、例えば、メトキシ、エトキシ、２−メトキシエトキシ、ｎ−プロポキシ、ｉ−プロポキシ、ｎ−ブトキシ、ｉ−ブトキシ、ｓ−ブトキシ、ｔ−ブトキシ、２−メチルブトキシ、ｎ−ペントキシ、ｎ−ヘキソキシ、ｎ−ヘプトキシ、ｎ−オクトキシ、ｎ−ノノキシ、ｎ−デコキシ、 ｎ−ウンデコキシ、ｎ−ドデコキシなどである。
【００７２】
好ましいアミノ基は、例えば、ジメチルアミノ、メチルアミノ、メチルフェニルアミノ、フェニルアミノなどである。
【００７３】
アリールおよびヘテロアリール基は、単環式または多環式であってよく、即ち、これらは、１個の環（例えば、フェニルなど）、または縮合している（例えば、ナフチルなど）または共有結合している（例えば、ビフェニル）、または縮合環と連結環の組み合わせを含む、２個以上の環を含むことができる。ヘテロアリール基は、好ましくはＯ、Ｎ、Ｓ、およびＳｅから選択される、１個以上のヘテロ原子を含む。
【００７４】
６〜２５個のＣ原子を有する単環式、二環式、または三環式アリール基および５〜２５個の環原子を有する単環式、二環式、または三環式ヘテロアリール基が特に好ましく、これらは、縮合環を含んでよく、置換されていてもよい。５員、６員、または７員アリールおよびヘテロアリール基がさらに好ましく、但し加えて、１個以上のＣＨ基は、Ｏ原子および／またはＳ原子が互いに直接連結しないように、Ｎ、Ｓ、またはＯで置き換えられてよい。
【００７５】
好ましいアリール基は、例えば、フェニル、ビフェニル、ターフェニル、［１，１’：３，１”］ターフェニル−２’−イル、ナフチル、アントラセン、ビナフチル、フェナントレン、９，１０−ジヒドロフェナントレン、ピレン、ジヒドロピレン、クリセン、ペリレン、テトラセン、ペンタセン、ベンゾピレン、フルオレン、インデン、インデノフルオレン、スピロビフルオレンなどである。
【００７６】
好ましいヘテロアリール基は、例えば、ピロール、ピラゾール、イミダゾール、１，２，３−トリアゾール、１，２，４−トリアゾール、テトラゾール、フラン、チオフェン、セレノフェン、オキサゾール、イソオキサゾール、１，２チアゾール、１，３−チアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾールなどの５員環、ピリジン、ピリダジン、ピリミジン、ピラジン、１，３，５−トリアジン、１，２，４−トリアジン、１，２，３−トリアジン、１，２，４，５−テトラジン、１，２，３，４−テトラジン、１，２，３，５−テトラジンなどの６員環、またはインドール、イソインドール、インドリジン、インダゾール、ベンズイミダゾール、ベンゾトリアゾール、プリン、ナフトイミダゾール、フェナントリミダゾール、ピリミダゾール、ピラジンイミダゾール、キノキサリンイミダゾール、ベンゾオキサゾール、ナフトオキサゾール、アントロオキサゾール、フェナントロキサゾール、イソオキサゾール、ベンゾチアゾール、ベンゾフラン、イソベンゾフラン、ジベンゾフラン、キノリン、イソキノリン、プテリジン、ベンゾ−５，６−キノリン、ベンゾ−６，７−キノリン、ベンゾ−７，８−キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ［２，３ｂ］チオフェン、チエノ［３，２ｂ］チオフェン、ジチエノチオフェン、イソベンゾチオフェン、ジベンゾチオフェン、ベンゾチアジアゾチオフェンなどの縮合基、またはこれらの基の組み合わせである。
【００７７】
上記および下記のアリールおよびヘテロアリール基は、アルキル、アルコキシ、チオアルキル、フッ素、フルオロアルキルまたはさらなるアリールもしくはヘテロアリール基で置換されてもよい。
【００７８】
（非芳香族）脂環式および複素環式基は、飽和環、即ち単結合のみ含むもの、および部分不飽和環、即ち多重結合を含み得るものを包含する。複素環は、好ましくはＳｉ、Ｏ、Ｎ、Ｓ、およびＳｅから選択される、１個以上のヘテロ原子を含む。
【００７９】
（非芳香族）脂環式および複素環式基は、単環式であってよく、即ち１個のみ環を含んでよく（例えば、シクロヘキサンなど）、また多環式であってよく、即ち複数の環を含んでよい（例えばデカヒドロナフタレンまたはビシクロオクタンなど）。飽和基が特に好ましい。５〜２５個の環原子を有する単環式、二環式、または三環式基がさらに好ましく、縮合環を含んでも、置換されていてもよい。５員、６員、７員、または８員炭素環式基がさらに好ましく、但し加えて、１個以上のＣ原子は、Ｓｉで置き換えられてよく、および／または１個以上のＣＨ基は、Ｎで置き換えられてよく、および／または１個以上の隣接していないＣＨ２基は、−Ｏ−および／または−Ｓ−で置き換えられてよい。
【００８０】
好ましい脂環式および複素環式基は、例えば、シクロペンタン、テトラヒドロフラン、テトラヒドロチオフラン、ピロリジンなどの５員基、シクロヘキサン、シリナン、シクロヘキセン、テトラヒドロピラン、テトラヒドロチオピラン、１，３−ジオキサン、１，３−ジチアン、ピペリジンなど６員基、シクロヘプタンなどの７員基、およびテトラヒドロナフタレン、デカヒドロナフタレン、インダン、ビシクロ［１．１．１］−ペンタン−１，３−ジイル、ビシクロ［２．２．２］オクタン−１，４−ジイル、スピロ［３．３］−ヘプタン−２，６−ジイル、オクタヒドロ−４，７−メタノインダン−２，５−ジイルなどの縮合基である。
【００８１】
好ましい置換基は、例えば、アルキルまたはアルコキシなどの溶解促進基、フッ素、ニトロまたはニトリルなどの電子求引性基、またはポリマーのガラス転移温度（Ｔｇ）を上昇させるための置換基、特に嵩高い基、例えば、ｔ−ブチルまたは置換されていてもよいアリール基である。
【００８２】
以降、好ましい置換基は、Ｌｓとも記載され、例えば、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）Ｎ（ＲＳ）２、−Ｃ（＝Ｏ）ＹＳ、−Ｃ（＝Ｏ）ＲＳ、−Ｎ（ＲＳ）２、それぞれ１〜２５個のＣ原子を有する、直鎖または分岐のアルキル、アルコキシ、アルキルカルボニル、アルコキシカルボニル、アルキルカルボニルオキシ、またはアルコキシカルボニルオキシ（但し、１個以上のＨ原子は、ＦまたはＣｌで置き換えられてもよい。）、置換されていてもよく１〜２０個のＳｉ原子を有するシリル、または置換されていてもよく６〜２５個、好ましくは６〜１５個のＣ原子を有するアリールである。ここで、Ｒｓは、Ｈ、Ｆ、Ｃｌ、ＣＮ、または１〜２５個のＣ原子を有する直鎖、分岐または環状のアルキル（但し、１個以上の隣接していないＣＨ２基は、Ｏ原子および／またはＳ原子が互いに直接結合しないように、−Ｏ−、−Ｓ−、−ＣＯ−、−ＣＯ−Ｏ−、−Ｏ−ＣＯ−、−Ｏ−ＣＯ−Ｏ−で置き換えられてよく、１個以上のＨ原子は、それぞれ、Ｆ、Ｃｌ、Ｐ−、またはＰ−Ｓｐ−で置き換えられてよい。）を表し、Ｙｓは、ハロゲンを表す。
【００８３】
「置換されているシリルまたはアリール」は、好ましくは、ハロゲン、−ＣＮ、Ｒ０、−ＯＲ０、−ＣＯ−Ｒ０、−ＣＯ−Ｏ−Ｒ０、−Ｏ−ＣＯ−Ｒ０、または−Ｏ−ＣＯ−Ｏ−Ｒ０により置換されているものを意味し、Ｒ０はＨまたは１〜２０個のＣ原子を有するアルキルを表す。
【００８４】
特に好ましい置換基Ｌは、例えば、Ｆ、Ｃｌ、ＣＮ、ＮＯ２、ＣＨ３、Ｃ２Ｈ５、ＯＣＨ３、ＯＣ２Ｈ５、ＣＯＣＨ３、ＣＯＣ２Ｈ５、ＣＯＯＣＨ３、ＣＯＯＣ２Ｈ５、ＣＦ３、ＯＣＦ３、ＯＣＨＦ２、ＯＣ２Ｆ５、さらにフェニルである。
【００８５】
【化４】
2019533050.tif 000005
式中、Ｌは、上で示された１つの意味を有し、ｒは、０、１、２、３、または４である。
【００８６】
重合性基Ｐ、Ｐｘ、またはＰ１，２は、例えば、フリーラジカルまたはイオン連鎖重合、重付加または重縮合などの重合反応に、または例えばポリマー主鎖への付加または縮合などの重合類似反応に適する基である。連鎖重合用の基、特にはＣ＝Ｃ二重結合または−Ｃ≡Ｃ−三重結合を含むもの、および開環重合に適する基、例えばオキセタンまたはエポキシド基が特に好ましい。
【００８７】
好ましい基ＰおよびＰ１，２は、ＣＨ２＝ＣＷ１−ＣＯ−Ｏ−、ＣＨ２＝ＣＷ１−ＣＯ−、
【化５】
2019533050.tif 000006
ＣＨ２＝ＣＷ２−（Ｏ）ｋ３−、ＣＷ１＝ＣＨ−ＣＯ−（Ｏ）ｋ３−、ＣＷ１＝ＣＨ−ＣＯ−ＮＨ−、ＣＨ２＝ＣＷ１−ＣＯ−ＮＨ−、ＣＨ３−ＣＨ＝ＣＨ−Ｏ−、（ＣＨ２＝ＣＨ）２ＣＨ−ＯＣＯ−、（ＣＨ２＝ＣＨ−ＣＨ２）２ＣＨ−ＯＣＯ−、（ＣＨ２＝ＣＨ）２ＣＨ−Ｏ−、（ＣＨ２＝ＣＨ−ＣＨ２）２Ｎ−、（ＣＨ２＝ＣＨ−ＣＨ２）２Ｎ−ＣＯ−、ＨＯ−ＣＷ２Ｗ３−、ＨＳ−ＣＷ２Ｗ３−、ＨＷ２Ｎ−、ＨＯ−ＣＷ２Ｗ３−ＮＨ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、ＣＨ２＝ＣＨ−（ＣＯ）ｋ１−Ｐｈｅ−（Ｏ）ｋ２−、Ｐｈｅ−ＣＨ＝ＣＨ−、ＨＯＯＣ−、ＯＣＮ−、およびＷ４Ｗ５Ｗ６Ｓｉ−から成る群より選択され、ここで、Ｗ１は、Ｈ、Ｆ、Ｃｌ、ＣＮ、ＣＦ３、フェニル、または１〜５個のＣ原子を有するアルキル、特にはＨ、Ｆ、Ｃｌ、ＣＨ３またはＣ２Ｈ５を表し、Ｗ２およびＷ３は、それぞれ互いに独立に、Ｈまたは１〜５個のＣ原子を有するアルキル、特にはＨ、メチル、エチル、またはｎ−プロピルを表し、Ｗ４、Ｗ５およびＷ６は、それぞれ互いに独立に、Ｃｌ、１〜５個のＣ原子を有するオキサアルキルまたはオキサカルボニルアルキルを表し、Ｗ７およびＷ８は、それぞれ互いに独立に、Ｈ、Ｃｌ、または１〜５個のＣ原子を有するアルキルを表し、Ｐｈｅは、１，４−フェニレン（但し、１個以上の上で定義されたＰ−Ｓｐ−以外の基Ｌで置換されてよい。）を表し、ｋ１、ｋ２およびｋ３は、それぞれ互いに独立に、０または１を表し、ｋ３は好ましくは１を表し、ｋ４は１〜１０の整数を表す。
【００８８】
非常に好ましい基ＰおよびＰ１，２は、ＣＨ２＝ＣＷ１−ＣＯ−Ｏ−、ＣＨ２＝ＣＷ１−ＣＯ−、
【化６】
2019533050.tif 000007
ＣＨ２＝ＣＷ２−Ｏ−、ＣＨ２＝ＣＷ２−、ＣＷ１＝ＣＨ−ＣＯ−（Ｏ）ｋ３−、ＣＷ１＝ＣＨ−ＣＯ−ＮＨ−、ＣＨ２＝ＣＷ１−ＣＯ−ＮＨ−、（ＣＨ２＝ＣＨ）２ＣＨ−ＯＣＯ−、（ＣＨ２＝ＣＨ−ＣＨ２）２ＣＨ−ＯＣＯ−、（ＣＨ２＝ＣＨ）２ＣＨ−Ｏ−、（ＣＨ２＝ＣＨ−ＣＨ２）２Ｎ−、（ＣＨ２＝ＣＨ−ＣＨ２）２Ｎ−ＣＯ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、ＣＨ２＝ＣＨ−（ＣＯ）ｋ１−Ｐｈｅ−（Ｏ）ｋ２−、Ｐｈｅ−ＣＨ＝ＣＨ−、およびＷ４Ｗ５Ｗ６Ｓｉ−から成る群より選択され、ここで、Ｗ１は、Ｈ、Ｆ、Ｃｌ、ＣＮ、ＣＦ３、フェニル、または１〜５個のＣ原子を有するアルキル、特にはＨ、Ｆ、Ｃｌ、ＣＨ３またはＣ２Ｈ５を表し、Ｗ２およびＷ３は、それぞれ互いに独立に、Ｈまたは１〜５個のＣ原子を有するアルキル、特にはＨ、メチル、エチル、またはｎ−プロピルを表し、Ｗ４、Ｗ５およびＷ６は、それぞれ互いに独立に、Ｃｌ、１〜５個のＣ原子を有するオキサアルキルまたはオキサカルボニルアルキルを表し、Ｗ７およびＷ８は、それぞれ互いに独立に、Ｈ、Ｃｌ、または１〜５個のＣ原子を有するアルキルを表し、Ｐｈｅは、１，４−フェニレンを表し、ｋ１、ｋ２およびｋ３は、それぞれ互いに独立に、０または１を表し、ｋ３は好ましくは１を表し、ｋ４は１〜１０の整数を表す。
【００８９】
非常に特に好ましい基ＰおよびＰ１，２は、ＣＨ２＝ＣＷ１−ＣＯ−Ｏ−、特にはＣＨ２＝ＣＨ−ＣＯ−Ｏ−、ＣＨ２＝Ｃ（ＣＨ３）−ＣＯ−Ｏ−、およびＣＨ２＝ＣＦ−ＣＯ−Ｏ−、さらには、ＣＨ２＝ＣＨ−Ｏ−、（ＣＨ２＝ＣＨ）２ＣＨ−Ｏ−ＣＯ−、（ＣＨ２＝ＣＨ）２ＣＨ−Ｏ−、
【化７】
2019533050.tif 000008
から成る群より選択される。
【００９０】
さらに好ましい重合性基ＰおよびＰ１，２は、ビニルオキシ、アクリレート、メタクリレート、エタクリレート（ＣＨ２＝ＣＷ１−ＣＯ−Ｏ−、ここでＷ１はエチルである）、フルオロアクリレート、クロロアクリレート、オキセタン、およびエポキシドから、最も好ましくはアクリレートおよびメタクリレートから成る群より選択される。
【００９１】
Ｓｐ、Ｓｐｘ、Ｓｐｙ、またはＳｐ１，２が単結合ではない場合、好ましくは、各基Ｐ−Ｓｐ−がＰ−Ｓｐ”−Ｘ”−に一致するように式Ｓｐ”−Ｘ”から選択され、ここで、
Ｓｐ”は、１〜２０個、好ましくは１〜１２個のＣ原子を有するアルキレンを表し、但し、Ｆ、Ｃｌ、Ｂｒ、Ｉ、またはＣＮで一置換または多置換されてよく、加えて、１個以上の隣接していないＣＨ２基は、それぞれ互いに独立に、Ｏおよび／またはＳ原子が互いに直接連結しないように、−Ｏ−、−Ｓ−、−ＮＨ−、−Ｎ（Ｒ０）−、−Ｓｉ（Ｒ０Ｒ００）−、−ＣＯ−、−ＣＯ−Ｏ−、−Ｏ−ＣＯ−、−Ｏ−ＣＯ−Ｏ−、−Ｓ−ＣＯ−、−ＣＯ−Ｓ−、−Ｎ（Ｒ００）−ＣＯ−Ｏ−、−Ｏ−ＣＯ−Ｎ（Ｒ０）−、−Ｎ（Ｒ０）−ＣＯ−Ｎ（Ｒ００）−、−ＣＨ＝ＣＨ−、または−Ｃ≡Ｃ−で置き換えられてよく、
Ｘ”は、−Ｏ−、−Ｓ−、−ＣＯ−、−ＣＯ−Ｏ−、−Ｏ−ＣＯ−、−Ｏ−ＣＯ−Ｏ−、−ＣＯ−Ｎ（Ｒ０）−、−Ｎ（Ｒ０）−ＣＯ−、−Ｎ（Ｒ０）−ＣＯ−Ｎ（Ｒ００）−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲ０−、−ＣＹ２＝ＣＹ３−、−Ｃ≡Ｃ−、−ＣＨ＝ＣＨ−ＣＯ−Ｏ−、−Ｏ−ＣＯ−ＣＨ＝ＣＨ−または単結合を表し、
Ｒ０およびＲ００は、それぞれ互いに独立に、Ｈまたは１〜２０個のＣ原子を有するアルキルを表し、
Ｙ２およびＹ３は、それぞれ互いに独立に、Ｈ、Ｆ、ＣｌまたはＣＮを表す。
【００９２】
Ｘ”は、好ましくは、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０−ＣＯ−、−ＮＲ０−ＣＯ−ＮＲ００−、または単結合である。
【００９３】
典型的なスペーサー基Ｓｐ、Ｓｐｘ、Ｓｐｙ、Ｓｐ１，２、および−Ｓｐ”−Ｘ”は、例えば、−（ＣＨ２）ｐ１−、−（ＣＨ２ＣＨ２Ｏ）ｑ１−ＣＨ２ＣＨ２−、−ＣＨ２ＣＨ２−Ｓ−ＣＨ２ＣＨ２−、−ＣＨ２ＣＨ２−ＮＨ−ＣＨ２ＣＨ２−、または−（ＳｉＲ０Ｒ００−Ｏ）ｐ１−であり、ここで、ｐ１は、１〜１２の整数であり、ｑ１は、１〜３の整数であり、Ｒ０およびＲ００は、上で示される意味を有する。
【００９４】
特に好ましい基Ｓｐ、Ｓｐｘ、Ｓｐｙ、Ｓｐ１，２、および−Ｓｐ”−Ｘ”は、−（ＣＨ２）ｐ１−、−（ＣＨ２）ｐ１−Ｏ−、−（ＣＨ２）ｐ１−Ｏ−ＣＯ−、−（ＣＨ２）ｐ１−ＣＯ−Ｏ−、−（ＣＨ２）ｐ１−Ｏ−ＣＯ−Ｏ−であり、ここで、ｐ１およびｑ１は、上で示される意味を有する。
【００９５】
特に好ましい基Ｓｐ”は、それぞれ直鎖の場合において、エチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン−Ｎ−メチルイミノエチレン、１−メチルアルキレン、エテニレン、プロペニレン、およびブテニレンである。
【００９６】
好ましくは、ＬＣ媒体の成分Ａ）は、式Ｉから選択される１種以上の第１の重合性化合物を含む。
【００９７】
【化８】
2019533050.tif 000009
式中、各基は、互いに独立に、それぞれの出現において同一または異なって、以下の意味を有する。
Ｒａ、Ｒｂは、Ｈ、Ｆ、Ｃｌ、ＣＮ、Ｐｙ、またはＲｘであり、但し、ＲａおよびＲｂの少なくとも一方は、Ｐｙであり、
【化９】
2019533050.tif 000010
Ｓｐｙは、１〜２０個のＣ原子を有する直鎖、分岐、または環状のアルキレン、または単結合であり、但し、１個以上の隣接していないＣＨ２基は、Ｏおよび／またはＳ原子が互いに直接結合しないように、−Ｏ−、−Ｓ−、−ＣＯ−、−ＣＯ−Ｏ−、−Ｏ−ＣＯ−、−Ｏ−ＣＯ−Ｏ−で置き換えられてよく、
Ｒｍ、Ｒｎは、Ｈまたは１〜５個のＣ原子を有するアルキルであり、
Ｒｘは、１〜２５個のＣ原子を有する直鎖、分岐、または環状のアルキルであり、１個以上の隣接していないＣＨ２基は、Ｏおよび／またはＳ原子が互いに直接結合しないように、−Ｏ−、−Ｓ−、−ＮＲ０−、−ＣＯ−、−ＣＯ−Ｏ−、−Ｏ−ＣＯ−、−Ｏ−ＣＯ−Ｏ−、−Ｃ（Ｒ０）＝Ｃ（Ｒ００）−、−Ｃ≡Ｃ−で置き換えられてよく、１個以上のＨ原子は、それぞれ、ＦまたはＣｌで置き換えられてよく、
Ａｘは、４〜２５個の環原子を有する芳香族、ヘテロ芳香族、脂環式、または複素環式基であり、縮合環を含んでよく、無置換であっても、Ｌで一置換または多置換されてもよく、
Ｚｘは、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ１１−、−ＣＦ２ＣＨ２−、−ＣＨ２ＣＦ２−、−（ＣＦ２）ｎ１１−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、ＣＲ０Ｒ００、または単結合であり、
Ｌは、Ｆ、Ｃｌ、−ＣＮ、−ＮＯ２、−ＮＣＯ、−ＮＣＳ、−ＯＣＮ、−ＳＣＮ、−Ｃ（＝Ｏ）Ｎ（Ｒｑ）２、−Ｃ（＝Ｏ）Ｙｚ、−Ｃ（＝Ｏ）Ｒｑ、−Ｎ（Ｒｑ）２、置換されていてもよいシリル、置換されていてもよい５〜２０個の環原子を有するアリールまたはヘテロアリール、または１〜２５個のＣ原子を有する直鎖また分岐のアルキルであり、但し加えて、１個以上の隣接していないＣＨ２基は、Ｏおよび／またはＳ原子が互いに直接連結しないように、それぞれ互いに独立に、−Ｃ（Ｒ０）＝Ｃ（Ｒ００）−、−Ｃ≡Ｃ−、−Ｎ（Ｒ０）−、−Ｏ−、−Ｓ−、−ＣＯ−、−ＣＯ−Ｏ−、−Ｏ−ＣＯ−、−Ｏ−ＣＯ−Ｏ−で置き換えられてよく、但し加えて、１個以上のＨ原子は、Ｆ、Ｃｌ、−ＣＮで置き換えられてよく、
Ｒｑは、Ｈ、Ｆ、Ｃｌ、ＣＮ、または１〜２５個のＣ原子を有する直鎖、分岐、または環状のアルキルであり、１個以上の隣接していないＣＨ２基は、Ｏおよび／またはＳ原子が互いに直接結合しないように、−Ｏ−、−Ｓ−、−ＣＯ−、−ＣＯ−Ｏ−、−Ｏ−ＣＯ−、−Ｏ−ＣＯ−Ｏ−で置き換えられてよく、１個以上のＨ原子は、それぞれ、ＦまたはＣｌで置き換えられてよく、
Ｒ０、Ｒ００は、Ｈまたは１〜２０個のＣ原子を有するアルキルであり、
Ｙｚは、ハロゲン、好ましくはＦまたはＣｌであり、
ｍ１は、０、１、または２であり、
ｎ１１は、１、２、３、または４である。
【００９８】
好ましくは、Ｒｘは、１〜１２個、好ましくは１〜６個のＣ原子を有する１級アルキル、３〜１５個、好ましくは３〜１０個のＣ原子を有する２級アルキル、または４〜１８個、好ましくは４〜１２個のＣ原子を有する３級アルキルである。
【００９９】
Ｓｐｙは、好ましくは−（ＣＨ２）ｐ１−、−（ＣＨ２）ｐ１−Ｏ−、−（ＣＨ２）ｐ１−Ｏ−ＣＯ−、または−（ＣＨ２）ｐ１−ＣＯ−Ｏ−、非常に好ましくは−（ＣＨ２）ｐ１−であり、ここで、ｐ１は１〜１２の整数である。
【０１００】
本発明の好ましい実施形態において、式Ｉのｍ１は０である。本発明の他の好ましい実施形態において、式Ｉのｍ１は１または２である。
【０１０１】
式ＩのＡｘは、好ましくは、４−フェニレン、１，３−フェニレン、ナフタレン−１，４−ジイル、ナフタレン−２，６−ジイル、フェナントレン−２，７−ジイル、９，１０−ジヒドロフェナントレン−２，７−ジイル、アントラセン−２，７−ジイル、フルオレン−２，７−ジイル、クマリン、フラボン（但し加えて、これらの基において１個以上のＣＨ基は、Ｎで置き換えられてよい。）、シクロヘキサン−１，４−ジイル（但し加えて、１個以上の隣接していないＣＨ２基は、Ｏおよび／またはＳで置き換えられてよい。）、１，４−シクロヘキセニレン、ビシクロ［１．１．１］−ペンタン−１，３−ジイル、ビシクロ［２．２．２］オクタン−１，４−ジイル、スピロ［３．３］−ヘプタン−２，６−ジイル、ピペリジン−１，４−ジイル、デカヒドロナフタレン−２，６−ジイル、１，２，３，４−テトラヒドロナフタレン−２，６−ジイル、インダン−２，５−ジイル、またはオクタヒドロ−４，７−メタノインダン−２，５−ジイルから選択され、これらすべての基は、無置換であっても、上で定義されるＬで一置換または多置換されてもよい。
【０１０２】
非常に好ましい式ＩのＡｘは、１，４−フェニレン、ナフタレン−２，６−ジイル、およびシクロヘキサン−１，４−ジイルから選択され、無置換であっても、上で定義されるＬで一置換または多置換されてもよい。
【０１０３】
Ｚｘは、好ましくは、−ＣＯ−Ｏ−、−ＯＣＯ−、−ＯＣＨ２−、−ＣＨ２Ｏ−、−ＣＦ２Ｏ−、−ＯＣＦ２−、−ＣＦ２Ｓ−、−（ＣＨ２）ｎ１１−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、または単結合から選択される。
【０１０４】
好ましい式Ｉの化合物は、以下式から選択される。
【０１０５】
【化１０】
2019533050.tif 000011
式中、Ｒｘ、Ｓｐｙ、Ａｘ、Ｚｘは、上および下で定義される通りである。
【０１０６】
非常に好ましい式Ｉの化合物は、以下式から選択される。
【０１０７】
【化１１】
2019533050.tif 000012
【０１０８】
好ましくは、ＬＣ媒体の成分Ａ）は、式ＩＩから選択される１種以上の第２の重合性化合物を含む。
【０１０９】
【化１２】
2019533050.tif 000013
式中、
Ｐは、重合性基であり、
Ｓｐは、スペーサー基または単結合であり、
Ｇ１は、１〜２０個のＣ原子を有する直鎖または分岐のアルキル基、または３〜２４個のＣ原子を有する単環式アルキル基であり、フッ素で一置換、多置換または全置換されてもよく、１個以上の式Ｉで定義される基Ｌで置換されてもよく、１個以上のＣＨ２基は、Ｏ−原子が互いに直接隣接しないように、−Ｏ−、−ＣＯ−、−Ｏ−ＣＯ−、または−ＣＯ−Ｏ−で置き換えられてよい。
【０１１０】
Ｐは、好ましくはアクリレート、メタクリレート、オキセタン、またはビニルオキシであり、非常に好ましくはアクリレート、またはメタクリレートである。
【０１１１】
Ｓｐは、好ましくは、各基Ｐ−Ｓｐ−が式Ｐ−Ｓｐ”−Ｘ”−に一致するように式Ｓｐ”−Ｘ”であり、Ｓｐ”およびＸ”は、上で定義される通りである。
【０１１２】
Ｓｐは、非常に好ましくは、−（ＣＨ２）ｐ１−、−（ＣＨ２）ｐ１−Ｏ−、−（ＣＨ２）ｐ１−Ｏ−ＣＯ−、−（ＣＨ２）ｐ１−ＣＯ−Ｏ−、−（ＣＨ２）ｐ１−Ｏ−ＣＯ−Ｏ−であり、ここで、ｐ１は１〜１２の整数である。
【０１１３】
Ｌは、好ましくは、Ｆ、Ｃｌ、−ＣＮ、および１〜２５個、特に好ましくは１〜１０個のＣ原子を有する直鎖または分岐のアルキルから選択され、但し加えて、１個以上の隣接していないＣＨ２基は、それぞれ互いに独立に、Ｏおよび／またはＳ原子が互いに直接連結しないように、−Ｃ（Ｒ０）＝Ｃ（Ｒ００）−、−Ｃ≡Ｃ−、−Ｎ（Ｒ０）−、−Ｏ−、−Ｓ−、−ＣＯ−、−ＣＯ−Ｏ−、−Ｏ−ＣＯ−、−Ｏ−ＣＯ−Ｏ−で置き換えられてよく、但し加えて１個以上のＨ原子は、Ｆ、Ｃｌ、Ｂｒ、ＩまたはＣＮで置き換えられてよい。
【０１１４】
Ｌは、非常に好ましくは、Ｆ、−ＣＮ、および１〜６個のＣ原子を有するアルキルまたはアルコキシ（フッ素化されてもよい）から選択され、好ましくは、Ｆ、Ｃｌ、ＣＮ、ＣＨ３、ＯＣＨ３、ＯＣＦ３、ＯＣＦ２Ｈ、またはＯＣＦＨ２から選択され、非常に好ましくはＦである。
【０１１５】
好ましい式ＩＩの化合物は、以下式から選択される。
【０１１６】
【化１３】
2019533050.tif 000014
式中、各基は、互いに独立にそれぞれの出現において同一または異なって、以下の意味を有する。
Ｐ、Ｓｐは、式ＩＩで与えられる意味または上および下で与えられる好ましい意味の１つを有し、
Ｗ１１、Ｗ１２は、Ｈ、Ｆ、または直鎖または分岐のＣ１〜Ｃ１２アルキルであり、
Ｗ１３、Ｗ１４は、ＨまたはＦであり、
ｎ１は、２〜１５の整数であり、
ｎ２、ｎ３は、０または１〜３の整数である。
【０１１７】
非常に好ましい式ＩＩの化合物は、以下式から選択される。
【０１１８】
【化１４】
2019533050.tif 000015
式中、Ｗは、Ｈ、ＣＨ３、またはＣ２Ｈ５であり、Ｗ１１、Ｗ１２、Ｗ１３、Ｗ１４、ｎ１、ｎ２、およびｎ３は、式ＩＩ１およびＩＩ２で定義される通りであり、ｎ４は、０または１〜１５の整数であり、ｓは、０または１であり、ｓが１の場合にｎ４は０ではない。
【０１１９】
さらに好ましい式ＩＩの化合物は、以下式から選択される。
【０１２０】
【化１５】
2019533050.tif 000016
【０１２１】
【化１６】
2019533050.tif 000017
【０１２２】
【化１７】
2019533050.tif 000018
【０１２３】
【化１８】
2019533050.tif 000019
【０１２４】
【化１９】
2019533050.tif 000020
【０１２５】
【化２０】
2019533050.tif 000021
【０１２６】
本発明の他の好ましい実施形態において、ＬＣ媒体の成分Ａ）は、重合性基および４〜３０個の環原子、好ましくは６〜２５個の環原子を有する二環式または多環式炭化水素基（好ましくは、非芳香族炭化水素基）を含む、１種以上の第２の重合性化合物を含む。
【０１２７】
この好ましい実施形態によるＬＣ媒体の成分Ａ）は、好ましくは、式ＩＩの化合物に加えてまたは代えて、式ＩＩＡから選択される１種以上の第２の重合性化合物を含む。
【０１２８】
【化２１】
2019533050.tif 000022
式中、
ＰおよびＳｐは、式ＩＩで与えられる意味または上および下で与えられる好ましい意味の１つを有し、
Ｇ２は、４〜３０個の環原子、好ましくは６〜２５個の環原子を有する、二環式または多環式炭化水素基、好ましくは架橋または縮合二環式または多環式アルキル基であり、１個以上の基Ｌで置換されていてもよい。
【０１２９】
好ましくは、二環式または多環式炭化水素基または基Ｇ２は、二環式、三環式、または四環式基である。
【０１３０】
好ましくは、二環式または多環式炭化水素基または基Ｇ２は、架橋二環式または多環式炭化水素基であり、即ち、ビシクロ［２．２．１］ヘプタン（ノルボルナン）、ビシクロ［２．２．２］オクタン、またはトリシクロ［３．３．３．１］デカン（アダマンタン）のように、縮合が一連の原子（橋頭）、好ましくは二脚ブリッジを介して生じている、縮合炭化水素環、好ましくは縮合シクロアルキル環から成る。
【０１３１】
本発明の他の好ましい実施形態において、二環式または多環式炭化水素基または基Ｇ２Ａは、縮合二環式または多環式炭化水素基であり、即ち、ビシクロ［３．２．０］へプタン、またはビシクロ［４．４．０］デカン（デカリン）のように、縮合が２個の原子間の結合を介して生じている、縮合炭化水素環、好ましくは縮合シクロアルキル環から成る。
【０１３２】
本発明のさらに他の好ましい実施形態において、二環式または多環式炭化水素基または基Ｇ２は、スピロ環式基であり、即ち、スピロ［３．３］へプタンまたはスピロ［４．５］デカンのように、縮合が単一原子（スピロ原子）で生じている、縮合炭化水素環、好ましくは縮合シクロアルキル環から成る。
【０１３３】
二環式または多環式基または基Ｇ２は、１個以上の置換基、好ましくは上および下で定義される基Ｌから選択されるもので置換されていてもよい。
【０１３４】
好ましくは、二環式または多環式基または基Ｇ２は、ビシクロ［１．１．１］ペンチル、ビシクロ［２．１．１］ヘキシル、ビシクロ［２．２．１］ヘプチル（ノルボルニル）、ビシクロ［３．２．１］オクチル、ビシクロ［２．２．２］オクチル、ビシクロ［３．２．２］ノニル、ビシクロ［３．３．１］ノニル、ビシクロ［３．３．２］デシル、ビシクロ［３．３．３］ウンデシル、トリシクロ［３．３．３．１］デシル（アダマンチル）、トリシクロ［５．２．１．０］デシル（テトラヒドロジシクロペンタジイル）、ビシクロ［２．１．０］ペンチル、ビシクロ［２．２．０］ヘキシル、ビシクロ［３．２．０］ヘプチル、ビシクロ［４．２．０］オクチル、ビシクロ［３．３．０］オクチル、ビシクロ［４．３．０］ノニル、ビシクロ［４．４．０］デシル（デカリン）、スピロ［２．２］ペンチル、スピロ［３．２］ヘキシル、スピロ［３．３］ヘプチル、スピロ［４．３］オクチル、スピロ［４．４］ノニル、スピロ［４．５］デシルから成る群より選択され、これらは何れも１個以上の上および下で定義される基Ｌで置換されてもよい。
【０１３５】
非常に好ましくは、二環式または多環式基または基Ｇ２は、ビシクロ［１．１．１］ペンチル、ビシクロ［２．１．１］ヘキシル、ビシクロ［２．２．１］ヘプチル（ノルボルニル）、ビシクロ［３．２．１］オクチル、ビシクロ［２．２．２］オクチル、ビシクロ［３．２．２］ノニル、ビシクロ［３．３．１］ノニル、ビシクロ［３．３．２］デシル、ビシクロ［３．３．３］ウンデシル、トリシクロ［３．３．３．１］デシル（アダマンチル）から成る群より選択され、これらは何れも１個以上の上および下で定義される基Ｌで置換されてもよい。
【０１３６】
最も好ましくは、二環式または多環式基または基Ｇ２は、ビシクロ［２．２．１］ヘプチル（ノルボルニル）、ビシクロ［２．２．２］オクチル、トリシクロ［３．３．３．１］デシル（アダマンチル）から成る群より選択され、これらは何れも１個以上の上および下で定義される基Ｌで置換されてもよい。
【０１３７】
好ましい式ＩＩＡの化合物は、以下式から選択される。
【０１３８】
【化２２】
2019533050.tif 000023
式中、Ｒは、それぞれの出現において同一または異なって、Ｐ−Ｓｐ−を表すか、上でＲｘに与えられる１つの意味を有し、式ＩＩＡＡ〜ＩＩＡＣのそれぞれにおいて、基Ｒの１つは、Ｐ−Ｓｐ−を表す。
【０１３９】
さらに好ましい式ＩＩＡの化合物は、以下式から選択される。
【０１４０】
【化２３】
2019533050.tif 000024
式中、ＰおよびＳｐは、式ＩＩＡで与えられる意味または上で与えられる好ましい意味の１つを有し、Ｗ１１、Ｗ１２、およびＷ１３は、互いに独立に、Ｈ、Ｆ、またはＣ１〜Ｃ１２アルキル、好ましくはメチルであり、シクロアルキル基は１個以上の上で定義される基Ｌで置換されてもよい。
【０１４１】
非常に好ましい式ＩＩＡの化合物は、以下式から選択される。
【０１４２】
【化２４】
2019533050.tif 000025
式中、ｎは、０または１〜８の整数であり、Ｗは、Ｈ、ＣＨ３、またはＣ２Ｈ５であり、Ｗ１１、Ｗ１２、およびＷ１３は、Ｈ、Ｆ、またはＣ１〜Ｃ１２アルキル、好ましくはメチルである。
【０１４３】
さらに好ましい式ＩＩＡの化合物は、以下式から選択される。
【０１４４】
【化２５】
2019533050.tif 000026
【０１４５】
【化２６】
2019533050.tif 000027
【０１４６】
【化２７】
2019533050.tif 000028
【０１４７】
好ましくは、ＬＣ媒体の成分Ａ）は、式ＩＩＩから選択される１種以上の第３の重合性化合物を含む。
【０１４８】
【化２８】
2019533050.tif 000029
式中、
Ｐ１およびＰ２は、互いに独立にそれぞれの出現において同一または異なって、重合性基を表し、
Ｓｐ１、Ｓｐ２は、互いに独立に同一または異なって、スペーサー基または単結合を表し、
Ｇ３は、１〜２０個のＣ原子を有する、直鎖、分岐、または環状のアルキル基であり、フッ素で一置換、多置換または全置換されてもよく、１個以上の基Ｐ−Ｓｐ−または式Ｉで定義されるＬで置換されてもよく、１個以上の基ＣＨ２は、Ｏ原子が互いに直接隣接しないように、−Ｏ−、−ＣＯ−、−Ｏ−ＣＯ−、または−ＣＯ−Ｏ−で置き換えられてもよい。
【０１４９】
Ｐ１およびＰ２は、好ましくはアクリレート、メタクリレート、エタクリレート、およびビニルオキシ基から選択される。
【０１５０】
式ＩＩＩのＳｐ１およびＳｐ２は、好ましくは単結合を表す。
【０１５１】
第３の重合性化合物において炭化水素基または基Ｇ３が環状基である場合、好ましくは５〜７個の環原子を有する、単環式シクロアルキル基が好ましく、上および下で定義される１個以上の基Ｌで置換されてもよい。
【０１５２】
本発明の他の好ましい実施形態において、第３の重合性化合物における炭化水素基または基Ｇ３は、二環式、三環式、または四環式基であり、好ましくは４〜３０個のＣ原子を有し、上および下で定義される１個以上の基Ｌで置換されてもよい。
【０１５３】
第３の重合性化合物における好ましい二環式、三環式、または四環式基または基Ｇ３は、式ＩＩＡの基Ｇ２Ａの１つの意味、または上で与えられる好ましい意味を有するものである。
【０１５４】
好ましい式ＩＩＩの化合物は、以下式から選択される。
【０１５５】
【化２９】
2019533050.tif 000030
式中、
Ｐ１、Ｐ２、Ｓｐ１、Ｓｐ２は、式ＩＩＩで定義される通りであり、
Ｗ１１、Ｗ１２は、それぞれの出現において同一または異なって、Ｈ、Ｆ、またはＣ１〜Ｃ１２アルキルであり、
ｎ１は、２〜１５の整数であり、
ｎ２、ｎ３は、互いに独立に、０または１〜３の整数であり、
ｎ４は、０または１〜１５の整数であり、
ｎ５は、３または４であり、
式ＩＩＩ２においてシクロヘキシレン環は、同一または異なる１個以上の基Ｗ１１で置換されてもよい。
【０１５６】
本発明の好ましい実施形態において、ＬＣ媒体の成分Ａ）は、２個の重合性基が互いに異なる１種以上の第３の重合性化合物を含む。この好ましい実施形態において、好ましくは、ＬＣ媒体の成分Ａ）は、Ｐ１およびＰ２が互いに異なる１種以上の式ＩＩＩまたはそのサブ式の化合物を含む。これらの式ＩＩＩの化合物において、好ましくは、Ｐ１およびＰ２の一方はビニルオキシであり、他方はアクリレート、メタクリレート、またはエタクリレート、最も好ましくはメタクリレートである。
【０１５７】
本発明の他の好ましい実施形態において、ＬＣ媒体の成分Ａ）は、Ｐ１およびＰ２が同一の基である１種以上の式ＩＩＩまたはそのサブ式の化合物を含む。
【０１５８】
第３の重合性化合物において、重合性基は、好ましくはアクリレート、メタクリレート、エタクリレートおよびビニルオキシ基から選択される。非常に好ましくは、重合性基の一方がビニルオキシであり、他方がアクリレートまたはメタクリレート、最も好ましくはメタクリレートである。
【０１５９】
非常に好ましい式ＩＩＩの化合物は、以下式から選択される。
【０１６０】
【化３０】
2019533050.tif 000031
式中、Ｗは、Ｈ、ＣＨ３、またはＣ２Ｈ５であり、Ｗ１１、Ｗ１２、ｎ１、ｎ２、およびｎ４は、式ＩＩＩ１〜ＩＩＩ４で定義される通りであり、式ＩＩＩ２ａ〜ｃのシクロヘキシレン環は、１個以上の同一または異なる基Ｗ１１で置換されてもよい。
【０１６１】
さらに好ましい式ＩＩＩの化合物は、以下式から選択される。
【０１６２】
【化３１】
2019533050.tif 000032
【０１６３】
【化３２】
2019533050.tif 000033
【０１６４】
【化３３】
2019533050.tif 000034
2019533050.tif 000035
【０１６５】
【化３４】
2019533050.tif 000036
【０１６６】
【化３５】
2019533050.tif 000037
【０１６７】
さらに好ましい式ＩＩＩの化合物は、以下式から選択される。
【０１６８】
【化３６】
2019533050.tif 000038
【０１６９】
【化３７】
2019533050.tif 000039
【０１７０】
さらに好ましい式ＩＩＩの化合物は、以下式から選択される。
【０１７１】
【化３８】
2019533050.tif 000040
【０１７２】
【化３９】
2019533050.tif 000041
【０１７３】
本発明の他の好ましい実施形態において、ＬＣ媒体の成分Ａ）は、第３の重合性化合物に加えてまたは代えて、さらに、１個以上の芳香環またはヘテロ芳香環または縮合芳香環または縮合ヘテロ芳香環を含む環系、およびそれに結合した２個の重合性基を含む、１種以上の第４の重合性化合物を含む。
【０１７４】
これらの化合物は、好ましくは式ＩＶから選択される。
【０１７５】
【化４０】
2019533050.tif 000042
式中、
Ｐ１、Ｐ２、Ｓｐ１、Ｓｐ２は、式ＩＩＩで定義される通りであり、
Ｂ１およびＢ２は、互いに独立にそれぞれの出現において同一または異なって、好ましくは４〜２５個の環原子を有する、芳香族、ヘテロ芳香族、脂環式、または複素環式基であり、縮合環を含んでよく、無置換でも式Ｉで定義されるＬで一置換または多置換されてもよく、但し、Ｂ１およびＢ２の少なくとも一方は、芳香族またはヘテロ芳香族基を表し、
Ｚｂは、それぞれの出現において同一または異なって、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ１１−、−ＣＦ２ＣＨ２−、−ＣＨ２ＣＦ２−、−（ＣＦ２）ｎ１−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、ＣＲ０Ｒ００、または単結合であり、
Ｒ０およびＲ００は、それぞれ互いに独立に、Ｈ、または１〜２０個のＣ原子を有するアルキルを表し、
ｍは、０、１、２、３、または４を表し、
ｎ１１は、１、２、３、または４を表す。
【０１７６】
特に好ましい式ＩＶの化合物は、Ｂ１およびＢ２が、それぞれ互いに独立に、１，４−フェニレン、１，３−フェニレン、ナフタレン−１，４−ジイル、ナフタレン−２，６−ジイル、フェナントレン−２，７−ジイル、９，１０−ジヒドロフェナントレン−２，７−ジイル、アントラセン−２，７−ジイル、フルオレン−２，７−ジイル、クマリン、フラボン（但し加えて、これらの基において１個以上のＣＨ基は、Ｎで置き換えられていてよい。）、シクロヘキサン−１，４−ジイル（但し加えて、１個以上の隣接していないＣＨ２基は、Ｏおよび／またはＳで置き換えられてよい。）、１，４−シクロヘキセニレン、ビシクロ［１．１．１］ペンタン−１，３−ジイル、ビシクロ［２．２．２］オクタン−１，４−ジイル、スピロ［３，３］へプタン−２，６−ジイル、ピぺリジン−１，４−ジイル、デカヒドロナフタレン−２，６−ジイル、１，２，３，４−テトラヒドロナフタレン−２，６−ジイル、インダン−２，５−ジイル、またはオクタヒドロ−４，７−メタノインダン−２，５−ジイルを表すものであり、但し、これらの基は何れも無置換であっても、上で定義されるＬで一置換または多置換されてもよい。
【０１７７】
非常に特に好ましい式ＩＶの化合物は、Ｂ１およびＢ２が、それぞれ互いに独立に、１，４−フェニレン、１，３−フェニレン、ナフタレン−１，４−ジイル、またはナフタレン−２，６−ジイルを表すものである。
【０１７８】
さらに好ましい式ＩＶの化合物は、以下式から成る群より選択される。
【０１７９】
【化４１】
2019533050.tif 000043
【０１８０】
【化４２】
2019533050.tif 000044
式中、
Ｐ１、Ｐ２、Ｓｐ１、Ｓｐ２、およびＬは、式ＩＶで定義される通りであり、
Ｚ１は、−Ｏ−、−ＣＯ−、−Ｃ（ＲｙＲｚ）−、または−ＣＦ２ＣＦ２−であり、
Ｒｙ、Ｒｚは、互いに独立に、Ｈ、Ｆ、ＣＨ３、またはＣＦ３を表し、
Ｚ２、Ｚ３は、互いに独立に、−ＣＯ−Ｏ−、−Ｏ−ＣＯ−、−ＣＨ２Ｏ−、−ＯＣＨ２−、−ＣＦ２Ｏ−、−ＯＣＦ２−、または−（ＣＨ２）ｎ１１−であり、但し、ｎ１１は、２、３、または４であり、
ｒは、０、１、２、３、または４であり、
ｓは、０、１、２、または３であり、
ｔは、０、１、または２である。
【０１８１】
式ＩＶ２およびＩＶ３の二反応性化合物が特に好ましい。
【０１８２】
式ＩＶ１〜ＩＶ１３の化合物において、
【化４３】
2019533050.tif 000045
式中、Ｌは、それぞれの出現において同一または異なって、上および下で与えられる１つの意味を有し、好ましくはＦ、Ｃｌ、ＣＮ、ＮＯ２、ＣＨ３、Ｃ２Ｈ５、Ｃ（ＣＨ３）３、ＣＨ（ＣＨ３）２、ＣＨ２ＣＨ（ＣＨ３）Ｃ２Ｈ５、ＯＣＨ３、ＯＣ２Ｈ５、ＣＯＣＨ３、ＣＯＣ２Ｈ５、ＣＯＯＣＨ３、ＣＯＯＣ２Ｈ５、ＣＦ３、ＯＣＦ３、ＯＣＨＦ２、ＯＣ２Ｆ５、またはＰ−Ｓｐ−、非常に好ましくはＦ、Ｃｌ、ＣＮ、ＣＨ３、Ｃ２Ｈ５、ＯＣＨ３、ＣＯＣＨ３、ＯＣＦ３、さらに好ましくはＦ、Ｃｌ、ＣＨ３、ＯＣＨ３、ＣＯＣＨ３、ＣＦ３、またはＯＣＦ３、特にはＦまたはＣＨ３である。
【０１８３】
本発明の好ましい実施形態において、ＬＣ媒体の成分Ａ）は、２個の重合性基が互いに異なる１種以上の第４の重合性化合物を含む。好ましくは、この好ましい実施形態において、ＬＣ媒体の成分Ａ）は、Ｐ１およびＰ２が互いに異なる１種以上の式ＩＶまたはそのサブ式ＩＶ１〜ＩＶ１３の化合物を含む。好ましくは、これらの式ＩＶおよびＩＶ１〜ＩＶ１３の化合物において、Ｐ１およびＰ２の一方はビニルオキシであり、他方はアクリレート、メタクリレート、またはエタクリレート、最も好ましくはメタクリレートである。
【０１８４】
さらに好ましい式ＩＶ１〜ＩＶ１３の化合物は、Ｓｐ１およびＳｐ２が単結合のものである。
【０１８５】
さらに好ましい式ＩＶ１〜ＩＶ１３の化合物は、Ｓｐ１およびＳｐ２の一方が単結合であり、他方が単結合ではないものである。
【０１８６】
さらに好ましい式ＩＶ１〜ＩＶ１３の化合物は、単結合ではない基Ｓｐ１およびＳｐ３が、−（ＣＨ２）ｓ１−Ｘ”−であるものであり、但し、ｓ１は１〜６の整数であり、好ましくは２、３、４、または５であり、Ｘ”はベンゼン環への結合であり、−Ｏ−、−Ｏ−ＣＯ−、−ＣＯ−Ｏ、−Ｏ−ＣＯ−Ｏ−、または単結合である。
【０１８７】
非常に好ましい式ＩＶの化合物は、以下式から成る群より選択される。
【０１８８】
【化４４】
2019533050.tif 000046
【０１８９】
本発明の他の好ましい実施形態において、ＬＣ媒体の成分Ａ）は、式Ｖから選択される１種以上の第５の重合性化合物をさらに含む。
【０１９０】
【化４５】
2019533050.tif 000047
式中、各基は、互いに独立にそれぞれの出現において同一または異なって、以下の意味を有する。
Ｐｘは、アクリレートまたはメタクリレート基であり、
Ｓｐｘは、２〜２０個のＣ原子を有する直鎖、分岐、または環状のアルキレンであり、１個以上の隣接していないＣＨ２基は、Ｏおよび／またはＳ原子が互いに直接結合しないように、−Ｏ−、−Ｓ−、−ＣＯ−、−ＣＯ−Ｏ−、−Ｏ−ＣＯ−、−Ｏ−ＣＯ−Ｏ−で置き換えられてよく、
Ｒｃは、Ｈ、Ｆ、Ｃｌ、ＣＮ、Ｐｘ、Ｐｘ−Ｓｐｘ−、Ｒｘ、Ｒｘ−Ｏ−ＣＯ−ＣＨ＝ＣＨ−、Ｐｘ−Ｓｐｘ−Ｏ−ＣＯ−ＣＨ＝ＣＨ−、Ｒｘ−ＣＨ＝ＣＨ−ＣＯ−Ｏ−、Ｐｘ−Ｓｐｘ−ＣＨ＝ＣＨ−ＣＯ−Ｏ−であり、
Ｒｘ、Ａｘ、Ｚｘ、およびｍ１は、式Ｉで定義される通りである。
【０１９１】
本発明の好ましい実施形態において、式ＶのＲｃは、Ｐｘ、Ｐｘ−Ｓｐｘ−、Ｐｘ−Ｓｐｘ−Ｏ−ＣＯ−ＣＨ＝ＣＨ−、およびＰｘ−Ｓｐｘ−ＣＨ＝ＣＨ−ＣＯ−Ｏから選択され、ここでＰｘおよびＳｐｘは上および下で定義される通りである。
【０１９２】
本発明の他の好ましい実施形態において、式ＶのＲｃは、１〜２５個のＣ原子を有する直鎖、分岐、または環状のアルキルであり、１個以上の隣接していないＣＨ２基は、Ｏおよび／またはＳ原子が互いに直接結合しないように、−Ｏ−、−Ｓ−、−ＮＲ０−、−ＣＯ−、−ＣＯ−Ｏ−、−Ｏ−ＣＯ−、−Ｏ−ＣＯ−Ｏ−で置き換えられてよく、Ｈ原子は、それぞれＦまたはＣｌで置き換えられてよい。
【０１９３】
式ＶのＳｐｘは、好ましくは−（ＣＨ２）ｐ１−、−（ＣＨ２）ｐ１−Ｏ−、−（ＣＨ２）ｐ１−Ｏ−ＣＯ−、−（ＣＨ２）ｐ１−ＣＯ−Ｏ−、または−（ＣＨ２）ｐ１−Ｏ−ＣＯ−Ｏ−から選択され、ｐ１は２〜１２の整数であり、Ｓｐｘは、Ｏ原子が互いに直接結合しないように、基Ｐｘまたはシンナメート基に連結する。
【０１９４】
本発明の好ましい実施形態において、式Ｖのｍ１は０である。本発明の他の好ましい実施形態において、式Ｖのｍ１は１または２である。
【０１９５】
式ＶのＡｘは、好ましくは、４−フェニレン、１，３−フェニレン、ナフタレン−１，４−ジイル、ナフタレン−２，６−ジイル、フェナントレン−２，７−ジイル、９，１０−ジヒドロフェナントレン−２，７−ジイル、アントラセン−２，７−ジイル、フルオレン−２，７−ジイル、クマリン、フラボン（但し加えて、これらの基の１個以上のＣＨ基は、Ｎで置き換えられてよい。）、シクロヘキサン−１，４−ジイル（但し加えて、１個以上の隣接していないＣＨ２基は、Ｏおよび／またはＳで置き換えられてよい。）、１，４−シクロヘキセニレン、ビシクロ［１．１．１］ペンタン−１，３−ジイル、ビシクロ［２．２．２］オクタン−１，４−ジイル、スピロ［３．３］ヘプタン−２，６−ジイル、ピペリジン−１，４−ジイル、デカヒドロナフタレン−２，６−ジイル、１，２，３，４−テトラヒドロナフタレン−２，６−ジイル、インダン−２，５−ジイル、またはオクタヒドロ−４，７−メタノインダン−２，５−ジイルから選択され、但し、これらの基は何れも、無置換であっても、または上で定義されるＬで一置換または多置換されてもよい。
【０１９６】
非常に好ましくは、式ＶのＡｘは、１，４−フェニレン、ナフタレン−２，６−ジイル、およびシクロヘキサン−１，４−ジイルから選択され、無置換であっても、上で定義されるＬで一置換または多置換されてもよい。
【０１９７】
式ＶのＺｘは、好ましくは−ＣＯ−Ｏ−、−ＯＣＯ−、−ＯＣＨ２−、−ＣＨ２Ｏ−、−ＣＦ２Ｏ−、−ＯＣＦ２−、−ＣＦ２Ｓ−、−（ＣＨ２）ｎ１１−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、または単結合から選択される。
【０１９８】
好ましい式Ｖの化合物は、以下式から選択される。
【０１９９】
【化４６】
2019533050.tif 000048
【０２００】
【化４７】
2019533050.tif 000049
式中、Ｐｘ、Ｓｐｘ、Ｒｘ、およびＬは、式Ｖで与えられる意味または上および下で与えられる好ましい意味の１つを有し、ｒは、０、１、２、３、または４である。
【０２０１】
式Ｖ１〜Ｖ４の化合物が非常に好ましい。
【０２０２】
式Ｖ１〜Ｖ１２において、Ｒｘは、好ましくはＦ、Ｃｌ、ＣＮ、または１〜２５個、好ましくは１〜１２個のＣ原子を有する直鎖、分岐、または環状アルキルを表し、但し、１個以上の隣接していないＣＨ２基は、Ｏおよび／またはＳ原子が互いに直接結合しないように、−Ｏ−、−Ｓ−、−ＣＯ−、−ＣＯ−Ｏ−、−Ｏ−ＣＯ−、−Ｏ−ＣＯ−Ｏ−で置き換えられてよく、１個以上のＨ原子は、それぞれＦまたはＣｌで置き換えられてよい。
【０２０３】
非常に好ましい式Ｖの化合物は、以下式から選択される。
【０２０４】
【化４８】
2019533050.tif 000050
【０２０５】
【化４９】
2019533050.tif 000051
【０２０６】
第１の重合性化合物、特に式ＩのもののＬＣ媒体中の濃度は、好ましくは１〜３０％、非常に好ましくは１〜２５％、最も好ましくは５〜２５％である。
【０２０７】
１個のマレイミド基を有する式Ｉの第１の重合性化合物のＬＣ媒体中の濃度は、好ましくは１〜３０％、非常に好ましくは１〜２５％、最も好ましくは５〜２５％である。２個のマレイミド基を有する式Ｉの第１の重合性化合物のＬＣ媒体中の濃度は、好ましくは０．１〜３０％、非常に好ましくは０．１〜１０％、最も好ましくは０．１〜５％である。
【０２０８】
第２の重合性化合物、特に式ＩＩまたはＩＩＡのもののＬＣ媒体中の濃度は、好ましくは０．５〜３０％、非常に好ましくは１〜２０％、最も好ましくは２〜１５％である。
【０２０９】
第３の重合性化合物、特に式ＩＩＩのもののＬＣ媒体中の濃度は、好ましくは０．１〜２０％、非常に好ましくは０．２〜１０％、最も好ましくは０．２〜５％である。
【０２１０】
第４の重合性化合物、特に式ＩＶのもののＬＣ媒体中の濃度は、好ましくは０．０５〜５％、非常に好ましくは０．１〜３％、最も好ましくは０．２〜２％である。
【０２１１】
第５の重合性化合物、特に式ＶのもののＬＣ媒体中の濃度は、好ましくは１〜３０％、非常に好ましくは１〜２５％、最も好ましくは５〜２５％である。
【０２１２】
第１、第２、第３、第４、および第５の重合性化合物、特に式Ｉ、ＩＩ、ＩＩＡ、ＩＩＩ、ＩＶ、およびＶのもののＬＣ媒体中の総濃度は、好ましくは１〜４０重量％、非常に好ましくは５〜３０重量％である。
【０２１３】
本発明の第１の好ましい実施形態において、第１、第２、第３、第４、および第５の重合性化合物、特に式Ｉ、ＩＩ、ＩＩＡ、ＩＩＩ、ＩＶ、およびＶのもののＬＣ媒体中の総濃度は、１０〜４０重量％である。
【０２１４】
本発明の第２の好ましい実施形態において、第１、第２、第３、第４、および第５の重合性化合物、特に式Ｉ、ＩＩ、ＩＩＡ、ＩＩＩ、ＩＶ、およびＶのもののＬＣ媒体中の総濃度は、５〜１０重量％である。
【０２１５】
本発明の第３の好ましい実施形態において、第１、第２、第３、第４、および第５の重合性化合物、特に式Ｉ、ＩＩ、ＩＩＡ、ＩＩＩ、ＩＶ、およびＶのもののＬＣ媒体中の総濃度は、１〜５重量％である。
【０２１６】
ＬＣ媒体中において、第２、第３、第４、および第５の重合性化合物または式ＩＩ、ＩＩＡ、ＩＩＩ、ＩＶ、およびＶの化合物の総量に対する第１の重合性化合物または式Ｉの化合物の量の比率は、好ましくは１０：１〜１：１０、非常に好ましくは５：１〜１：５、最も好ましくは２：１〜１：２である。
【０２１７】
（ちょうど）１個の重合性基を有する、第１および第２の重合性化合物または式Ｉ、ＩＩおよびＩＩＡの化合物のＬＣ媒体中の総濃度は、好ましくは５〜３０重量％である。
【０２１８】
（ちょうど）２個の重合性基を有する、第１、第３、第４、および第５の重合性化合物または式Ｉ、ＩＩＩ、ＩＶ、およびＶの化合物のＬＣ媒体中の総濃度は、好ましくは０．１〜１０重量％、非常に好ましくは０．１〜５重量％、最も好ましくは０．１〜２重量％である。
【０２１９】
重合性成分Ａ）が、１種、２種、または３種の第１の重合性化合物、好ましくは式Ｉのもの、１種、２種、または３種の第２の重合性化合物、好ましくは式ＩＩのもの、１種、２種、または３種の第３の重合性化合物、好ましくは式ＩＩＩのもの、任意成分として１種、２種、または３種の第４の重合性化合物、好ましくは式ＩＶのもの、および任意成分として１種、２種、または３種の第５の重合性化合物、好ましくは式Ｖのものを含む、ＬＣ媒体が特に好ましい。
【０２２０】
本発明の他の好ましい実施形態において、重合性成分Ａ）は、１種以上、好ましくは１種、２種、または３種の第１の重合性化合物または式Ｉの化合物のみを含み、他のどの重合性化合物も含まない。この好ましい実施形態のＬＣ媒体中の第１の重合性化合物、特に式ＩおよびＩ１の化合物のものの濃度は、好ましくは１〜３０％であり、非常に好ましくは１〜２５％であり、最も好ましくは５〜２５％である。
【０２２１】
好ましくは、重合性成分Ａ）が１種以上の重合開始剤を含む。開始剤の適切な種類および量は当業者に知られており、文献に記載されている。好ましくは、開始剤は光開始剤である。フリーラジカル重合のための適切な開始剤は、例えば市販の光開始剤である、Ｉｒｇａｃｕｒｅ６５１（登録商標）、Ｉｒｇａｃｕｒｅ１８４（登録商標）、Ｉｒｇａｃｕｒｅ９０７（登録商標）、Ｉｒｇａｃｕｒｅ３６９（登録商標）、またはＤａｒｏｃｕｒｅ１１７３（登録商標）（Ｃｉｂａ  ＡＧ）である。
【０２２２】
ＬＣ媒体中の重合開始剤の濃度は、好ましくは０．００１〜１０重量％、非常に好ましくは０．００１〜５重量％、最も好ましくは０．００１〜２重量％である。
【０２２３】
本発明の他の好ましい実施形態において、重合性成分Ａ）およびＬＣ媒体は、光開始剤を含まない。
【０２２４】
さらに好ましくは、重合性成分Ａ）は１種以上の光増感剤を含む。適切で好ましい光増感剤としては、例えば、イソプロピルチオキサントン（ＩＴＸ）およびチオキサントンが挙げられる。
【０２２５】
ＬＣ媒体中の光増感剤の濃度は、好ましくは０．００１〜１０重量％、非常に好ましくは０．００１〜５重量％、最も好ましくは０．００１〜２重量％である。
【０２２６】
上記の重合性成分Ａ）の他に、本発明によるＬＣ媒体は、非重合性の低分子量化合物から選択される、１種以上、好ましくは２種以上のＬＣ化合物を含む、ＬＣ成分Ｂ）またはＬＣホスト混合物を含む。これらのＬＣ化合物は、それらが重合性化合物の重合に適用される条件下で重合反応に対して安定および／または非反応性であるように選択される。
【０２２７】
ＬＣ成分Ｂ）またはＬＣホスト混合物がネマチックＬＣ相を有し、好ましくはキラル液晶相を有さないＬＣ媒体が好ましい。ＬＣ成分Ｂ）またはＬＣホスト混合物は、好ましくはネマチックＬＣ混合物である。
【０２２８】
さらに、アキラルな重合性化合物が好ましく、成分Ａ）および／またはＢ）の化合物がアキラルな化合物から成る群よりのみ選択されるＬＣ媒体が好ましい。
【０２２９】
好ましくは、ＬＣ媒体中のＬＣ成分Ｂ）の割合は、７０〜９５重量％である。
【０２３０】
本発明のＬＣ媒体およびＬＣホスト混合物は、２０℃で、好ましくは８０Ｋ以上、非常に好ましくは１００Ｋ以上のネマチック相範囲、および好ましくは２５０ｍＰａ・ｓ以下、非常に好ましくは２００ｍＰａ・ｓ以下の回転粘度を有する。
【０２３１】
本発明によるＬＣ媒体およびＬＣホスト混合物の複屈折率Δｎは、好ましくは０．０７〜０．１５、特に好ましくは０．０８〜０．１５である。
【０２３２】
本発明の第１の好ましい実施態様において、ＬＣ媒体は、正の誘電異方性Δεを有する成分Ｂ）またはＬＣホスト混合物を含む。
【０２３３】
そのようなＬＣ媒体は、ＴＮ、ＯＣＢ、正−ＶＡ、ＩＰＳ、またはＦＦＳディスプレイ、またはΔε＞０のＬＣ材料を使用する関連モードでの使用に特に適している。
【０２３４】
この第１の好ましい実施形態によるＬＣ媒体およびＬＣホスト混合物は、２０℃および１ｋＨｚで、好ましくは＋２〜＋３０、特に好ましくは＋３〜＋２０の正の誘電異方性Δεを有する。
【０２３５】
液晶成分Ｂ）またはＬＣホスト混合物が式ＡおよびＢから選択される１種以上の化合物を含む、この第１の好ましい実施形態のＬＣ媒体が、特に好ましい。
【０２３６】
【化５０】
2019533050.tif 000052
式中、各基は、互いに独立におよびそれぞれの出現において同一または異なって、以下の意味を有する。
【化５１】
2019533050.tif 000053
Ｒ２１，Ｒ３１は、それぞれ互いに独立に、１〜９個のＣ原子を有する、アルキル、アルコキシ、オキサアルキル、またはアルコキシアルキル、または２〜９個のＣ原子を有するアルケニルまたはアルケニルオキシであり、これらは何れもフッ素置換されてよく、
Ｘ０は、Ｆ、Ｃｌ、１〜６個のＣ原子を有するハロゲン化アルキルまたはアルコキシ、または２〜６個のＣ原子を有するハロゲン化アルケニルまたはアルケニルオキシであり、
Ｚ３１は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−、または単結合、好ましくは−ＣＨ２ＣＨ２−、−ＣＯＯ−、トランス−ＣＨ＝ＣＨ−、または単結合、特に好ましくは−ＣＯＯ−、トランス−ＣＨ＝ＣＨ−、または単結合であり、
Ｌ２１、Ｌ２２、Ｌ３１、Ｌ３２は、それぞれ互いに独立に、ＨまたはＦであり、
ｇは、０、１、２、または３である。
【０２３７】
式ＡおよびＢの化合物において、Ｘ０は、好ましくはＦ、Ｃｌ、ＣＦ３、ＣＨＦ２、ＯＣＦ３、ＯＣＨＦ２、ＯＣＦＨＣＦ３、ＯＣＦＨＣＨＦ２、ＯＣＦＨＣＨＦ２、ＯＣＦ２ＣＨ３、ＯＣＦ２ＣＨＦ２、ＯＣＦ２ＣＨＦ２、ＯＣＦ２ＣＦ２ＣＨＦ２、ＯＣＦ２ＣＦ２ＣＨＦ２、ＯＣＦＨＣＦ２ＣＦ３、ＯＣＦＨＣＦ２ＣＨＦ２、ＯＣＦ２ＣＦ２ＣＦ３、ＯＣＦ２ＣＦ２ＣＣｌＦ２、ＯＣＣｌＦＣＦ２ＣＦ３、またはＣＨ＝ＣＦ２、非常に好ましくはＦまたはＯＣＦ３、最も好ましくはＦである。
【０２３８】
式ＡおよびＢの化合物において、Ｒ２１およびＲ３１は、好ましくは、１、２、３、４、５、または６個のＣ原子を有する直鎖のアルキルまたはアルコキシ、および２、３、４、５、６、または７個のＣ原子を有する直鎖のアルケニルから選択される。
【０２３９】
式ＡおよびＢの化合物において、ｇは好ましくは１または２である。
【０２４０】
式Ｂの化合物において、Ｚ３１は、好ましくはＣＯＯ、トランス−ＣＨ＝ＣＨまたは単結合、非常に好ましくはＣＯＯまたは単結合である。
【０２４１】
好ましくは、ＬＣ媒体の成分Ｂ）は、以下式から成る群より選択される１種以上の式Ａの化合物を含む。
【０２４２】
【化５２】
2019533050.tif 000054
式中、Ａ２１、Ｒ２１、Ｘ０、Ｌ２１、およびＬ２２は、式Ａで与えられる意味を有し、Ｌ２３およびＬ２４は、それぞれ互いに独立に、ＨまたはＦであり、Ｘ０は、好ましくはＦである。
【０２４３】
式Ａ１およびＡ２の化合物が特に好ましい。
【０２４４】
特に好ましい式Ａ１の化合物は、以下サブ式から成る群より選択される。
【０２４５】
【化５３】
2019533050.tif 000055
【０２４６】
【化５４】
2019533050.tif 000056
式中、Ｒ２１、Ｘ０、Ｌ２１、およびＬ２２は式Ａ１で与えられる意味を有し、Ｌ２３、Ｌ２４、Ｌ２５、およびＬ２６は、それぞれ互いに独立に、ＨまたはＦであり、Ｘ０は、好ましくはＦである。
【０２４７】
非常に特に好ましい式Ａ１の化合物は、以下サブ式から成る群より選択される。
【０２４８】
【化５５】
2019533050.tif 000057
【０２４９】
【化５６】
2019533050.tif 000058
式中、Ｒ２１は、式Ａ１で定義される通りである。
【０２５０】
特に好ましい式Ａ２の化合物は、以下サブ式から成る群より選択される。
【０２５１】
【化５７】
2019533050.tif 000059
【０２５２】
【化５８】
2019533050.tif 000060
【０２５３】
【化５９】
2019533050.tif 000061
式中、Ｒ２１、Ｘ０、Ｌ２１、およびＬ２２は、式Ａ２で与えられる意味を有し、Ｌ２３、Ｌ２４、Ｌ２５、およびＬ２６は、それぞれ互いに独立に、ＨまたはＦであり、Ｘ０は好ましくはＦである。
【０２５４】
非常に特に好ましい式Ａ２の化合物は、以下サブ式から成る群より選択される。
【０２５５】
【化６０】
2019533050.tif 000062
【０２５６】
【化６１】
2019533050.tif 000063
式中、Ｒ２１およびＸ０は、式Ａ２で定義される通りである。
【０２５７】
特に好ましい式Ａ３の化合物は、以下サブ式から成る群より選択される。
【０２５８】
【化６２】
2019533050.tif 000064
式中、Ｒ２１、Ｘ０、Ｌ２１、およびＬ２２は、式Ａ３で与えられる意味を有し、Ｘ０は好ましくはＦである。
【０２５９】
特に好ましい式Ａ４の化合物は、以下サブ式から成る群より選択される。
【０２６０】
【化６３】
2019533050.tif 000065
式中、Ｒ２１は式Ａ４で定義される通りである。
【０２６１】
ＬＣ媒体の成分Ｂ）は、好ましくは、以下式から成る群より選択される１種以上の式Ｂの化合物を含む。
【０２６２】
【化６４】
2019533050.tif 000066
式中、ｇ、Ａ３１、Ａ３２、Ｒ３１、Ｘ０、Ｌ３１、およびＬ３２は、式Ｂで与えられる意味を有し、Ｘ０は好ましくはＦである。式Ｂ１およびＢ２の化合物が特に好ましい。
【０２６３】
特に好ましい式Ｂ１の化合物は、以下サブ式から成る群より選択される。
【０２６４】
【化６５】
2019533050.tif 000067
式中、Ｒ３１、Ｘ０、Ｌ３１、およびＬ３２は、式Ｂ１で与えられる意味を有し、Ｘ０は好ましくはＦである。
【０２６５】
非常に特に好ましい式Ｂ１の化合物は、以下サブ式から成る群より選択される。
【０２６６】
【化６６】
2019533050.tif 000068
式中、Ｒ３１は、式Ｂ１で定義される通りである。
【０２６７】
非常に特に好ましい式Ｂ１ｂの化合物は、以下サブ式から成る群より選択される。
【０２６８】
【化６７】
2019533050.tif 000069
式中、Ｒ３１は、式Ｂ１で定義される通りである。
【０２６９】
特に好ましい式Ｂ２の化合物は、以下サブ式から成る群より選択される。
【０２７０】
【化６８】
2019533050.tif 000070
【０２７１】
【化６９】
2019533050.tif 000071
式中、Ｒ３１、Ｘ０、Ｌ３１、およびＬ３２は、式Ｂ２で与えられる意味を有し、Ｌ３３、Ｌ３４、Ｌ３５、およびＬ３６は、それぞれ互いに独立に、ＨまたはＦであり、Ｘ０は好ましくはＦである。
【０２７２】
非常に特に好ましい式Ｂ２の化合物は、以下サブ式から成る群より選択される。
【０２７３】
【化７０】
2019533050.tif 000072
式中、Ｒ３１は式Ｂ２で定義される通りである。
【０２７４】
非常に特に好ましい式Ｂ２ｂの化合物は、以下サブ式から成る群より選択される。
【０２７５】
【化７１】
2019533050.tif 000073
式中、Ｒ３１は、式Ｂ２で定義される通りである。
【０２７６】
非常に特に好ましい式Ｂ２ｃの化合物は、以下サブ式から成る群より選択される。
【０２７７】
【化７２】
2019533050.tif 000074
式中、Ｒ３１は、式Ｂ２で定義される通りである。
【０２７８】
非常に特に好ましい式Ｂ２ｄおよびＢ２ｅの化合物は、以下サブ式から成る群より選択される。
【０２７９】
【化７３】
2019533050.tif 000075
式中、Ｒ３１は、式Ｂ２で定義される通りである。
【０２８０】
非常に特に好ましい式Ｂ２ｆの化合物は、以下サブ式から成る群より選択される。
【０２８１】
【化７４】
2019533050.tif 000076
式中、Ｒ３１は、式Ｂ２で定義される通りである。
【０２８２】
非常に特に好ましい式Ｂ２ｇの化合物は、以下サブ式から成る群より選択される。
【０２８３】
【化７５】
2019533050.tif 000077
式中、Ｒ３１は、式Ｂ２で定義される通りである。
【０２８４】
非常に特に好ましい式Ｂ２ｈの化合物は、以下サブ式から成る群より選択される。
【０２８５】
【化７６】
2019533050.tif 000078
式中、Ｒ３１は、式Ｂ２で定義される通りである。
【０２８６】
非常に特に好ましい式Ｂ２ｉの化合物は、以下サブ式から成る群より選択される。
【０２８７】
【化７７】
2019533050.tif 000079
式中、Ｒ３１は、式Ｂ２で定義される通りである。
【０２８８】
非常に特に好ましい式Ｂ２ｋの化合物は、以下サブ式から成る群より選択される。
【０２８９】
【化７８】
2019533050.tif 000080
式中、Ｒ３１は、式Ｂ２で定義される通りである。
【０２９０】
非常に特に好ましい式Ｂ２ｌの化合物は、以下サブ式から成る群より選択される。
【０２９１】
【化７９】
2019533050.tif 000081
式中、Ｒ３１は、式Ｂ２で定義される通りである。
【０２９２】
式Ｂ１および／またはＢ２の化合物に代えてまたは加えて、ＬＣ媒体の成分Ｂ）は、上で定義される１種以上の式Ｂ３の化合物を含んでもよい。
【０２９３】
特に好ましい式Ｂ３の化合物は、以下サブ式から成る群より選択される。
【０２９４】
【化８０】
2019533050.tif 000082
式中、Ｒ３１は、式Ｂ３で定義される通りである。
【０２９５】
好ましくは、ＬＣ媒体の成分Ｂ）は、式Ａおよび／またはＢの化合物に加えて、１種以上の式Ｃの化合物を含む。
【０２９６】
【化８１】
2019533050.tif 000083
式中、各基は以下の意味を有する。
【化８２】
2019533050.tif 000084
Ｒ４１、Ｒ４２は、それぞれ互いに独立に、１〜９個のＣ原子を有する、アルキル、アルコキシ、オキサアルキル、またはアルコキシアルキル、または２〜９個のＣ原子を有する、アルケニルまたはアルケニルオキシであり、これらは何れもフッ素置換されてよく、
Ｚ４１、Ｚ４２は、それぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−、または単結合、好ましくは単結合であり、
ｈは、０、１、２、または３である。
【０２９７】
式Ｃの化合物において、Ｒ４１およびＲ４２は、好ましくは１、２、３、４、５、または６個のＣ原子を有する直鎖のアルキルまたはアルコキシ、および２、３、４、５、６、または７個のＣ原子を有する直鎖のアルケニルから選択される。
【０２９８】
式Ｃの化合物において、ｈは、好ましくは０、１、または２である。
【０２９９】
式Ｃの化合物において、Ｚ４１およびＺ４２は、好ましくはＣＯＯ、トランス−ＣＨ＝ＣＨ、および単結合から選択され、非常に好ましくはＣＯＯおよび単結合から選択される。
【０３００】
好ましい式Ｃの化合物は、以下サブ式から成る群より選択される。
【０３０１】
【化８３】
2019533050.tif 000085
【０３０２】
【化８４】
2019533050.tif 000086
式中、Ｒ４１およびＲ４２は、式Ｃで与えられる意味を有し、好ましくは、それぞれ互いに独立に、１〜７個のＣ原子を有する、アルキル、アルコキシ、フッ素化アルキル、またはフッ素化アルコキシ、または２〜７個のＣ原子を有する、アルケニル、アルケニルオキシ、アルコキシアルキル、またはフッ素化アルケニルを表す。
【０３０３】
本発明の他の好ましい実施形態において、ＬＣ媒体の成分Ｂ）は、式Ａおよび／またはＢの化合物に加えて、１種以上の式Ｄの化合物を含む。
【０３０４】
【化８５】
2019533050.tif 000087
式中、Ａ４１、Ａ４２、Ｚ４１、Ｚ４２、Ｒ４１、Ｒ４２、およびｈは、式Ｃで与えられる意味または上で与えられる好ましい意味の１つを有する。
【０３０５】
好ましい式Ｄの化合物は、以下サブ式から成る群より選択される。
【０３０６】
【化８６】
2019533050.tif 000088
式中、Ｒ４１およびＲ４２は、式Ｄで与えられる意味を有し、Ｒ４１は好ましくはアルキルを表し、式Ｄ１においてＲ４２は、好ましくはアルケニル、特に好ましくは−（ＣＨ２）２−ＣＨ＝ＣＨ−ＣＨ３を表し、式Ｄ２においてＲ４２は、好ましくはアルキル、−（ＣＨ２）２−ＣＨ＝ＣＨ２、または−（ＣＨ２）２−ＣＨ＝ＣＨ−ＣＨ３を表す。
【０３０７】
本発明の他の好ましい実施形態において、ＬＣ媒体の成分Ｂ）は、式Ａおよび／またはＢの化合物に加えて、アルケニル基を含む１種以上の式Ｅの化合物を含む。
【０３０８】
【化８７】
2019533050.tif 000089
式中、各基は、それぞれの出現において同一または異なって、それぞれ互いに独立に、以下の意味を有する。
【化８８】
2019533050.tif 000090
ＲＡ１は、２〜９個のＣ原子を有するアルケニルであり、または環Ｘ、Ｙ、およびＺの少なくとも１つがシクロヘキセニルを表す場合、ＲＡ２の意味の１つであってもよく、
ＲＡ２は、１〜１２個のＣ原子を有するアルキルであり、但し加えて、１または２個の隣接していないＣＨ２基は、Ｏ原子が互いに直接連結しないように、−Ｏ−、−ＣＨ＝ＣＨ−、−ＣＯ−、−ＯＣＯ−、または−ＣＯＯ−で置き換えられてよく、
ｘは、１または２である。
【０３０９】
ＲＡ２は、好ましくは１〜８個のＣ原子を有する直鎖のアルキルまたはアルコキシ、または２〜７個のＣ原子を有する直鎖のアルケニルである。
【０３１０】
好ましい式Ｅの化合物は、以下サブ式から選択される。
【０３１１】
【化８９】
2019533050.tif 000091
【０３１２】
【化９０】
2019533050.tif 000092
式中、ａｌｋｙｌおよびａｌｋｙｌ＊は、それぞれ互いに独立に、１〜６個のＣ原子を有する直鎖のアルキル基を表し、ａｌｋｅｎｙｌおよびａｌｋｅｎｙｌ＊は、それぞれ互いに独立に、２〜７個のＣ原子を有する直鎖のアルケニル基を表す。ａｌｋｅｎｙｌおよびａｌｋｅｎｙｌ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０３１３】
非常に好ましい式Ｅの化合物は、以下サブ式から選択される。
【０３１４】
【化９１】
2019533050.tif 000093
式中、ｍは１、２、３、４、５、または６を表し、ｉは０、１、２、または３を表し、Ｒｂ１は、Ｈ、ＣＨ３、またはＣ２Ｈ５を表す。
【０３１５】
非常に特に好ましい式Ｅの化合物は、以下サブ式から選択される。
【０３１６】
【化９２】
2019533050.tif 000094
【０３１７】
式Ｅ１ａ２、Ｅ１ａ５、Ｅ３ａ１、およびＥ６ａ１の化合物が最も好ましい。
【０３１８】
本発明の他の好ましい実施形態において、ＬＣ媒体の成分Ｂ）は、式Ａおよび／またはＢの化合物に加えて、１種以上の式Ｆの化合物を含む。
【０３１９】
【化９３】
2019533050.tif 000095
式中、各基は、互いに独立にそれぞれの出現において同一または異なって、以下の意味を有する。
【化９４】
2019533050.tif 000096
Ｒ２１、Ｒ３１は、それぞれ互いに独立に、１〜９個のＣ原子を有する、アルキル、アルコキシ、オキサアルキル、またはアルコキシアルキル、または２〜９個のＣ原子を有するアルケニルまたはアルケニルオキシであり、これらは何れもフッ素置換されてよく、
Ｘ０は、Ｆ、Ｃｌ、１〜６個のＣ原子を有するハロゲン化アルキルまたはアルコキシ、または２〜６個のＣ原子を有するハロゲン化アルケニルまたはアルケニルオキシであり、
Ｚ２１は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−、または単結合、好ましくは−ＣＦ２Ｏ−であり、
Ｌ２１、Ｌ２２、Ｌ２３、Ｌ２４は、それぞれ互いに独立に、ＨまたはＦであり、
ｇは、０、１、２、または３である。
【０３２０】
特に好ましい式Ｆの化合物は、以下式から成る群より選択される。
【０３２１】
【化９５】
2019533050.tif 000097
式中、Ｒ２１、Ｘ０、Ｌ２１、およびＬ２２は式Ｆで与えられる意味を有し、Ｆ、Ｌ２５、およびＬ２６は、それぞれ互いに独立にＨまたはＦであり、Ｘ０は、好ましくはＦである。
【０３２２】
非常に特に好ましい式Ｆ１〜Ｆ３の化合物は、以下サブ式から成る群より選択される。
【０３２３】
【化９６】
2019533050.tif 000098
式中、Ｒ２１は式Ｆ１で定義される通りである。
【０３２４】
本発明の他の好ましい実施形態において、ＬＣ媒体の成分Ｂ）は、式Ａおよび／またはＢの化合物に加えて、シアノ基を含む１種以上の式Ｇの化合物を含む。
【０３２５】
【化９７】
2019533050.tif 000099
式中、各基は以下の意味を有する。
【化９８】
2019533050.tif 000100
Ｒ５１、Ｒ５２は、それぞれ互いに独立に、１〜９個のＣ原子を有する、アルキル、アルコキシ、オキサアルキル、またはアルコキシアルキル、または２〜９個のＣ原子を有するアルケニルまたはアルケニルオキシであり、これらは何れもフッ素置換されてよく、
Ｚ５１、Ｚ４２は、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−、または単結合、好ましくは単結合であり、
Ｌ５１、Ｌ５２は、それぞれ互いに独立に、ＨまたはＦであり、
ｉは、０、１、２、または３である。
【０３２６】
好ましい式Ｇの化合物は、以下サブ式から選択される。
【０３２７】
【化９９】
2019533050.tif 000101
【０３２８】
【化１００】
2019533050.tif 000102
式中、Ｒ５１は式Ｇで定義される通りであり、Ｌ１およびＬ２は、それぞれ互いに独立に、ＨまたはＦである。
【０３２９】
式Ｇ１、Ｇ２、およびＧ５の化合物が非常に好ましい。
【０３３０】
好ましい式Ｇ１〜Ｇ９の化合物は、Ｌ５１およびＬ５２がＦであるものである。
【０３３１】
さらに好ましい式Ｇ１〜Ｇ７の化合物は、Ｌ５１がＦであり、Ｌ５２がＨであるものである。
【０３３２】
非常に好ましい式Ｇの化合物は、以下サブ式から成る群より選択される。
【０３３３】
【化１０１】
2019533050.tif 000103
【０３３４】
【化１０２】
2019533050.tif 000104
式中、Ｒ５１は、式Ｇで定義される通りである。
【０３３５】
式Ｇ、Ｇ１〜Ｇ７、およびそれらのサブ式の化合物において、Ｒ５１は、特に好ましくは１〜８個の炭素原子を有するアルキルまたはアルコキシ、または２〜７個の炭素原子を有するアルケニルである。
【０３３６】
ＬＣホスト混合物中の式ＡおよびＢの化合物の濃度は、好ましくは２〜６０％、非常に好ましくは３〜４５％、最も好ましくは４〜３５％である。
【０３３７】
ＬＣホスト混合物中の式ＣおよびＤの化合物の濃度は、好ましくは２〜７０％、非常に好ましくは５〜６５％、最も好ましくは１０〜６０％である。
【０３３８】
ＬＣホスト混合物中の式Ｅの化合物の濃度は、好ましくは５〜５０％、非常に好ましくは５〜３５％である。
【０３３９】
ＬＣホスト混合物中の式Ｆの化合物の濃度は、好ましくは２〜３０％、非常に好ましくは５〜２０％である。
【０３４０】
本発明のさらに好ましい実施形態は、以下に列挙され、それらの任意の組み合わせを含む。
【０３４１】
ａ）ＬＣホスト混合物は、高い正の誘電異方性、好ましくはΔε＞１５を有する、１種以上の式Ａおよび／またはＢの化合物を含む。
【０３４２】
ｂ）ＬＣホスト混合物は、式Ａ１ａ２、Ａ１ｂ１、Ａ１ｄ１、Ａ１ｆ１、Ａ２ａ１、Ａ２ｈ１、Ａ２ｌ１、Ａ２ｌ２、Ａ２ｋ１、Ｂ２ｈ３、Ｂ２ｌ１、Ｆ１ａから成る群より選択される１種以上の化合物を含む。ＬＣホスト混合物中のこれらの化合物の割合は、好ましくは４〜４０％、非常に好ましくは５〜３５％である。
【０３４３】
ｃ）ＬＣホスト混合物は、式Ｃ３、Ｃ４、Ｃ５、Ｃ９、およびＤ２から成る群より選択される１種以上の化合物を含む。ＬＣホスト混合物中のこれらの化合物の割合は、好ましくは８〜７０％、非常に好ましくは１０〜６０％である。
【０３４４】
ｄ）ＬＣホスト混合物は、式Ｇ１、Ｇ２、およびＧ５、好ましくはＧ１ａ、Ｇ２ａ、およびＧ５ａから成る群より選択される１種以上の化合物を含む。ＬＣホスト混合物中のこれらの化合物の割合は、好ましくは４〜４０％、非常に好ましくは５〜３５％である。
【０３４５】
ｅ）ＬＣホスト混合物は、式Ｅ１、Ｅ３、およびＥ６、好ましくはＥ１ａ、Ｅ３ａ、およびＥ６ａ、非常に好ましくはＥ１ａ２、Ｅ１ａ５、Ｅ３ａ１、およびＥ６ａ１から成る群より選択される１種以上の化合物を含む。ＬＣホスト混合物中のこれらの化合物の割合は、好ましくは５〜６０％、非常に好ましくは１０〜５０％である。
【０３４６】
本発明の第２の好ましい実施形態において、ＬＣ媒体は、負の誘電異方性Δεを有する成分Ｂ）またはＬＣホスト混合物を含む。
【０３４７】
そのようなＬＣ媒体は、ＶＡ、ＩＰＳおよびＵＢ−ＦＦＳディスプレイ、またはΔε＜０のＬＣ材料を使用する関連モードでの使用に特に適している。
【０３４８】
この第２の好ましい実施形態によるＬＣ媒体およびＬＣホスト混合物は、２０℃および１ｋＨｚで、好ましくは−０．５〜−１０、非常に好ましくは−２．５〜−７．５の負の誘電率異方性Δεを有する。
【０３４９】
この第２の好ましい実施形態によるＬＣ媒体の特に好ましい実施形態は、以下のセクションａ）〜ｚ２）のものである。
【０３５０】
ａ）成分Ｂ）またはＬＣホスト混合物が式ＣＹおよびＰＹから選択される１種以上の化合物を含むＬＣ媒体
【０３５１】
【化１０３】
2019533050.tif 000105
式中、
ａは、１または２を表し、
ｂは、０または１を表し、
【化１０４】
2019533050.tif 000106
Ｒ１およびＲ２は、それぞれ互いに独立に、１〜１２個のＣ原子を有するアルキルを表し、但し加えて、１または２個の隣接していないＣＨ２基は、Ｏ原子が互いに直接連結しないように、−Ｏ−、−ＣＨ＝ＣＨ−、−ＣＯ−、−ＯＣＯ−、または−ＣＯＯ−で置き換えられてよく、好ましくは１〜６個のＣ原子を有するアルキルまたはアルコキシを表し、
ＺｘおよびＺｙは、それぞれ互いに独立に、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−、または単結合、好ましくは単結合を表し、
Ｌ１〜４は、それぞれ互いに独立に、Ｆ、Ｃｌ、ＯＣＦ３、ＣＦ３、ＣＨ３、ＣＨ２Ｆ、ＣＨＦ２を表す。
【０３５２】
好ましくは、Ｌ１とＬ２の両方がＦを表すか、またはＬ１とＬ２の一方がＦを表し、他方がＣｌを表すか、またはＬ３とＬ４の両方がＦを表すか、またはＬ３とＬ４の一方がＦを表し、他方がＣｌを表す。
【０３５３】
式ＣＹの化合物は、好ましくは以下サブ式から成る群より選択される。
【０３５４】
【化１０５】
2019533050.tif 000107
【０３５５】
【化１０６】
2019533050.tif 000108
【０３５６】
【化１０７】
2019533050.tif 000109
【０３５７】
【化１０８】
2019533050.tif 000110
【０３５８】
【化１０９】
2019533050.tif 000111
式中、ａは、１または２を表し、ａｌｋｙｌおよびａｌｋｙｌ＊は、それぞれ互いに独立に、１〜６個のＣ原子を有する直鎖のアルキル基を表し、ａｌｋｅｎｙｌは、２〜６個のＣ原子を有する直鎖のアルケニル基を表し、（Ｏ）は、酸素原子または単結合を表す。ａｌｋｅｎｙｌは、好ましくはＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０３５９】
式ＣＹ２、ＣＹ８、ＣＹ１０、およびＣＹ１６から選択される化合物が特に好ましい。
【０３６０】
式ＰＹの化合物は、好ましくは以下サブ式から成る群より選択される。
【０３６１】
【化１１０】
2019533050.tif 000112
【０３６２】
【化１１１】
2019533050.tif 000113
【０３６３】
【化１１２】
2019533050.tif 000114
式中、ａｌｋｙｌおよびａｌｋｙｌ＊は、それぞれ互いに独立に、１〜６個のＣ原子を有する直鎖のアルキル基を表し、ａｌｋｅｎｙｌは、２〜６個のＣ原子を有する直鎖のアルケニル基を表し、（Ｏ）は、酸素原子または単結合を表す。ａｌｋｅｎｙｌは、好ましくはＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０３６４】
式ＰＹ２、ＰＹ８、ＰＹ１０、およびＰＹ１６から選択される化合物が特に好ましい。
【０３６５】
好ましくは、ＬＣ媒体中の式ＣＹおよびＰＹおよびそれらのサブ式の化合物の濃度は、１０〜７０重量％、非常に好ましくは１５〜５０重量％である。
【０３６６】
好ましくは、ＬＣ媒体中の式ＣＹおよびそのサブ式の化合物の濃度は、２〜４０重量％、非常に好ましくは３〜３０重量％である。
【０３６７】
好ましくは、ＬＣ媒体中の式ＰＹおよびそのサブ式の化合物の濃度は、２〜５０重量％、非常に好ましくは３〜４０重量％である。
【０３６８】
ｂ）成分Ｂ）またはＬＣホスト混合物がアルケニル基を含む１種以上のメソゲン化合物またはＬＣ化合物（以下、「アルケニル化合物」とも称する）を含むＬＣ媒体（但し、前記アルケニル基は、ＬＣ媒体に含まれる重合性化合物の重合に使用される条件下で重合反応に対して安定である。）
【０３６９】
好ましくは、成分Ｂ）またはＬＣホスト混合物は、式ＡＮおよびＡＹから選択される１種以上のアルケニル化合物を含む。
【０３７０】
【化１１３】
2019533050.tif 000115
式中、各基は、それぞれの出現において同一または異なって、それぞれ互いに独立に、以下の意味を有する。
【化１１４】
2019533050.tif 000116
ＲＡ１は、２〜９個のＣ原子を有するアルケニルであり、または環Ｘ、Ｙ、およびＺの少なくとも１つがシクロヘキセニルを表す場合ＲＡ２の意味の１つであってもよく、
ＲＡ２は、１〜１２個のＣ原子を有するアルキルであり、但し加えて、１または２個の隣接していないＣＨ２基は、Ｏ原子が互いに直接連結しないように、−Ｏ−、−ＣＨ＝ＣＨ−、−ＣＯ−、−ＯＣＯ−、または−ＣＯＯ−で置き換えられてよく、
Ｚｘは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−、または単結合、好ましくは単結合であり、
Ｌ１〜４は、Ｈ、Ｆ、Ｃｌ、ＯＣＦ３、ＣＦ３、ＣＨ３、ＣＨ２Ｆ、またはＣＨＦ２、好ましくはＨ、Ｆ、またはＣｌであり、
ｘは、１または２であり、
ｚは、０または１である。
【０３７１】
好ましい式ＡＮおよびＡＹの化合物は、ＲＡ２が、エテニル、プロペニル、ブテニル、ペンテニル、ヘキセニルおよびヘプテニルから選択されるものである。
【０３７２】
好ましい実施形態において、成分Ｂ）またはＬＣホスト混合物は、以下サブ式から選択される１種以上の式ＡＮの化合物を含む。
【０３７３】
【化１１５】
2019533050.tif 000117
【０３７４】
【化１１６】
2019533050.tif 000118
式中、ａｌｋｙｌおよびａｌｋｙｌ＊は、それぞれ互いに独立に、１〜６個のＣ原子を有する直鎖のアルキル基を表し、ａｌｋｅｎｙｌおよびａｌｋｅｎｙｌ＊は、それぞれ互いに独立に、２〜７個のＣ原子を有する直鎖のアルケニル基を表す。ａｌｋｅｎｙｌおよびａｌｋｅｎｙｌ＊は、好ましくはＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０３７５】
好ましくは、成分Ｂ）またはＬＣホスト混合物は、式ＡＮ１、ＡＮ２、ＡＮ３、およびＡＮ６から選択される１種以上の化合物、非常に好ましくは１種以上の式ＡＮ１の化合物を含む。
【０３７６】
他の好ましい実施形態において、成分Ｂ）またはＬＣホスト混合物は、以下サブ式から選択される１種以上の式ＡＮの化合物を含む。
【０３７７】
【化１１７】
2019533050.tif 000119
式中、ｍは、１、２、３、４、５、または６を表し、ｉは、０、１、２、または３を表し、Ｒｂ１は、Ｈ、ＣＨ３、またはＣ２Ｈ５を表す。
【０３７８】
他の好ましい実施形態において、成分Ｂ）またはＬＣホスト混合物は、以下サブ式から選択される１種以上の化合物を含む。
【０３７９】
【化１１８】
2019533050.tif 000120
【０３８０】
式ＡＮ１ａ２およびＡＮ１ａ５の化合物が最も好ましい。
【０３８１】
他の好ましい実施形態において、成分Ｂ）またはＬＣホスト混合物は、以下サブ式から選択される１種以上の式ＡＹの化合物を含む。
【０３８２】
【化１１９】
2019533050.tif 000121
【０３８３】
【化１２０】
2019533050.tif 000122
【０３８４】
【化１２１】
2019533050.tif 000123
【０３８５】
【化１２２】
2019533050.tif 000124
【０３８６】
【化１２３】
2019533050.tif 000125
式中、ａｌｋｙｌおよびａｌｋｙｌ＊は、それぞれ互いに独立に、１〜６個のＣ原子を有する直鎖のアルキル基を表し、「（Ｏ）」は、Ｏ原子または単結合を表し、ａｌｋｅｎｙｌおよびａｌｋｅｎｙｌ＊は、それぞれ互いに独立に、２〜７個のＣ原子を有する直鎖のアルケニル基を表す。ａｌｋｅｎｙｌおよびａｌｋｅｎｙｌ＊は、好ましくはＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０３８７】
他の好ましい実施形態において、成分Ｂ）またはＬＣホスト混合物は、以下サブ式から選択される１種以上の式ＡＹの化合物を含む。
【０３８８】
【化１２４】
2019533050.tif 000126
式中、ｍおよびｎは、それぞれ互いに独立に、１、２、３、４、５、または６を表し、ａｌｋｅｎｙｌは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０３８９】
好ましくは、ＬＣ媒体中の式ＡＮおよびＡＹの化合物の割合は、２〜７０重量％、非常に好ましくは５〜６０重量％、最も好ましくは１０〜５０重量％である。
【０３９０】
好ましくは、ＬＣ媒体またはＬＣホスト混合物は、１〜５種、好ましくは１、２、または３種の式ＡＮおよびＡＹから選択される化合物を含む。
【０３９１】
本発明の他の好ましい実施形態では、ＬＣ媒体は、１種以上の式ＡＹ１４、非常に好ましくはＡＹ１４ａの化合物を含む。 ＬＣ媒体中の式ＡＹ１４またはＡＹ１４ａの化合物の割合は、好ましくは３〜２０重量％である。
【０３９２】
式ＡＮおよび／またはＡＹのアルケニル化合物を添加すると、ＬＣ媒体の粘度の減少および応答時間の短縮が可能になる。
【０３９３】
ｃ）成分Ｂ）またはＬＣホスト混合物が１種以上の以下式の化合物を含むＬＣ媒体
【０３９４】
【化１２５】
2019533050.tif 000127
式中、各基は、以下の意味を有する。
【化１２６】
2019533050.tif 000128
Ｒ３およびＲ４は、それぞれ互いに独立に、１〜１２個のＣ原子を有するアルキルを表し、但し加えて、１または２個の隣接していないＣＨ２基は、Ｏ原子が互いに直接連結しないように、−Ｏ−、−ＣＨ＝ＣＨ−、−ＣＯ−、−Ｏ−ＣＯ−、または−ＣＯ−Ｏ−で置き換えられてよく、
Ｚｙは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−、または単結合、好ましくは単結合を表す。
【０３９５】
式ＺＫの化合物は、好ましくは以下サブ式から成る群より選択される。
【０３９６】
【化１２７】
2019533050.tif 000129
式中、ａｌｋｙｌおよびａｌｋｙｌ＊は、それぞれ互いに独立に、１〜６個のＣ原子を有する直鎖のアルキル基を表し、ａｌｋｅｎｙｌは、２〜６個のＣ原子を有する直鎖のアルケニル基を表す。ａｌｋｅｎｙｌは、好ましくはＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０３９７】
式ＺＫ１の化合物が特に好ましい。
【０３９８】
特に好ましい式ＺＫの化合物は、以下サブ式から選択される。
【０３９９】
【化１２８】
2019533050.tif 000130
式中、プロピル、ブチル、およびペンチル基は、直鎖の基である。
【０４００】
式ＺＫ１ａの化合物が最も好ましい。
【０４０１】
ｄ）成分Ｂ）またはＬＣホスト混合物がさらに１種以上の以下式の化合物を含むＬＣ媒体
【０４０２】
【化１２９】
2019533050.tif 000131
式中、各基は、それぞれの出現において同一または異なって、以下の意味を有する。
Ｒ５およびＲ６は、それぞれ互いに独立に、１〜１２個のＣ原子を有するアルキルを表し、但し加えて、１または２個の隣接していないＣＨ２基は、Ｏ原子が互いに直接連結しないように、−Ｏ−、−ＣＨ＝ＣＨ−、−ＣＯ−、−ＯＣＯ−、または−ＣＯＯ−で置き換えられてよく、好ましくは１〜６個のＣ原子を有するアルキルまたはアルコキシを表し、
【化１３０】
2019533050.tif 000132
ｅは、１または２を表す。
【０４０３】
式ＤＫの化合物は、好ましくは以下サブ式から成る群より選択される。
【０４０４】
【化１３１】
2019533050.tif 000133
【０４０５】
【化１３２】
2019533050.tif 000134
式中、ａｌｋｙｌおよびａｌｋｙｌ＊は、それぞれ互いに独立に、１〜６個のＣ原子を有する直鎖のアルキル基を表し、ａｌｋｅｎｙｌは、２〜６個のＣ原子を有する直鎖のアルケニル基を表す。ａｌｋｅｎｙｌは、好ましくはＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０４０６】
ｅ）成分Ｂ）またはＬＣホスト混合物がさらに１種以上の以下式の化合物を含むＬＣ媒体
【０４０７】
【化１３３】
2019533050.tif 000135
式中、各基は、以下の意味を有する。
【化１３４】
2019533050.tif 000136
ｆは、１または２を表し、
Ｒ１およびＲ２は、それぞれ互いに独立に、１〜１２個のＣ原子を有するアルキルを表し、但し加えて、１または２個の隣接していないＣＨ２基は、Ｏ原子が互いに直接連結しないように、−Ｏ−、−ＣＨ＝ＣＨ−、−ＣＯ−、−ＯＣＯ−、または−ＣＯＯ−で置き換えられてよく、
Ｚｘは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−、または単結合、好ましくは単結合を表し、
Ｌ１およびＬ２は、それぞれ互いに独立に、Ｆ、Ｃｌ、ＯＣＦ３、ＣＦ３、ＣＨ３、ＣＨ２Ｆ、ＣＨＦ２を表す。
【０４０８】
好ましくは、基Ｌ１およびＬ２は両方ともＦを表す、または基Ｌ１およびＬ２の一方がＦを表し、他方がＣｌを表す。
【０４０９】
式ＬＹの化合物は、好ましくは以下サブ式から成る群より選択される。
【０４１０】
【化１３５】
2019533050.tif 000137
【０４１１】
【化１３６】
2019533050.tif 000138
【０４１２】
【化１３７】
2019533050.tif 000139
【０４１３】
【化１３８】
2019533050.tif 000140
式中、Ｒ１は、上で示される意味を有し、ａｌｋｙｌは、１〜６個のＣ原子を有する直鎖のアルキル基を表し、（Ｏ）は、酸素原子または単結合を表し、ｖは、１〜６の整数を表す。Ｒ１は、好ましくは１〜６個のＣ原子を有する直鎖のアルキルまたは２〜６個のＣ原子を有する直鎖のアルケニルを表し、特にＣＨ３、Ｃ２Ｈ５、ｎ−Ｃ３Ｈ７、ｎ−Ｃ４Ｈ９、ｎ−Ｃ５Ｈ１１、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０４１４】
ｆ）成分Ｂ）またはＬＣホスト混合物が、以下式から成る群より選択される１種以上の化合物をさらに含むＬＣ媒体
【０４１５】
【化１３９】
2019533050.tif 000141
式中、ａｌｋｙｌは、Ｃ１〜６−アルキルを表し、Ｌｘは、ＨまたはＦを表し、Ｘは、Ｆ、Ｃｌ、ＯＣＦ３、ＯＣＨＦ２、またはＯＣＨ＝ＣＦ２を表す。ＸがＦを表す式ＧＧ１の化合物が特に好ましい。
【０４１６】
ｇ）成分Ｂ）またはＬＣホスト混合物が、以下式から成る群より選択される１種以上の化合物をさらに含むＬＣ媒体
【０４１７】
【化１４０】
2019533050.tif 000142
【０４１８】
【化１４１】
2019533050.tif 000143
【０４１９】
【化１４２】
2019533050.tif 000144
式中、Ｒ５は、上でＲ１に示される１つの意味を有し、ａｌｋｙｌは、Ｃ１〜６−アルキルを表し、ｄは、０または１を表し、ｚおよびｍは、それぞれ互いに独立に、１〜６の整数を表す。これらの化合物のＲ５は、特に好ましくはＣ１〜６−アルキルまたはアルコキシ、またはＣ２〜６−アルケニルであり、ｄは、好ましくは１である。本発明のＬＣ媒体は、好ましくは５重量％以上の量で１種以上の上記式の化合物を含む。
【０４２０】
ｈ）成分Ｂ）またはＬＣホスト混合物が以下式から成る群より選択される１種以上のビフェニル化合物をさらに含むＬＣ媒体
【０４２１】
【化１４３】
2019533050.tif 000145
式中、ａｌｋｙｌおよびａｌｋｙｌ＊は、それぞれ互いに独立に、１〜６個のＣ原子を有する直鎖のアルキル基を表し、ａｌｋｅｎｙｌおよびａｌｋｅｎｙｌ＊は、それぞれ互いに独立に、２〜６個のＣ原子を有する直鎖のアルケニル基を表す。ａｌｋｅｎｙｌおよびａｌｋｅｎｙｌ＊は、好ましくはＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０４２２】
ＬＣホスト混合物中の式ＢＰ１〜ＢＰ３のビフェニルの割合は、好ましくは３重量％以上、特に５重量％以上である。
【０４２３】
式ＢＰ２の化合物が特に好ましい。
【０４２４】
式ＢＰ１〜ＢＰ３の化合物は、好ましくは以下サブ式から成る群より選択される。
【０４２５】
【化１４４】
2019533050.tif 000146
式中、ａｌｋｙｌ＊は、１〜６個のＣ原子を有するアルキル基を表す。本発明による媒体は、特に好ましくは１種以上の式ＢＰ１ａおよび／またはＢＰ２ｃの化合物を含む。
【０４２６】
ｉ）成分Ｂ）またはＬＣホスト混合物が１種以上の以下式のターフェニル化合物をさらに含むＬＣ媒体
【０４２７】
【化１４５】
2019533050.tif 000147
式中、
Ｒ５およびＲ６は、それぞれ互いに独立に、上で示される１つの意味を有し、
【化１４６】
2019533050.tif 000148
但し、Ｌ５は、ＦまたはＣｌ、好ましくはＦを表し、Ｌ６は、Ｆ、Ｃｌ、ＯＣＦ３、ＣＦ３、ＣＨ３、ＣＨ２Ｆ、またはＣＨＦ２、好ましくはＦを表す。
【０４２８】
式Ｔの化合物は、好ましくは以下サブ式から成る群より選択される。
【０４２９】
【化１４７】
2019533050.tif 000149
【０４３０】
【化１４８】
2019533050.tif 000150
【０４３１】
【化１４９】
2019533050.tif 000151
【０４３２】
【化１５０】
2019533050.tif 000152
式中、Ｒは、１〜７個のＣ原子を有する直鎖のアルキルまたはアルコキシ基を表し、Ｒ＊は、２〜７個のＣ原子を有する直鎖のアルケニル基を表し、（Ｏ）は、酸素原子または単結合を表し、ｍは、１〜６の整数を表す。Ｒ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０４３３】
Ｒは、好ましくはメチル、エチル、プロピル、ブチル、ペンチル、ヘキシル、メトキシ、エトキシ、プロポキシ、ブトキシ、またはペントキシを表す。
【０４３４】
本発明によるＬＣホスト混合物は、好ましくは式Ｔのターフェニルおよびその好ましいサブ式を０．５〜３０重量％、特に１〜２０重量％の量で含む。
【０４３５】
式Ｔ１、Ｔ２、Ｔ３、およびＴ２１の化合物が特に好ましい。これらの化合物において、Ｒは、好ましくは１〜５個のＣ原子をそれぞれ有する、アルキルさらにはアルコキシを表す。
【０４３６】
混合物のΔｎ値が０．１以上となる場合、ターフェニルは本発明のＬＣ媒体中で好ましく用いられる。好ましいＬＣ媒体は、２〜２０重量％の１種以上の式Ｔのターフェニル化合物、好ましくは化合物Ｔ１〜Ｔ２２の群から選択されるものを含む。
【０４３７】
ｋ）成分Ｂ）またはＬＣホスト混合物が、以下式から成る群より選択される１種以上のクアテルフェニル化合物をさらに含むＬＣ媒体
【０４３８】
【化１５１】
2019533050.tif 000153
式中、
ＲＱは、１〜９個のＣ原子を有するアルキル、アルコキシ、オキサアルキル、またはアルコキシアルキル、または２〜９個のＣ原子を有するアルケニルまたはアルケニルオキシであり、これらは何れもフッ素置換されてよく、
ＸＱは、Ｆ、Ｃｌ、１〜６個のＣ原子を有するハロゲン化アルキルまたはアルコキシ、または２〜６個のＣ原子を有するハロゲン化アルケニルまたはアルケニルオキシであり、
ＬＱ１〜ＬＱ６は、互いに独立に、ＨまたはＦであり、但し、ＬＱ１〜ＬＱ６の少なくとも１つは、Ｆである。
【０４３９】
好ましい式Ｑの化合物は、ＲＱが２〜６個のＣ原子を有する直鎖のアルキル、非常に好ましくはエチル、ｎ−プロピル、またはｎ−ブチルを表すものである。
【０４４０】
好ましい式Ｑの化合物は、ＬＱ３およびＬＱ４がＦであるものである。さらに好ましい式Ｑの化合物は、ＬＱ３、ＬＱ４と、ＬＱ１およびＬＱ２の１つまたは２つとがＦであるものである。
【０４４１】
好ましい式Ｑの化合物は、ＸＱがＦまたはＯＣＦ３、非常に好ましくはＦを表すものである。
【０４４２】
式Ｑの化合物は、好ましくは以下サブ式から選択される。
【０４４３】
【化１５２】
2019533050.tif 000154
式中、ＲＱは、式Ｑの意味の１つまたは上および下で与えられたその好ましい意味の１つを有し、好ましくはエチル、ｎ−プロピル、またはｎ−ブチルである。
【０４４４】
式Ｑ１の化合物、特にＲＱがｎ−プロピルであるものが特に好ましい。
【０４４５】
好ましくは、ＬＣホスト混合物中の式Ｑの化合物の割合は、０超〜５重量％以下、非常に好ましくは０．１〜２重量％、最も好ましくは０．２〜１．５重量％である。
【０４４６】
好ましくは、ＬＣホスト混合物は、１〜５種、好ましくは１または２種の式Ｑの化合物を含む。
【０４４７】
ＬＣホスト混合物への式Ｑのクアテルフェニル化合物の添加は、高いＵＶ吸収を維持し、迅速かつ完全な重合を可能にし、強力かつ迅速なチルト角の生成を可能にし、ＬＣ媒体のＵＶ安定性を高めつつ、ＯＤＦムラの減少を可能にする。
【０４４８】
さらに、負の誘電異方性を有するＬＣ媒体への正の誘電異方性を有する式Ｑの化合物の添加は、誘電異方性Δεを一定に保ちながら誘電率ε‖およびε⊥の値のより良好な制御を可能にし、特に高い誘電率ε‖の達成を可能にし、これによりキックバック電圧を低減し、焼き付きを低減する。
【０４４９】
ｌ）成分Ｂ）またはＬＣホスト混合物が１種以上の式ＣＣの化合物をさらに含むＬＣ媒体
【０４５０】
【化１５３】
2019533050.tif 000155
式中、
ＲＣは、１〜９個のＣ原子を有する、アルキル、アルコキシ、オキサアルキル、またはアルコキシアルキル、または２〜９個のＣ原子を有するアルケニルまたはアルケニルオキシを表し、これらは何れもフッ素置換されてよく、
ＸＣは、Ｆ、Ｃｌ、１〜６個のＣ原子を有するハロゲン化アルキルまたはアルコキシ、または２〜６個のＣ原子を有するハロゲン化アルケニルまたはアルケニルオキシを表し、
ＬＣ１、ＬＣ２は、互いに独立に、ＨまたはＦを表し、但し、ＬＣ１およびＬＣ２の少なくとも一方はＦである。
【０４５１】
好ましい式ＣＣの化合物は、ＲＣが２〜６個のＣ原子を有する直鎖のアルキル、非常に好ましくはエチル、ｎ−プロピル、またはｎ−ブチルを表すものである。
【０４５２】
好ましい式ＣＣの化合物は、ＬＣ１およびＬＣ２がＦであるものである。
【０４５３】
好ましい式ＣＣの化合物は、ＸＣがＦまたはＯＣＦ３、非常に好ましくはＦを表すものである。
【０４５４】
好ましい式ＣＣの化合物は、以下式から選択される。
【０４５５】
【化１５４】
2019533050.tif 000156
式中、ＲＣは、式ＣＣの意味の１つまたは上および下で与えられるその好ましい意味の１つを有し、好ましくはエチル、ｎ−プロピル、またはｎ−ブチル、非常に好ましくはｎ−プロピルである。
【０４５６】
好ましくは、ＬＣホスト混合物中の式ＣＣの化合物の割合は、０超〜１０重量％以下、非常に好ましくは０．１〜８重量％、最も好ましくは０．２〜５重量％である。
【０４５７】
好ましくは、ＬＣホスト混合物は、１〜５種、好ましくは１、２または３種の式ＣＣの化合物を含む。
【０４５８】
負の誘電異方性を有するＬＣ媒体への正の誘電異方性を有する式ＣＣの化合物の添加は、誘電異方性Δεを一定に保ちながら誘電率ε‖およびε⊥の値のより良好な制御を可能にし、特に高い誘電率ε‖の達成を可能にし、これによりキックバック電圧を低減し、焼き付きを低減する。さらに、式ＣＣの化合物の添加は、ＬＣ媒体の粘度の低減および応答時間の短縮を可能にする。
【０４５９】
ｍ）成分Ｂ）またはＬＣホスト混合物が以下式から成る群より選択される１種以上の化合物をさらに含むＬＣ媒体
【０４６０】
【化１５５】
2019533050.tif 000157
【０４６１】
【化１５６】
2019533050.tif 000158
式中、Ｒ１およびＲ２は、上で示される意味を有し、好ましくはそれぞれ互いに独立に、１〜６個のＣ原子を有する直鎖のアルキルまたは２〜６個のＣ原子を有する直鎖のアルケニルを表す。
【０４６２】
好ましい媒体は、式Ｏ１、Ｏ３、およびＯ４から選択される１種以上の化合物を含む。
【０４６３】
ｎ）成分Ｂ）またはＬＣホスト混合物が１種以上の以下式の化合物を、好ましくは３重量％超、特に５重量％以上、非常に特に好ましくは５〜３０重量％の量で、さらに含むＬＣ媒体
【０４６４】
【化１５７】
2019533050.tif 000159
式中、
【化１５８】
2019533050.tif 000160
Ｒ９は、Ｈ、ＣＨ３、Ｃ２Ｈ５、またはｎ−Ｃ３Ｈ７を表し、（Ｆ）は、フッ素置換されていてもよいことを表し、ｑは、１、２、または３を表し、Ｒ７は、Ｒ１に示される１つの意味を有する。
【０４６５】
特に好ましい式ＦＩの化合物は、以下サブ式から成る群より選択される。
【０４６６】
【化１５９】
2019533050.tif 000161
【０４６７】
【化１６０】
2019533050.tif 000162
式中、Ｒ７は、好ましくは直鎖のアルキルを表し、Ｒ９は、ＣＨ３、Ｃ２Ｈ５、またはｎ−Ｃ３Ｈ７を表す。式ＦＩ１、ＦＩ２、およびＦＩ３の化合物が特に好ましい。
【０４６８】
ｏ）成分Ｂ）またはＬＣホスト混合物が以下式から成る群より選択される１種以上の化合物をさらに含むＬＣ媒体
【０４６９】
【化１６１】
2019533050.tif 000163
式中、Ｒ８は、Ｒ１に示される意味を有し、ａｌｋｙｌは、１〜６個のＣ原子を有する直鎖のアルキル基を表す。
【０４７０】
ｐ）成分Ｂ）またはＬＣホスト混合物がテトラヒドロナフチルまたはナフチル単位を含む１種以上の化合物、例えば以下式から成る群より選択される化合物、をさらに含むＬＣ媒体
【０４７１】
【化１６２】
2019533050.tif 000164
【０４７２】
【化１６３】
2019533050.tif 000165
式中、
Ｒ１０およびＲ１１は、それぞれ互いに独立に、１〜１２個のＣ原子を有するアルキルを表し、但し加えて、１または２個の隣接していないＣＨ２基は、Ｏ原子が互いに直接連結しないように、−Ｏ−、−ＣＨ＝ＣＨ−、−ＣＯ−、−ＯＣＯ−、または−ＣＯＯ−で置き換えられてよく、好ましくは１〜６個のＣ原子を有するアルキルまたはアルコキシを表し、Ｒ１０およびＲ１１は、好ましくは１〜６個のＣ原子を有する直鎖のアルキルまたはアルコキシ、または２〜６個のＣ原子を有する直鎖のアルケニルを表し、
Ｚ１およびＺ２は、それぞれ互いに独立に、−Ｃ２Ｈ４−、−ＣＨ＝ＣＨ−、−（ＣＨ２）４−、−（ＣＨ２）３Ｏ−、−Ｏ（ＣＨ２）３−、−ＣＨ＝ＣＨ−ＣＨ２ＣＨ２−、−ＣＨ２ＣＨ２ＣＨ＝ＣＨ−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＦ＝ＣＨ−、−ＣＨ＝ＣＦ−、−ＣＨ２−、または単結合を表す。
【０４７３】
ｑ）成分Ｂ）またはＬＣホスト混合物が１種以上の以下式のジフルオロジベンゾクロマンおよび／またはクロマンを、好ましくは３〜２０重量％の量で、特には３〜１５重量％の量で、さらに含むＬＣ媒体
【０４７４】
【化１６４】
2019533050.tif 000166
式中、
Ｒ１１およびＲ１２は、それぞれ互いに独立に、上でＲ１１に示される意味の１つを有し、
環Ｍは、トランス−１，４−シクロヘキシレンまたは１，４−フェニレンであり、
Ｚｍは、−Ｃ２Ｈ４−、−ＣＨ２Ｏ−、−ＯＣＨ２−、−ＣＯ−Ｏ−、または−Ｏ−ＣＯ−であり、
ｃは、０、１、または２である。
【０４７５】
特に好ましい式ＢＣ、ＣＲ、およびＲＣの化合物は、以下サブ式から成る群より選択される。
【０４７６】
【化１６５】
2019533050.tif 000167
【０４７７】
【化１６６】
2019533050.tif 000168
【０４７８】
【化１６７】
2019533050.tif 000169
式中、ａｌｋｙｌおよびａｌｋｙｌ＊は、それぞれ互いに独立に、１〜６個のＣ原子を有する直鎖のアルキル基を表し、（Ｏ）は、酸素原子または単結合を表し、ｃは、１または２であり、ａｌｋｅｎｙｌおよびａｌｋｅｎｙｌ＊は、それぞれ互いに独立に、２〜６個のＣ原子を有する直鎖のアルケニル基を表す。ａｌｋｅｎｙｌおよびａｌｋｅｎｙｌ＊は、好ましくはＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０４７９】
１、２、または３種の式ＢＣ−２の化合物を含むＬＣホスト混合物が非常に特に好ましい。
【０４８０】
ｒ）成分Ｂ）またはＬＣホスト混合物が１種以上の以下式のフッ素化フェナントレンおよび／またはジベンゾフランをさらに含むＬＣ媒体
【０４８１】
【化１６８】
2019533050.tif 000170
式中、Ｒ１１およびＲ１２は、それぞれ互いに独立に、上でＲ１１に示される意味の１つを有し、ｂは０または１を表し、ＬはＦを表し、ｒは１、２、または３を表す。
【０４８２】
特に好ましい式ＰＨおよびＢＦの化合物は、以下サブ式から成る群より選択される。
【０４８３】
【化１６９】
2019533050.tif 000171
式中、ＲおよびＲ’は、それぞれ互いに独立に、１〜７個のＣ原子を有する直鎖のアルキルまたはアルコキシ基を表す。
【０４８４】
ｓ）成分Ｂ）またはＬＣホスト混合物が１種以上の以下式の単環式化合物をさらに含むＬＣ媒体
【０４８５】
【化１７０】
2019533050.tif 000172
式中、
Ｒ１およびＲ２は、それぞれ互いに独立に、１〜１２個のＣ原子を有するアルキルを表し、但し加えて、１または２個の隣接していないＣＨ２基は、Ｏ原子が互いに直接連結しないように、−Ｏ−、−ＣＨ＝ＣＨ−、−ＣＯ−、−ＯＣＯ−、または−ＣＯＯ−で置き換えられてよく、好ましくは１〜６個のＣ原子を有するアルキルまたはアルコキシを表し、
Ｌ１およびＬ２は、それぞれ互いに独立に、Ｆ、Ｃｌ、ＯＣＦ３、ＣＦ３、ＣＨ３、ＣＨ２Ｆ、ＣＨＦ２を表す。
【０４８６】
好ましくは、Ｌ１およびＬ２の両方がＦを表すか、またはＬ１およびＬ２の一方がＦを表し、他方がＣ１を表す。
【０４８７】
式Ｙの化合物は、好ましくは以下サブ式から成る群より選択される。
【０４８８】
【化１７１】
2019533050.tif 000173
【０４８９】
【化１７２】
2019533050.tif 000174
式中、ＡｌｋｙｌおよびＡｌｋｙｌ＊は、それぞれ互いに独立に、１〜６個のＣ原子を有する直鎖のアルキル基を表し、Ａｌｋｏｘｙは、１〜６個のＣ原子を有する直鎖のアルコキシ基を表し、ＡｌｋｅｎｙｌおよびＡｌｋｅｎｙｌ＊は、それぞれ互いに独立に、２〜６個のＣ原子を有する直鎖のアルケニル基を表す。ＡｌｋｅｎｙｌおよびＡｌｋｅｎｙｌ＊は、好ましくはＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、またはＣＨ３−ＣＨ＝ＣＨ−（ＣＨ２）２−を表す。
【０４９０】
特に好ましい式Ｙの化合物は、以下サブ式から成る群より選択される。
【０４９１】
【化１７３】
2019533050.tif 000175
式中、Ａｌｋｏｘｙは、好ましくは３、４、または５個のＣ原子を有する直鎖のアルコキシを表す。
【０４９２】
ｔ）上記および下記の重合性化合物以外に、末端ビニルオキシ基（Ｏ−ＣＨ＝ＣＨ２）を含む化合物を含まないＬＣ媒体
【０４９３】
ｕ）成分Ｂ）またはＬＣホスト混合物が、１〜８種、好ましくは１〜５種の式ＣＹ１、ＣＹ２、ＰＹ１、および／またはＰＹ２の化合物を含むＬＣ媒体。ＬＣホスト混合物中のこれらの化合物の割合は、全体として好ましくは５〜６０％、特に好ましくは１０〜３５％である。これらの個々の化合物の含有量は、それぞれの場合において、好ましくは２〜２０％である。
【０４９４】
ｖ）成分Ｂ）またはＬＣホスト混合物が、１〜８種、好ましくは１〜５種の式ＣＹ９、ＣＹ１０、ＰＹ９、および／またはＰＹ１０の化合物を含むＬＣ媒体。ＬＣホスト混合物中のこれらの化合物の割合は、全体として好ましくは５〜６０％、特に好ましくは１０〜３５％である。これらの個々の化合物の含有量は、それぞれの場合において、好ましくは２〜２０％である。
【０４９５】
ｗ）成分Ｂ）またはＬＣホスト混合物が１〜１０種、好ましくは１〜８種の式ＺＫの化合物、特に式ＺＫ１、ＺＫ２、および／またはＺＫ６の化合物を含むＬＣ媒体。ＬＣホスト混合物中のこれらの化合物の割合は、全体として好ましくは３〜２５％、特に好ましくは５〜４５％である。これらの個々の化合物の含有量は、それぞれの場合において、好ましくは２〜２０％である。
【０４９６】
ｘ）ＬＣホスト混合物中の式ＣＹ、ＰＹ、およびＺＫの化合物の割合が全体として７０％超、好ましくは８０％超であるＬＣ媒体
【０４９７】
ｙ）ＬＣホスト混合物が、好ましくは式ＡＮおよびＡＹから選択され、非常に好ましくは式ＡＮ１、ＡＮ３、ＡＮ６、およびＡＹ１４から選択され、最も好ましくは式ＡＮ１ａ、ＡＮ３ａ、ＡＮ６ａ、およびＡＹ１４から選択される、１種以上のアルケニル基を含む化合物を含むＬＣ媒体。ＬＣホスト混合物中のこれらの化合物の濃度は、好ましくは２〜７０％、非常に好ましくは３〜５５％である。
【０４９８】
ｚ）成分Ｂ）またはＬＣホスト混合物が、式ＰＹ１〜ＰＹ８、非常に好ましくは式ＰＹ２から選択される１種以上の、好ましくは１〜５種の化合物を含むＬＣ媒体。ＬＣホスト混合物中のこれらの化合物の割合は、全体として好ましくは１〜３０％、特に好ましくは２〜２０％である。これらの個々の化合物の含有量は、それぞれの場合において、好ましくは１〜２０％である。
【０４９９】
ｚ１）成分Ｂ）またはＬＣホスト混合物が、式Ｔ１、Ｔ２、Ｔ３、およびＴ２１、非常に好ましくは式Ｔ２から選択される１種以上の、好ましくは１、２または３種の化合物を含むＬＣ媒体。ＬＣホスト混合物中のこれらの化合物の含有量は、全体として好ましくは１〜２０％である。
【０５００】
ｚ２）ＬＣホスト混合物が１種以上、好ましくは１、２または３種の式ＢＦ１の化合物、および１種以上、好ましくは１、２または３種の式ＡＹ１４、ＡＹ１５、およびＡＹ１６から選択される化合物、非常に好ましくは式ＡＹ１４の化合物を含むＬＣ媒体。ＬＣホスト混合物中の式ＡＹ１４〜ＡＹ１６の化合物の割合は、好ましくは２〜３５％、非常に好ましくは３〜３０％である。ＬＣホスト混合物中の式ＢＦ１の化合物の割合は、好ましくは０．５〜２０％、非常に好ましくは１〜１５％である。さらに好ましくは、この好ましい実施形態によるＬＣホスト混合物は、１種以上の、好ましくは１、２または３種の式Ｔの化合物、好ましくは式Ｔ１、Ｔ２、およびＴ３から選択される化合物、非常に好ましくは式Ｔ２から選択される化合物を含む。ＬＣホスト混合物媒体中の式Ｔの化合物の割合は、好ましくは０．５〜１５％、非常に好ましくは１〜１０％である。
【０５０１】
本発明によるＬＣ媒体において、ＬＣホスト混合物の使用と、上記のような第１、第２、および第３の重合性化合物の組み合わせを含む重合性成分の使用は、ＬＣディスプレイにおける有利な特性をもたらす。特に、以下の利点のうちの１つ以上が達成され得る。
【０５０２】
・第１および第２の重合性化合物によって形成されるポリマーの重合誘起相分離によるポリマー壁の容易かつ迅速な形成
・高精細な形状と一定の厚さのポリマー壁の形成
・一定のセルギャップ
・プラスチック基板が使用される場合のディスプレイセルの高い可撓性
・機械的圧力に対するディスプレイセルの高い耐性、および圧力下でのセルギャップの小さな変動
・基板へのポリマー壁の良好な接着
・少ない欠陥数
・異なる電気光学特性（応答時間やコントラストなど）を持つドメイン形成の減少
・高い透明度
・良好なコントラスト
・速い応答時間
【０５０３】
ディスプレイ製造方法は当業者に知られており、文献、例えば米国特許第６１３０７３８号明細書および欧州特許出願公開第２８１８５３４号明細書に記載されている。
【０５０４】
本発明はまた、上記および下記のＬＣ媒体をディスプレイに供する工程と、ディスプレイの規定領域内で重合性化合物を重合する工程とを含む、上記および下記のＬＣディスプレイの製造方法にも関する。
【０５０５】
好ましくは、重合性化合物はＵＶ照射への曝露により光重合される。
【０５０６】
さらに好ましくは、重合性化合物は、フォトマスクを通してＵＶ照射へ曝すことにより光重合される。紫外線は、限定されるものではないが、アークランプ、ＬＥＤライト、レーザー光源など、当業者に知られている様々な光源によって発生させることができる。
【０５０７】
フォトマスクは、光重合に使用される紫外線を透過する領域と、光重合に使用される紫外線を透過しない領域とを含み、透過領域が所望とするポリマー壁の形状に対応するパターンまたはイメージを形成するように設計されていることが好ましい。この結果、重合性化合物は、フォトマスクの透過領域で覆われているディスプレイのこれらの部分においてのみ重合し、それによって所望の形状のポリマー壁が形成される。
【０５０８】
フォトマスクを使用する代わりに、事前に成形された輪郭の光を放射する光源を使用できる。例えば２つのレーザビームの干渉によって、そのような輪郭を生成できる。
【０５０９】
本発明の好ましい実施形態では、ディスプレイは、上記の第１のＵＶ照射工程の後に、好ましくはフォトマスクを使用せずに、第２のＵＶ照射工程に供される。それにより、第１の工程において重合しなかった、または部分的にのみ重合したモノマーの重合を完了できる。第２のＵＶ工程は、第１の工程と同じ、または第１の工程とは異なる、発光スペクトルおよび／または強度であってよい。
【０５１０】
２つの別々の照射工程を２回適用する代わりに、強度をＵＶ露光中に変える。好ましくは、強度をＵＶ露光中に徐々に増加させる。
【０５１１】
例えば、本発明のＬＣ媒体は以下のように製造できる。上記および下記の重合性化合物を適切なＬＣホスト混合物と組み合わせる。次いで、従来の製造プロセスを使用することによって、この得られたＬＣ媒体をディスプレイに組み込んでよい。例えば毛管力を用いて、２枚の基板によって形成されるセルギャップに得られたＬＣ媒体を充填できる。
【０５１２】
あるいは、ＬＣ媒体を基板上に層として堆積させることができ、気泡の混入を防ぐために真空下で別の基板をＬＣ層の上に置く。ＬＣ媒体は、いずれの場合にも、図１ａに例示されるように、２枚の基板によって形成されるセルギャップに配置される。これらの基板は通常、ＬＣ媒体と直接接触している配向層によって被覆されている。基板自体は、ＴＦＴ、ブラックマトリックス、カラーフィルタなどの他の機能的な構成要素を担持してよい。
【０５１３】
続いて、図１ｂに例示されているように、ネマチック相または等方性相のいずれかにあるＬＣ媒体を、フォトマスクを通して平行光のＵＶ線に露光することによって重合誘起相分離が開始する。これにより、図１ｃに例示されるように、ポリマー壁構造の形成、ＬＣホストの復元、および配向層によるＬＣ相の配向がもたらされる。
【０５１４】
この工程は、産業界で確立されているディスプレイ製造工程を有利に利用できる。例として、従来のＬＣＤ製造において確立された技術としては、例えばワンドロップ充填（ＯＤＦ）による、ディスプレイ充填工程、および例えばＰＳ−ＶＡのようなポリマー安定化またはＰＳ型ディスプレイモードから知られる、ディスプレイ封止後の放射線開始重合工程の両方が挙げられる。
【０５１５】
本発明の好ましいＬＣディスプレイは、
・画素領域を定め、それぞれの画素領域に配置されたスイッチング素子に連結され、必要に応じマイクロスリットパターンが施されている画素電極を含み、および画素電極上に配置された第１の配向層を任意選択で含む第１の基板と、
・第１の基板に面している第２の基板の全体部分に配置され得る共通電極層を含み、および第２の配向層を任意選択で含む第２の基板と、
・上および下に記載する通りの重合性成分Ａ）および液晶成分Ｂ）（ただし、重合性成分Ａ）は重合されている。）を含むＬＣ媒体を含み、第１および第２の基板間に配置されたＬＣ層と、
を含む。
【０５１６】
ＬＣディスプレイは、カラーフィルタ、ブラックマトリクス、パッシベーション層、光学レタデーション層、個々の画素をアドレスするためのトランジスタ素子などの更なる要素を含んでよく、これらは全て当業者に既知で、特許性のある技量を発揮することなく用いることができる。
【０５１７】
電極構造は、個々のディスプレイのタイプに応じて当業者が設計できる。例えばＶＡディスプレイでは、２個、４個またはそれ以上の異なるチルト配向方向を生成するために、スリットおよび／または隆起もしくは突起を有する電極を提供することで、ＬＣ分子のマルチドメイン配向性を誘発できる。
【０５１８】
第１および／または第２の配向層は、ＬＣ層のＬＣ分子の配向方向を制御する。例えばＴＮディスプレイにおいては、配向層がＬＣ分子を表面に平行な方向に配向するよう配向層を選択し、一方ＶＡディスプレイにおいては、ＬＣ分子をホメオトロピック配向、即ち、表面に垂直な方向に配向するよう配向層を選択する。そのような配向層は、例えば、ポリイミドを含み、ラビングされていてもよく、光配向法で調製されてもよい。
【０５１９】
例えば、湾曲ディスプレイの場合には、基板はガラス基板でよい。ガラス基板を有するＬＣディスプレイにおいて本発明によるＬＣ媒体を使用することで、幾つかの利点を提供できる。例えばＬＣ媒体中にポリマー壁構造を形成することは、ガラス基板に加えられた圧力が望ましくない光学的欠陥を引き起こす所謂「プール効果（ｐｏｏｌｉｎｇ  ｅｆｆｅｃｔ）」を防止するのに役立つ。またポリマー壁構造の安定化効果により、パネルの厚さをさらに最小化することもできる。さらにガラス基板を有する曲げられたパネルにおいてポリマー壁構造により、より小さい曲率半径が可能になる。
【０５２０】
フレキシブルＬＣディスプレイには、好ましくはプラスチック基板が用いられる。これらのプラスチック基板は、好ましくは複屈折性が低い。例えば、ポリカーボネート（ＰＣ）、ポリエーテルスルホン（ＰＥＳ）、ポリ環状オレフィン（ＰＣＯ）、ポリアリレート（ＰＡＲ）、ポリエーテルエーテルケトン（ＰＥＥＫ）、またはカラーレスポリイミド（ＣＰＩ）基板が挙げられる。
【０５２１】
ディスプレイ製造業者によって従来から使用されている方法、例えば、ワンドロップ充填（ＯＤＦ）法、によってディスプレイの基板間にＬＣ媒体を有するＬＣ層を堆積させることができる。次いで、ＬＣ媒体の重合性成分を、例えばＵＶ光重合によって、重合させる。
【０５２２】
重合性化合物がスペーサー粒子の代わりとして使用される場合、ディスプレイ製造方法は好ましくは以下の工程を含む。
【０５２３】
第１工程において、ＬＣホストおよびモノマー前駆体を含むＬＣ媒体は、好ましくは以下の堆積方法：ワンドロップ充填、インクジェット印刷、スピンコーティング、スリットコーティング、フレキソ印刷または同等の方法のうちの１つを使用することによって、２枚の基板の１つに塗布される。その場合の基板は、カラーフィルタ、ＴＦＴデバイス、ブラックマトリックス、ポリイミドコーティング、またはディスプレイ基板上に通常見られる他の構成要素を担持することができる。塗布されたＬＣ媒体は、最終的なデバイスの目標セルギャップの厚さを有する薄くて均一な膜を形成する。
【０５２４】
第２工程において、塗布膜は強度プロファイルを有する紫外線に曝される。このプロファイルは、例えば、レーザー干渉、直接レーザー書き込み、または同等の方法を使用して、フォトマスクを通して照射することによって生成される。膜の照射は、基板のどちら側から行ってもよい。フォトマスクを使用する場合、マスクを基板上に配置して基板を通過する光によってＬＣ膜を硬化させても、マスクをＬＣ膜に直接近接させてＬＣ媒体を直接硬化させてもよい。この第２工程では、スペーサーとして機能するポリマー壁構造が作製される。
【０５２５】
続いて、カラーフィルタ、ＴＦＴデバイス、ブラックマトリックス、ポリイミドコーティング、またはディスプレイ基板上で通常見られる他の構成要素も担持できる第２の基板を、ＬＣ膜が２枚の基板間で静止するように第１の基板の上に配置する。
【０５２６】
未反応のモノマーを反応させるため、２枚の基板間に接着力を生じさせるため、および／またはディスプレイの端部を封止するために、さらなる照射を直ちに行ってもよい。
【０５２７】
重合性化合物の重合は、１段階または２段階以上で行ってよい。連続して数回のＵＶ照射、および／または加熱もしくは冷却工程にて重合を行ってもよい。例えば、ディスプレイ製造方法は、プレチルト角を生じさせるための室温での第１のＵＶ照射工程、およびその後、第１の工程で反応しなかった化合物を重合または架橋するための第２の重合工程（「最終硬化」）を含んでよい。
【０５２８】
重合では、重合性化合物は互いに反応して、ＬＣホスト混合物から巨視的相分離を起こしてＬＣ媒体中にポリマー壁を形成するポリマーになる。
【０５２９】
適切かつ好ましい重合方法は、例えば熱または光重合、好ましくは光重合、特にはＵＶ照射への重合性化合物の露光によって達成可能なＵＶ誘起光重合である。
【０５３０】
好ましくは、ＬＣ媒体は１種以上の重合開始剤を含む。
【０５３１】
本発明の重合性化合物は、開始剤なしの重合にも適しており、例えば、より低い材料コスト、および特には、考えられ得る残留量の開始剤またはその分解物によるＬＣ媒体の汚染の減少などの重要な利点を伴う。従って、重合は開始剤を添加せずに実施してもよい。好ましい実施形態では、ＬＣ媒体は重合開始剤を含む。
【０５３２】
また、例えば、保存または輸送中におけるＲＭの好ましくない自発的な重合を防止するために、ＬＣ媒体は１種類以上の安定剤または抑制剤を含んでもよい。安定剤の適切な種類および量は当業者に既知であり、文献に記載されている。例えば、Ｉｒｇａｎｏｘ（登録商標）シリーズ（Ｃｉｂａ社）からの商業的に入手可能な安定剤、例えば、Ｉｒｇａｎｏｘ（登録商標）１０７６などが特に適切である。安定剤を用いる場合、安定剤の割合は、ＲＭまたは重合性成分（成分Ａ）の総量を基礎として、好ましくは１０〜５００，０００ｐｐｍ、特に好ましくは５０〜５０，０００ｐｐｍである。
【０５３３】
好ましくは、本発明のＬＣ媒体は、本質的に上記および下記の重合性成分Ａ）およびＬＣ成分Ｂ）（またはＬＣホスト混合物）から成る。しかしながら、ＬＣ媒体は、１種以上のさらなる成分または添加剤をさらに含んでよい。
【０５３４】
本発明のＬＣ媒体は、例えば重合開始剤、抑制剤、安定剤、増感剤、界面活性剤、またはキラルドーパントなど、当業者に知られ、文献に記載されているさらなる添加剤を含んでもよい。これらは重合性であっても、非重合性であってもよい。重合性添加剤、重合開始剤、および増感剤は、重合性成分または成分Ａ）に属する。他の非重合性添加剤は、非重合性成分または成分Ｂ）に属する。
【０５３５】
限定されるものではないが、好ましい添加剤は、コモノマー、キラルドーパント、重合開始剤、抑制剤、安定剤、界面活性剤、湿潤剤、潤滑剤、分散剤、疎水化剤、接着剤、流動性向上剤、消泡剤、脱泡剤、希釈剤、反応性希釈剤、助剤、着色剤、染料、顔料、およびナノ粒子を含むリストから選択される。
【０５３６】
好ましい実施形態において、ＬＣ媒体は、好ましくは０．０１〜１重量％、非常に好ましくは０．０５〜０．５重量％の濃度で、１種以上のキラルドーパントを含む。キラルドーパントは、好ましくは下の表Ｂの化合物から成る群より、非常に好ましくはＲ−またはＳ−１０１１、Ｒ−またはＳ−２０１１、Ｒ−またはＳ−３０１１、Ｒ−またはＳ−４０１１、およびＲ−またはＳ−５０１１から成る群より選択される。
【０５３７】
他の好ましい実施形態において、ＬＣ媒体は、１種類以上のキラルドーパントのラセミ体を含有し、キラルドーパントは、好ましくは、先の段落で述べたキラルドーパントより選択される。
【０５３８】
さらに、例えば、０〜１５重量％の多色性色素、さらに、導電性を向上するために、ナノ粒子、導電性塩、好ましくは、エチルジメチルドデシルアンモニウム４−ヘキソキシベンゾエート、テトラブチルアンモニウムテトラフェニルボレートまたはクラウンエーテルの錯塩（例えば、Ｈａｌｌｅｒら、Ｍｏｌ．Ｃｒｙｓｔ．Ｌｉｑ．Ｃｒｙｓｔ．２４巻、２４９〜２５８頁（１９７３年）参照）、または、ネマチック相の誘電異方性、粘度および／または配向を改変するための物質をＬＣ媒体に加えることも可能である。このタイプの物質は、例えば、独国特許出願公開第２２  ０９  １２７号公報、独国特許出願公開第２２  ４０  ８６４号公報、独国特許出願公開第２３  ２１  ６３２号公報、独国特許出願公開第２３  ３８  ２８１号公報、独国特許出願公開第２４  ５０  ０８８号公報、独国特許出願公開第２６  ３７  ４３０号公報、および独国特許出願公開第２８  ５３  ７２８号公報に記載されている。
【０５３９】
本発明に従って使用できるＬＣ媒体は、例えば、１種類以上の上述の化合物を、上で定義される通りの１種類以上の重合性化合物と、および、任意成分として、さらなる液晶化合物および／または添加剤と混合することで、それ自身は従来の様式によって調製される。一般に、より少量で使用される成分の所望量を、主要な構成成分を構成する成分に、有利には昇温して、溶解する。また、有機溶媒中、例えば、アセトン、クロロホルムまたはメタノール中における成分の溶液を混合し、完全に混合後、例えば蒸留により、溶媒を再び除去することも可能である。本発明は、さらに、本発明によるＬＣ媒体を調製する方法に関する。
【０５４０】
また、本発明によるＬＣ媒体が、例えば、Ｈ、Ｎ、Ｏ、Ｃｌ、Ｆが重水素などのような対応する同位体に置き換えられた化合物も含んでもよいことは、当業者に言うまでもない。
【０５４１】
以下の例は、本発明を限定することなく本発明を説明する。しかしながら、それらは、当業者に対して、好ましく用いられる化合物、それらのそれぞれの濃度、および互いの組み合わせにより、好ましい混合の考え方を示す。加えて、例は、どのような特性および特性の組み合わせが得られるかを示す。
【０５４２】
＜表Ａ１＞
表Ａ１において、ｍおよびｎは、互いに独立に、１〜１２の整数、好ましくは１、２、３、４、５、または６であり、ｋは、０、１、２、３、４、５、または６であり、（Ｏ）ＣｍＨ２ｍ＋１は、ＣｍＨ２ｍ＋１またはＯＣｍＨ２ｍ＋１を意味する。
【０５４３】
【化１７４】
2019533050.tif 000176
【０５４４】
【化１７５】
2019533050.tif 000177
【０５４５】
【化１７６】
2019533050.tif 000178
【０５４６】
【化１７７】
2019533050.tif 000179
【０５４７】
【化１７８】
2019533050.tif 000180
【０５４８】
【化１７９】
2019533050.tif 000181
【０５４９】
【化１８０】
2019533050.tif 000182
【０５５０】
【化１８１】
2019533050.tif 000183
【０５５１】
【化１８２】
2019533050.tif 000184
【０５５２】
＜表Ａ２＞
表Ａ２において、ｍおよびｎは、互いに独立に、１〜１２の整数、好ましくは１、２、３、４、５、または６であり、ｋは、０、１、２、３、４、５、または６であり、（Ｏ）ＣｍＨ２ｍ＋１は、ＣｍＨ２ｍ＋１またはＯＣｍＨ２ｍ＋１を意味する。
【０５５３】
【化１８３】
2019533050.tif 000185
【０５５４】
【化１８４】
2019533050.tif 000186
【０５５５】
【化１８５】
2019533050.tif 000187
【０５５６】
【化１８６】
2019533050.tif 000188
【０５５７】
【化１８７】
2019533050.tif 000189
【０５５８】
【化１８８】
2019533050.tif 000190
【０５５９】
【化１８９】
2019533050.tif 000191
【０５６０】
【化１９０】
2019533050.tif 000192
【０５６１】
【化１９１】
2019533050.tif 000193
【０５６２】
【化１９２】
2019533050.tif 000194
【０５６３】
【化１９３】
2019533050.tif 000195
【０５６４】
【化１９４】
2019533050.tif 000196
【０５６５】
【化１９５】
2019533050.tif 000197
【０５６６】
【化１９６】
2019533050.tif 000198
【０５６７】
【化１９７】
2019533050.tif 000199
【０５６８】
【化１９８】
2019533050.tif 000200
【０５６９】
【化１９９】
2019533050.tif 000201
【０５７０】
【化２００】
2019533050.tif 000202
【０５７１】
【化２０１】
2019533050.tif 000203
【０５７２】
【化２０２】
2019533050.tif 000204
【０５７３】
【化２０３】
2019533050.tif 000205
【０５７４】
【化２０４】
2019533050.tif 000206
【０５７５】
本発明の第１の好ましい実施形態において、本発明のＬＣ媒体、特に正の誘電異方性を有するものは、表Ａ１の化合物から成る群より選択される１種以上の化合物を含む。
【０５７６】
本発明の第２の好ましい実施形態において、本発明のＬＣ媒体、特に負の誘電異方性を有するものは、表Ａ２の化合物から成る群より選択される１種以上の化合物を含む。
【０５７７】
＜表Ｂ＞
表Ｂに、本発明のＬＣ媒体に加えることができる可能なキラルドーパントを示す。
【０５７８】
【化２０５】
2019533050.tif 000207
【０５７９】
【化２０６】
2019533050.tif 000208
【０５８０】
ＬＣ媒体は、好ましくは０〜１０重量％、特には０．０１〜５重量％、特に好ましくは０．１〜３重量％のドーパントを含む。ＬＣ媒体は、好ましくは、表Ｂの化合物から成る群より選択される１種以上のドーパントを含む。
【０５８１】
＜表Ｃ＞
表Ｃに、本発明によるＬＣ媒体に添加できる可能な安定剤を示す。ｎは、ここで、１〜１２の整数、好ましくは、１、２、３、４、５、６、７または８を表し、末端のメチル基は示していない。
【０５８２】
【化２０７】
2019533050.tif 000209
【０５８３】
【化２０８】
2019533050.tif 000210
【０５８４】
【化２０９】
2019533050.tif 000211
【０５８５】
【化２１０】
2019533050.tif 000212
【０５８６】
【化２１１】
2019533050.tif 000213
【０５８７】
【化２１２】
2019533050.tif 000214
【０５８８】
ＬＣ媒体は、好ましくは０〜１０重量％、特には１ｐｐｍ〜５重量％、特に好ましくは１ｐｐｍ〜１重量％の安定剤を含む。ＬＣ媒体は、好ましくは、表Ｃの化合物から成る群より選択される１種以上の安定剤を含む。
【０５８９】
加えて、以下の略称および記号を使用する：
Ｖ０は２０℃における容量閾電圧［Ｖ］であり、
ｎｅは２０℃および５８９ｎｍにおける異常屈折率であり、
ｎ０は２０℃および５８９ｎｍにおける通常屈折率であり、
Δｎは２０℃および５８９ｎｍにおける光学的異方性であり、
ε⊥は２０℃および１ｋＨｚにおけるダイレクターに垂直な誘電率であり、
ε‖は２０℃および１ｋＨｚにおけるダイレクターに平行な誘電率であり、
Δεは２０℃および１ｋＨｚにおける誘電異方性であり、
ｃｌ．ｐ．、Ｔ（Ｎ，Ｉ）は透明点［℃］であり、
γ１は２０℃における回転粘度［ｍＰａ・ｓ］であり、
Ｋ１は２０℃における「スプレイ（ｓｐｌａｙ）」変形に対する弾性定数［ｐＮ］であり、
Ｋ２は２０℃における「ツイスト（ｔｗｉｓｔ）」変形に対する弾性定数［ｐＮ］であり、
Ｋ３は２０℃における「ベンド（ｂｅｎｄ）」変形に対する弾性定数［ｐＮ］である。
【０５９０】
他に明記しない限り、本出願において全ての濃度および比率は、好ましくは全ての固形分または液晶成分を含み、溶媒を含まない対応する混合物全体に対する、重量パーセントで示される。
【０５９１】
他に明記しない限り、例えば、融点Ｔ（Ｃ，Ｎ）、スメクチック（Ｓ）からネマチック（Ｎ）相への転移Ｔ（Ｓ，Ｎ）および透明点Ｔ（Ｎ，Ｉ）などの本出願において示される全ての温度の値は摂氏度（℃）で示される。ｍ．ｐ．は融点を表し、ｃｌ．ｐ．は透明点である。さらに、Ｃは結晶状態であり、Ｎはネマチック相であり、Ｓはスメクチック相であり、Ｉは等方相である。これらの記号の間のデータは、転移温度を表す。
【０５９２】
全ての物理的特性は「メルク液晶、液晶の物理的特性」１９９７年１１月、ドイツ国メルク社に従って決定されるか決定されたものであり、それぞれの場合で他に明示しない限り、２０℃の温度が適用され、Δｎは５８９ｎｍで決定され、Δεは１ｋＨｚで決定される。
【０５９３】
本発明については、用語「閾電圧」は、他に明示しない限り、フレデリックス閾値としても既知の容量閾値（Ｖ０）に関する。また、例において、一般的に通常であるが、１０％相対コントラスト（Ｖ１０）に対する光学的閾値も示す場合がある。
【実施例】
【０５９４】
＜例１＞
ネマチックＬＣホスト混合物Ｎ１を以下の通り調合する。
【０５９５】
【表１】
2019533050.tif 000215
【０５９６】
＜例２＞
ネマチックＬＣホスト混合物Ｎ２を以下の通り調合する。
【０５９７】
【表２】
2019533050.tif 000216
【０５９８】
＜重合性混合物例＞
重合性混合物の調製：ＬＣホスト、モノマー、および光開始剤を混合し、次いで得られた混合物を透明点以上に加熱することによって均質化することによって、ポリマー壁形成のための重合性ＬＣ媒体を調製する。
【０５９９】
モノマーの構造を以下に列挙する。
【０６００】
【化２１３】
2019533050.tif 000217
【０６０１】
【化２１４】
2019533050.tif 000218
【０６０２】
混合物組成を下記表１に示す。混合物１〜４は、本発明の混合物であり、マレイミド基を有する重合性化合物を含む。混合物Ｃ１、Ｃ２、およびＣ３は比較混合物であり、マレイミド基を有する重合性化合物を含まない。
【０６０３】
【表３】
2019533050.tif 000219
【０６０４】
＜試験セル＞
ＦｌｅｘＥｎａｂｌｅ（３４  Ｃａｍｂｒｉｄｇｅ  Ｓｃｉｅｎｃｅ  Ｐａｒｋ，  Ｍｉｌｔｏｎ  Ｒｄ，  Ｃａｍｂｒｉｄｇｅ  ＣＢ４  ０ＦＸ，英国）により供給される２枚の２ｃｍ×１０ｃｍプラスチック基板を用いてプラスチック試験セルを組み立てた。プラスチック基板は、キャリアフィルム、液晶混合物を配向させる手段、および２枚の基板間のセルギャップを調整する手段を含んでいた。第１の基板の一方の上に少量の液晶材料を配置した。続いて、第２の基板を上に置き、セルギャップを調整し、余分なモノマーを除去するために積層体を一緒にプレスした。次いでアセンブリをさらに処理した。
【０６０５】
＜壁形成＞
１）試験セルをＬＣ媒体で満たし、そして黒色の無反射面上に置く。フォトマスクを試験セルの上に置き、そしてサンプルを３０分間ＵＶ照射（Ｈｇ／Ｘｅアーチランプ、ＬＯＴ  ＱｕａｎｔｕｍＤｅｓｉｇｎ  Ｅｕｒｏｐｅ、ＬＳ０２０５、ＦＷＨＭ３６５±１０ｎｍで測定されるサンプルにおける強度４ｍＷ／ｃｍ２）に供する。３２０ｎｍ未満の発光スペクトルの放射は、ダイクロイックミラーによって除去される。フォトマスクは通常、同じ太さの等距離線のパターンを有する。線の太さは１４０ミクロン、線間の距離は９ミクロンである。
【０６０６】
２）壁形成は上記のように行われるが、４ｍＷ／ｃｍ２の強度で３０分間の第１工程、および１０ｍＷ／ｃｍ２の強度で３０分間の第２工程でＵＶ照射が印加される（両方の工程はＦＷＨＭ３６５±１０ｎｍである）。
【０６０７】
＜特性＞
サンプルを偏光顕微鏡で分析する。等方性のポリマー壁は、複屈折ＬＣを含む領域とは明らかに区別できる。壁の幅およびポリマー壁へのＬＣの含有、ならびにポリマーの混入による画素領域の欠陥または壁形成工程で生じたＬＣのずれを観察できる。
【０６０８】
＜機械的応力試験＞
０．５ｍ２の先端部によって１０Ｎの力で１０秒間、基板上部に圧力を加えることによって試験セルを機械的応力に曝す。ポリマー壁構造に対する損傷は、偏光顕微鏡を用いて評価する。
【０６０９】
ポリマー壁構造が機械的応力よる重大な損傷を示さなかったことが観察された。
【０６１０】
＜電子顕微鏡写真＞
電子顕微鏡写真を撮ることによってポリマー壁の構造およびポリマーによる画素領域の汚染を調査する。サンプルは、上面画像のために上基板をリフトオフする、または壁の断面を見るためにガラススライドを半分に割ることによって調製される。サンプルをエタノールで洗うことによってＬＣを除去し、続いて基板を空気流中で乾燥させ、導電層（金）でスパッタコーティングする。
【０６１１】
＜電気光学的特性＞
液晶ホストの電気光学的性質は、０．０５Ｖごとに０から１０Ｖの間の電位を印加することによって特徴付けられる。得られた応答は、交差偏光子（積分球を備えたＤＭＳ３０１）の間のサンプルの透過率変化を測定することによって記録される。
【０６１２】
液晶ホストの電気光学特性はポリマー壁構造によって有意には影響されないことが観察された。
【０６１３】
＜デバイス例＞
重合性ＬＣ混合物１〜４およびＣ１、Ｃ２、およびＣ３を試験セルにそれぞれ満たし、上記の通りフォトマスク下でＵＶ照射に供した。
【０６１４】
図２、５、７、および８は、それぞれ、重合性混合物１、２、３、および４から調製した試験セルの重合後の偏光顕微鏡画像を示す。形成したポリマー壁は暗い線として見ることができる。
【０６１５】
図３、４、および６は、それぞれ、重合性比較混合物Ｃ１、Ｃ２、およびＣ３から調製した試験セルの重合後の偏光顕微鏡画像を示す。形成したポリマー壁は暗い線として見ることができる。
【０６１６】
図２〜４から、式Ｉのマレイミドモノマーを含む混合物１（図２）は、少量の光開始剤でも良好に画定されている形状を有するポリマー壁の形成を示し、一方、同量の光開始剤を含むが式Ｉのマレイミドモノマーを含んでいない混合物Ｃ１（図３）は、完全なポリマー壁の形成を示さないことが分かる。より多量の光開始剤を含む混合物Ｃ２（図４）のみがポリマー壁の形成を示す。
【０６１７】
図５〜６から、式Ｉのマレイミドモノマーを含む混合物２（図５）は、光開始剤を用いなくても良好に画定されている形状を有するポリマー壁の形成を示し、一方、光開始剤を含まなく、式Ｉのマレイミドモノマーを含んでいない混合物Ｃ３（図６）は、ポリマー壁の形成を全く示さないことが分かる。
【０６１８】
図７〜８から、式Ｉのマレイミドモノマーが式ＩＩ、ＩＩＡ、およびＩＩＩの（メタ）アクリレートモノマーと組み合わされている混合物３（図７）および混合物４（図８）も、少量の光開始剤を用いて、または光開始剤を用いなくても良好に画定されている形状を有するポリマー壁の形成を示すことが分かる。
【図１】
2019533050.tif 000243
【図２】
2019533050.tif 000244
【図３】
2019533050.tif 000245
【図４】
2019533050.tif 000246
【図５】
2019533050.tif 000247
【図６】
2019533050.tif 000248
【図７】
2019533050.tif 000249
【図８】
2019533050.tif 000250
【国際調査報告】
2019533050.tif 000251
2019533050.tif 000252
2019533050.tif 000253